(57)【要約】本発明はポリマーを製造するためにハイドロフルオロカーボン（hydrofluorocarbon）を用いる新しい重合プロセスに関する。特に、本発明はポリマーを製造するためにハイドロフルオロカーボンを含む希釈剤を用いる乱流反応器システム（turbulentflow reactor system）を用いる新しい重合プロセスに関する。【選択図】図１
2008504389.tif 000002
【特許請求の範囲】
【請求項１】
重合プロセスであって、少なくとも一つの第一供給流及び少なくとも一つの第二供給流を効果的な接触時間（contact  time）で接触させることを含み、前記重合プロセスは、反応器システムにおいて一以上のハイドロフルオロカーボン（hydrofluorocarbon(HFC)）を含む希釈剤を含む、前記重合プロセス。
【請求項２】
前記接触時間が約20秒以下である請求項1に記載の重合プロセス。
【請求項３】
前記接触時間が約10秒以下である請求項1に記載の重合プロセス。
【請求項４】
前記接触時間が約5秒以下である請求項1に記載の重合プロセス。
【請求項５】
前記接触時間が約1秒以下である請求項1に記載の重合プロセス。
【請求項６】
前記少なくとも一つの第一供給流が触媒システム又は触媒システム成分を含み、前記少なくとも一つの第二供給流が一以上のモノマーを含む請求項1乃至５のいずれか1項に記載の重合プロセス。
【請求項７】
前記触媒システム成分が一以上のルイス酸又は一以上の開始剤を含む請求項６に記載の重合プロセス。
【請求項８】
前記重合プロセスが、
四塩化チタン(titanium  tetrachloride),  四臭化チタン(titanium  tetrabromide),  四塩化バナジウム(vanadium  tetrachloride),  四塩化スズ(tin  tetrachloride),  四塩化ジルコニウム(zirconium  tetrachloride),  三塩化臭化チタン(titanium  bromide  trichloride),  二塩化二臭化チタン(titanium  dibromide  dichloride),  三塩化臭化バナジウム(vanadium  bromide  trichloride),  三フッ化塩化スズ(tin  chloride  trifluoride),  三塩化ベンジルチタン(benzyltitanium  trichloride),  二塩化ジベンジルチタン(dibenzyltitanium  dichloride),  三塩化ベンジルジルコニウム(benzylzirconium  trichloride),  二臭化ジベンジルジルコニウム(dibenzylzirconium  dibromide),  三塩化メチルチタン(methyltitanium  trichloride),  二フッ化ジメチルチタン(dimethyltitanium  difluoride),二塩化ジメチルスズ(dimethyltin  dichloride),  三塩化フェニルバナジウム(phenylvanadium  trichloride),  三塩化メトキシチタン(methoxytitanium  trichloride),  三塩化n−ブトキシチタン(n-butoxytitanium  trichloride),  二塩化ジ（イソプロポキシ）チタン(di(isopropoxy)titanium  dichloride),  三臭化フェノオキシチタン(phenoxytitanium  tribromide),  三フッ化フェニルメトキシジルコニウム(phenylmethoxyzirconium  trifluoride),  二塩化メチルメチルメトキシチタン(methyl  methoxytitanium  dichloride),  二塩化メチルメトキシスズ(methyl  methoxytin  dichloride),  二塩化ベンジルイソプロポキシバナジウム(benzyl  isopropoxyvanadium  dichloride),  三塩化アセトキシチタン(acetoxytitanium  trichloride),  三臭化ベンゾイルジルコニウム(benzoylzirconium  tribromide),  三フッ化ベンゾイルオキシチタン(benzoyloxytitanium  trifluoride),  三塩化イソプロポイルオキシスズ(isopropoyloxytin  trichloride),二塩化メチルアセトキシチタン(methyl  acetoxytitanium  dichloride),  塩化ベンジルベンゾイルオキシバナジウム(benzyl  benzoyloxyvanadium  chloride),  オキシ三塩化バナジウム(vanadium  oxytrichloride),  三塩化アルミニウム(aluminum  trichloride),  三フッ化ホウ素(boron  trifluoride),  三塩化ガリウム(gallium  trichloride),三フッ化インジウム(indium  trifluoride),  二塩化エチルアルミニウム(ethylaluminum  dichloride),  二塩化メチルアルミニウム(methylaluminum  dichloride),  二塩化ベンジルアルミニウム(benzylaluminum  dichloride),二塩化イソブチルガリウム(isobutylgallium  dichloride),  塩化ジエチルアルミニウム(diethylaluminum  chloride),塩化ジメチルアルミニウム  (dimethylaluminum  chloride),  セスキ塩化エチルアルミニウム(ethylaluminum  sesquichloride),  セスキ塩化メチルアルミニウム  (methylaluminum  sesquichloride),  トリメチルアルミニウム(trimethylaluminum),  トリエチルアルミニウム(triethylaluminum),  二塩化メトキシアルミニウム(methoxyaluminum  dichloride),  二塩化エトキシアルミニウム(ethoxyaluminum  dichloride),  二塩化2,6-ジ−tert−ブチルフェノオキシアルミニウム(2,6-di-tert-butylphenoxyaluminum  dichloride),  塩化メトキシメチルアルミニウム(methoxy  methylaluminum  chloride),  塩化2,6-ジ−tert−ブチルフェノオキシメチルアルミニウム(2,6-di-tert-butylphenoxy  methylaluminum  chloride),  二塩化イソプロポキシガリウム(isopropoxygallium  dichloride),フッ化フェノキシメチルインジウム  (phenoxy  methylindium  fluoride),  二塩化アセトキシアルミニウムl(acetoxyaluminum  dichloride),  二臭化ベンゾイルオキシアルミニウム(benzoyloxyaluminum  dibromide),二フッ化ベンゾイルオキシガリウム  (benzoyloxygallium  difluoride),  塩化メチルアセトキシアルミニウム  (methyl  acetoxyaluminum  chloride),  三塩化イソプロポイルオキシインジウム(isopropoyloxyindium  trichloride),  六塩化アンチモン(antimony  hexachloride),  六フッ化アンチモン(antimony  hexafluoride),  五フッ化  ヒ素(arsenic  pentafluoride),  五フッ化塩化ヒ素(antimony  chloride  pentafluoride),  三フッ化ヒ素(arsenic  trifluoride),  四塩化フッ化三塩化ヒ素ビスマス(bismuth  trichloride  arsenic  fluoride  tetrachloride),  塩化四フェニルアンチモン(tetraphenylantimony  chloride),  二塩化三フェニルアンチモン(triphenylantimony  dichloride)、四塩化メトキシアンチモン  (tetrachloromethoxyantimony),ジメトキシ三塩化アンチモン（dimethoxytrichloroantimony）,二塩化ジメトキシヒ素  (dichloromethoxyarsine),  塩化ジメトキシヒ素(chlorodimethoxyarsine),  二フッ化メトキシヒ素  (difluoromethoxyarsine),  アセタト四塩化アンチモン(acetatotetrachloroantimony),  （安息香酸）四塩化アンチモン((benzoato)  tetrachloroantimony),  及び塩化ビスマスアセテート（bismuth  acetate  chloride）よりなる群から独立に選択される一以上のルイス酸を含む請求項1乃至７のいずれか1項に記載の重合プロセス。
【請求項９】
前記重合プロセスが、三塩化アルミニウム(aluminum  trichloride),  三臭化アルミニウム(aluminum  tribromide),  二塩化エチルアルミニウム(ethylaluminum  dichloride),  セスキ塩化エチルアルミニウム(ethylaluminum  sesquichloride),  塩化ジエチルアルミニウム  (diethylaluminum  chloride),  二塩化メチルアルミニウム(methylaluminum  dichloride),  セスキ塩化メチルアルミニウム(methylaluminum  sesquichloride),  塩化ジメチルアルミニウム(dimethylaluminum  chloride),  三フッ化ホウ素(boron  trifluoride),  又は四塩化チタン(titanium  tetrachloride)よりなる群から独立に選択される一以上のルイス酸を含む請求項1乃至８のいずれか1項に記載の重合プロセス。
【請求項１０】
前記重合プロセスが、ハロゲン化水素（hydrogen  halide）,  カルボン酸(carboxylic  acid),  ハロゲン化カルボン酸(carboxylic  acid  halide),  スルホン酸(sulfonic  acid),  アルコール(alcohol),  フェノール(phenol),  ハロゲン化ポリマー(polymeric  halide),  ハロゲン化第３級アルキル  (tertiary  alkyl  halide),  ハロゲン化第３級アラルキル(tertiary  aralkyl  halide),  第３級アルキルエステル(tertiary  alkyl  ester),  第３級アラルキルエステル(tertiary  aralkyl  ester),  第３級アルキルエーテル(tertiary  alkyl  ether),  第３級アラルキルエーテル(tertiary  aralkyl  ether),  ハロゲン化アルキル(alkyl  halide),  ハロゲン化アリール（aryl  halide),  ハロゲン化アルキルアリール(alkylaryl  halide),  又は、ハロゲン化アリールアルキル酸（arylalkylacid  halide）を含む一以上の開始剤を含む請求項1乃至９のいずれか1項に記載の重合プロセス。
【請求項１１】
前記重合プロセスが、HCl,  H2O,  メタノール（methanol）、 (CH3)3CC1,  C6H5C(CH3)2C1,  2-クロロ-2,4,4-トリメチルペンタン(2-chloro-2,4,4-trimethylpentane)  及び2-クロロ-2-メチルプロパン（2-chloro-2-methylpropane）より成る群から独立に選択される一以上の開始剤を含む請求項1乃至９のいずれか1項に記載の重合プロセス。
【請求項１２】
前記重合プロセスが、塩化水素(hydrogen  chloride),    臭化水素(hydrogen  bromide),    ヨウ化水素(hydrogen  iodide),  酢酸(acetic  acid),  プロパン酸(propanoic  acid),  ブタン酸(butanoic  acid);  桂皮酸（cinnamic  acid）,  安息香酸(benzoic  acid),  1-クロロ酢酸(1-chloroacetic  acid),  二クロロ酢酸(dichloroacetic  acid),  三クロロ酢酸(trichloroacetic  acid),  三フッ化酢酸(trifluoroacetic  acid),  p−クロロ安息香酸(p-chlorobenzoic  acid),  ｐ−フッ化安息香酸(p-fluorobenzoic  acid),  塩化アセチル(acetyl  chloride),  臭化アセチル(acetyl  bromide),  塩化シンナミル(cinnamyl  chloride),  塩化ベンゾイル(benzoyl  chloride),  臭化ベンゾイル(benzoyl  bromide),  塩化トリクロロアセチル(trichloroacetylchloride),  塩化三フッ化アセチル  (trifluoroacetylchloride),  塩化ｐ−フッ素化ベンゾイル(p-fluorobenzoylchloride),  メタスルホン酸(ｍｅｔｈａｎｅｓｕｌｆｏｎｉｃ  acid),  三フッ化メタンスルホン酸(trifluoromethanesulfonic  acid),三塩化メタンスルホン酸(trichloromethanesulfonic  acid),  ｐ−トルエンスルホン酸(p-toluenesulfonic  acid),  塩化メタンスルホニル(methanesulfonyl  chloride),  臭化メタンスルホニル(methanesulfonyl  bromide),  塩化トリクロロメタンスルホニル(trichloromethanesulfonyl  chloride),  塩化三フッ化メタンスルホニル(trifluoromethanesulfonyl  chloride),  塩化ｐ−トルエンスルホニル(p-toluenesulfonyl  chloride),  メタノール  (methanol),  エタノール(ethanol),  プロパノール(propanol),  ２−プロパノール(2-propanol),  ２−メチルプロパン−２−ol（2-methylpropan-2-ol）,  シクロヘキサノール(cyclohexanol),ベンジルアルコール  (benzyl  alcohol),  フェノール(phenol),２−メチルフェノール  (2-methylphenol),  2，6−ジメチルフェノール(2,  6-dimethylphenol),ｐ−クロロフェノール  (p-chlorophenol),  ｐ−フッ化フェノール(p-fluorophenol),  2,  3,  4,  5,  6-  五フッ化フェノール(2,  3,  4,  5,  6-pentafluorophenol),  及び２−ヒドロキシナフタレン(2-hydroxynaphthalene)よりなる群から独立に選択される一以上の開始剤を含む請求項1乃至９のいずれか1項に記載の重合プロセス。
【請求項１３】
前記重合プロセスが、
2−クロロ−2,4,4-トリメチルペンタン(2-chloro-2,4,4-trimethylpentane),  2−ブロモー２，４，４−トリメチルペンタン(2-  bromo-2,4,4-trimethylpentane),  2−クロロー2−メチルプロパン(2-chloro-2-methylpropane),  2−ブロモー２−メチルプロパン  (2-bromo-2-methylpropane),  2−クロロー２，４，４，6、6−ペンタメチルヘプタン(2-chloro-2,4,4,6,6-pentamethylheptane),  2−ブロモー２，４，４，6、6−ペンタメチルヘプタン  (2-bromo-2,4,4,6,6-  pentamethylheptane),  1−クロロー１−メチルエチルベンゼン(1-chloro-l-methylethylbenzene),  １−クロロアダマンタン(1-  chloroadamantane),  １−クロロエチルベンゼン(1-chloroethylbenzene),  １、4−ｂｉｓ（1−クロロー1−メチルエチル）ベンゼン(1,  4-bis(l-chloro-l-  methylethyl)  benzene),  ５−tert―ブチルー１，３−bis（1−クロロー１−メチルエチル）ベンゼン(5-tert-butyl-l,3-bis(l-chloro-l-methylethyl)  benzene),  ２−アセトキシ−２，４，４−トリメチルペンタン  (2-acetoxy-  2,4,4-trimethylpentane),  ２−ベンゾイルオキシー2,4,4−トリメチルペンタン(2-benzoyloxy-2,4,4-trimethylpentane),  ２−アセトキシ−２―メチルプロパン(2-acetoxy-2-methylpropane),  ２−ベンゾイルオキシ−2  ―メチルプロパン(2-benzoyloxy-2-methylpropane),  ２−アセトキシ−2,4,4,6,6−ペンタメチルヘプタン  (2-acetoxy-2,4,4,6,6-pentamethylheptane),  ２−ベンゾイル−2,4,4,6，6−ペンタメチルヘプタン(2-benzoyl-2,4,4,6,6-  pentamethylheptane),  １−アセトキシー１―メチルエチルベンゼン(1  -acetoxy-1-methylethylbenzene),  １−アセトキシアダマンタン(1  -aceotxyadamantane),１−ベンゾイルオキシエチルベンゼン(1  -benzoyloxyethylbenzene),  1,4−bis（１−アセトキシー１−メチルエチル）ベンゼン(1,4-bis(l-acetoxy-1-methylethyl)benzene),  ５−tert-ブチルー１，３−bis(1-アセトキシー1−メチルエチル)ベンゼン(5-tert-butyl-l,3-bis(l  -acetoxy-1-methylethyl)  benzene),  2−メトキシー２，４，４−トリメチルペンタン(2-methoxy-2,4,4-trimethylpentane),  ２−イソプロポキシー2，4，4−トリメチルペンタン(2-isopropoxy-  2,4,4-trimethylpentane),  2−メトキシー2−メチルプロパン(2-methoxy-2-methylpropane),  2−ベンジルオキシー2−メチルプロパン(2-benzyloxy-2-  methylpropane),  2−メトキシー２，４，４，６，６−ペンタメチルヘプタン(2-methoxy-2,4,4,6,6-pentamethylheptane),  ２−イソプロポキシ−2,4,4,6,6−ペンタメチルヘプタン(2-isopropoxy-  2,4,4,6,6-pentamethylheptane),  １−メトキシ−１−メチルエチルベンゼン(1-methoxy-l-methylethylbenzene),  1−メトキシアダマンタン(1-  methoxyadamantane),  １―メトキシエチルベンゼン(1-methoxyethylbenzene),  1,4-bis(１−メトキシー１−メチルエチル)ベンゼン  (1,4-bis(1-methoxy-1-  methylethyl)  benzene),  5-tert―ブチルー１，３−bis（１−メトキシー1−メチルエチル）ベンゼン(5-tert-butyl-1、3-bis(1-methoxy-1-methylethyl)  benzene,  及びl,3,5-tris（１−クロロ−１−メチルエチル）ベンゼン（l,3,5-tris(l-chloro-l-methylethyl)  benzene）よりなる群から独立に選択される一以上の開始剤を含む請求項1乃至９のいずれか1項に記載の重合プロセス。
【請求項１４】
前記重合プロセスが弱い配位アニオンを含む一以上の開始剤を含む請求項1乃至９のいずれか1項に記載の重合プロセス。
【請求項１５】
前記重合プロセスが実質的に水を含まない請求項1乃至９のいずれか1項に記載の重合プロセス。
【請求項１６】
前記重合プロセスが（重量に基づき）30ppm以上の水を含む請求項1乃至９のいずれか1項に記載の重合プロセス。
【請求項１７】
前記重合プロセスが、化学式CxHyFzにより表わされる一以上のハイドロフルオロカーボン（hydrofluorocarbon）を含み、ｘは1から40までの整数、及びｙ及びｚは一以上の整数である請求項1乃至１６のいずれか1項に記載の重合プロセス。
【請求項１８】
ｘが1から10までの整数である請求項17に記載の重合プロセス。
【請求項１９】
ｘが1から６までの整数である請求項17に記載の重合プロセス。
【請求項２０】
ｘが1から３までの整数である請求項17に記載の重合プロセス。
【請求項２１】
前記重合プロセスが、フッ化メタン(fluoromethane),  二フッ化メタン(difiuoromethane),  三フッ化メタン(trifluoromethane),  フッ化エタン(fluoroethane),  1,1-二フッ化エタン(1,1-difluoroethane),  1,2-二フッ化エタン(1,2-difluoroethane),  1,1,1-三フッ化エタン(1,1,1-trifluoroethane),  1,1,2-三フッ化エタン  (1,1,2-trifluoroethane),  1,1,1,2-四フッ化エタン  (1,1,1,2-tetrafluoroethane),  1,1,2,2-四フッ化エタン(1,1,2,2-tetrafluoroethane),  1,1,1,2,2-五フッ化エタン  (1,1,1,2,2-pentafluoroethane),  1−フッ化プロパン  (1-fluoropropane),  ２−フッ化プロパン(2-fluoropropane),  1,1-二フッ化プロパン  (1,1-difluoropropane),  1,2-二フッ化プロパン(1,2-difluoropropane),  1,3-二フッ化プロパン  (1,3-difluoropropane),  2,2-二フッ化プロパン(2,2-difluoropropane),  1,1,1-三フッ化プロパン  (1,1,1-trifluoropropane),  1,1,2-三フッ化プロパン(1,1,2-trifluoropropane),  1,1,3-  (1,1,3-trifluoropropane),  1,2,2-三フッ化プロパン  (1,2,2-trifluoropropane),  1,2,3-三フッ化プロパン  (1,2,3-trifluoropropane),  1,1,1,2-四フッ化プロパン(1,1,1,2-tetrafluoropropane),1,1,1,3-四フッ化プロパン  (1,1,1,3-tetrafluoropropane),  1,1,2,2-四フッ化プロパン  (1,1,2,2-tetrafluoropropane),  1,1,2,3-四フッ化プロパン(1,1,2,3-  tetrafluoropropane),  1,1,3,3-四フッ化プロパン  (1,1,3,3-tetrafluoropropane),  1,2,2,3-四フッ化プロパン  (1,2,2,3-tetrafluoropropane),  1,1,1,2,2-五フッ化プロパン  (1,1,1,2,2-pentafluoropropane),  1,1,1,2,3-五フッ化プロパン  (1,1,1,2,3-pentafluoropropane),  1,1,1,3,3-五フッ化プロパン  (1,1,1,3,3-  pentafluoropropane),  1,1,2,2,3-五フッ化プロパン  (1,1,2,2,3-pentafluoropropane),  1,1,2,3,3-五フッ化プロパン    (1,1,2,3,3-  pentafluoropropane),  1,1,1,2,2,3-六フッ化プロパン(1,1,1,2,2,3-hexafluoropropane),  1,1,1,2,3,3-六フッ化プロパン  (1,1,1,2,3,3-hexafluoropropane),  1,1,1,3,3,3-六フッ化プロパン  (1,1,1,3,3,3-hexafluoropropane),  1,1,1,2,2,3,3-七フッ化プロパン    (1,1,1,2,2,3,3-heptafluoropropane),  1,1,1,2,3,3,3-七フッ化プロパン    (1,1,1,2,3,3,3-heptafluoropropane),  1-フッ化ブタン(1-fluorobutane),2-フッ化ブタン  (2-fluorobutane),  1,1-二フッ化ブタン(1,1-difluorobutane),  1,2-二フッ化ブタン(1,2-difluorobutane),  1,3-二フッ化ブタン  (1,3-difluorobutane),  1,4-二フッ化ブタン  (1,4-difluorobutane),  2,2-二フッ化ブタン(2,2-difluorobutane),  2,3-二フッ化ブタン  (2,3-difluorobutane),1,1,1-三フッ化ブタン(1,1,1-trifluorobutane),  1,1,2-三フッ化ブタン(1,1,2-trifluorobutane),  1,1,3-三フッ化ブタン(1,1,3-trifluorobutane),  1,1,4-三フッ化ブタン(1,1,4-trifluorobutane),  1,2,2-三フッ化ブタン(1,2,2-trifluorobutane),  1,2,3-三フッ化ブタン(1,2,3-trifluorobutane),  1,3,3-三フッ化ブタン(1,3,3-trifluorobutane),  2,2,3-三フッ化ブタン(2,2,3-trifluorobutane),  1,1,1,2-四フッ化ブタン  (1,1,1,2-tetrafluorobutane),  1,1,1,3-四フッ化ブタン  (1,1,1,3-tetrafluorobutane),  1,1,1,4-四フッ化ブタン(1,1,1,4-tetrafluorobutane),  1,1,2,2-四フッ化ブタン  (1,  1,2,2-tetrafluorobutane),  1,1,2,3-四フッ化ブタン  (1,1,2,3-tetrafluorobutane),  1,1,2,4-四フッ化ブタン  (1,1,2,4-tetrafluorobutane),1,1,3,3-四フッ化ブタン(1,1,3,3-  tetrafluorobutane),  1,1,3,4-四フッ化ブタン(1,1,3,4-tetrafluorobutane),  1,1,4,4-四フッ化ブタン  (1,1,4,4-tetrafluorobutane),  1,2,2,3-四フッ化ブタン(1,2,2,3-tetrafluorobutane),1,2,2,4-四フッ化ブタン  (1,2,2,4-tetrafluorobutane),  1,2,3,3-四フッ化ブタン  (1,2,3,3-  tetrafluorobutane),  1,2,3,4-四フッ化ブタン  (1,2,3,4-tetrafluorobutane),  2,2,3,3-四フッ化ブタン(2,2,3,3-tetrafluorobutane),  1,1,1,2,2-五フッ化ブタン  (1,1,1,2,2-pentafluorobutane),  1,1,1,2,3-五フッ化ブタン    (1,1,1,2,3-pentafluorobutane),  1,1,1,2,4-五フッ化ブタン    (1,1,1,2,4-  pentafluorobutane),  1,1,1,3,3-五フッ化ブタン    (1,1,1,3,3-pentafluorobutane),  1,1,1,3,4-五フッ化ブタン    (1,1,1,3,4-  pentafluorobutane),  1,1,1,4,4-五フッ化ブタン  (1,1,1,4,4-pentafluorobutane),  1,1,2,2,3-五フッ化ブタン    (1,1,2,2,3-  pentafluorobutane),  1,1,2,2,4-五フッ化ブタン    (1,1,2,2,4-pentafluorobutane),  1,1,2,3,3-五フッ化ブタン  (1,1,2,3,3-  pentafluorobutane),  1,1,2,4,4-五フッ化ブタン(1,1,2,4,4-pentafluorobutane),  1,1,3,3,4-五フッ化ブタン  (1,1,3,3,4-pentafluorobutane),  1,2,2,3,3-五フッ化ブタン    (1,2,2,3,3-pentafluorobutane),  1,2,2,3,4-五フッ化ブタン    (1,2,2,3,4-  pentafluorobutane),  1,1,1,2,2,3-六フッ化ブタン  (1,1,1,2,2,3-hexafluorobutane),  1,1,1,2,2,4-六フッ化ブタン(1,1,1,2,2,4-  hexafluorobutane),  1,1,1,2,3,3-六フッ化ブタン  (1,1,1,2,3,3-hexafluorobutane),  1,1,1,2,3,4-六フッ化ブタン  (1,1,1,2,3,4-hexafluorobutane),  1,1,1,2,4,4-六フッ化ブタン(1,1,1,2,4,4-hexafluorobutane),  1,1,1,3,3,4-六フッ化ブタン  (1,1,1,3,3,4-hexafluorobutane),  1,1,1,3,4,4-六フッ化ブタン    (1,1,1,3,4,4-hexafluorobutane),  1,1,1,4,4,4-六フッ化ブタン    (1,1,1,4,4,4-hexafluorobutane),  1,1,2,2,3,3-六フッ化ブタン  (1,1,2,2,3,3-hexafluorobutane),  1,1,2,2,3,4-六フッ化ブタン    (1,1,2,2,3,4-hexafluorobutane),  1,1,2,2,4,4-六フッ化ブタン    (1,1,2,2,4,4-hexafluorobutane),  1,1,2,3,3,4,-  六フッ化ブタン  (1,1,2,3,3,4-hexafluorobutane),  1,1,2,3,4,4-六フッ化ブタン  (1,1,2,3,4,4-hexafluorobutane),  1,2,2,3,3,4-六フッ化ブタン  (1,2,2,3,3,4-hexafluorobutane),  1,1,1,2,2,3,3-七フッ化ブタン(1,1,1,2,2,3,3-heptafluorobutane),  1,1,1,2,2,4,4-七フッ化ブタン  (1,1,1,2,2,4,4-heptafluorobutane),  1,1,1,2,2,3,4-七フッ化ブタン  (1,1,1,2,2,3,4-heptafluorobutane),  1,1,1,2,3,3,4-七フッ化ブタン  (1,1,1,2,3,3,4-heptafluorobutane),  1,1,1,2,3,4,4-七フッ化ブタン  (1,1,1,2,3,4,4-heptafluorobutane),  1,1,1,2,4,4,4-七フッ化ブタン  (1,1,1,2,4,4,4-heptafluorobutane),  1,1,1,3,3,4,4-七フッ化ブタン  (1,1,1,3,3,4,4-heptafluorobutane),  1,1,1,2,2,3,3,4-八フッ化ブタン  (1,1,1,2,2,3,3,4-octafluorobutane),  1,1,1,2,2,3,4,4-八フッ化ブタン    (1,1,1,2,2,3,4,4-octafluorobutane),  1,1,1,2,3,3,4,4-八フッ化ブタン    (1,1,1,2,3,3,4,4-octafluorobutane),  1,1,1,2,2,4,4,4-八フッ化ブタン    (1,1,1,2,2,4,4,4-octafluorobutane),  1,1,1,2,3,4,4,4-八フッ化ブタン    (1,1,1,2,3,4,4,4-octafluorobutane),  1,1,1,2,2,3,3,4,4-九フッ化ブタン      (1,1,1,2,2,3,3,4,4-nonafluorobutane),  1,1,1,2,2,3,4,4,4-九フッ化ブタン        (1,1,1,2,2,3,4,4,4-nonafluorobutane),  l-フッ化-2-メチルプロパン  (l-fluoro-2-methylpropane),  l,  l-二フッ化-2-メチルプロパン(l,l-difluoro-2-methylpropane),  l,3-二フッ化-2-メチルプロパン  (l,3-difluoro-2-methylpropane),  l,l,l-三フッ化-2-メチルプロパン  (l,l,l-trifluoro-2-methylpropane),  l,l,3-三フッ化-2-メチルプロパン    (l,l,3-trifluoro-2-methylpropane),  l,3−二フッ化-2-（フルオロメチル）プロパン    (l,3-difluoro-2-  (fluoromethyl)propane),  1,1,1,3  -四フッ化−2−メチルプロパン      (1,1,1,3-tetrafluoro-2-methylpropane),  1,1,3,3-四フッ化−2−メチルプロパン  (1,1,3,3-tetrafluoro-2-methylpropane),1,1,3-三フッ化-2-（フルオロメチル）プロパン(1,  1,3-trifluoro-2-(fluoromethyl)propane),1,1,1,3,3-五フッ化-2−メチルプロパン(1,1,1,3,3-pentafluoro-2-methylpropane),  1,1,3,3-四フッ化-2-（フルオロメチル）プロパン  (1,1,3,3-tetrafluoro-2-  (fluoromethyl)propane),  1,1,1,3  -四フッ化-2-（フルオロメチル）プロパン  (1,1,1,3-tetrafluoro-2-(fIuoromethyl)propane),  フッ化シクロブタン(fluorocyclobutane),  1,1-  二フッ化シクロブタン(1,1-difluorocyclobutane),  1,2-二フッ化シクロブタン  (1,2-difluorocyclobutane),1,3-二フッ化シクロブタン(1,3-difluorocyclobutane),1,1,2-三フッ化シクロブタン  (1,1,2-trifluorocyclobutane),  1,1,3-三フッ化シクロブタン    (1,1,3-  trifluorocyclobutane),  1,2,3-三フッ化シクロブタン(1,2,3-trifluorocyclobutane),  1,1,2,2-四フッ化シクロブタン  (1,1,2,2-tetrafluorocyclobutane),  1,1,3,3-四フッ化シクロブタン  (1,1,3,3-tetrafluorocyclobutane),  1,1,2,2,3-五フッ化シクロブタン    (1,1,2,2,3-pentafluorocyclobutane),  1,1,2,3,3-五フッ化シクロブタン    (1,1,2,3,3-penfafluorocyclobutane),  1,1,2,2,3,3-六フッ化シクロブタン(1,1,2,2,3,3-hexafluorocyclobutane),  1,1,2,2,3,4-  六フッ化シクロブタン(1,1,2,2,3,4-hexafluorocyclobutane),  1,1,2,3,3,4-六フッ化シクロブタン(1,1,2,3,3,4-hexafluorocyclobutane),  1,1,2,2,3,3,4-七フッ化シクロブタン(1,1,2,2,3,3,4-heptafluorocyclobutane),フッ化ビニル(vinyl  fluoride),  1,1-二フッ化エタン(1,1-difluoroethene),  1,2-二フッ化エタン(1,2-difluoroethene),  1,1,2-三フッ化エタン(1,1,2-trifluoroethene),  1-フッ化プロペン(1-fluoropropene),  1,1-二フッ化プロペン（1,1-difluoropropene）,  1,2-二フッ化プロペン  (1,2-difluoropropene),  1,3-二フッ化プロペン(1,3-difluoropropene),  2,3-二フッ化プロペン(2,3-difluoropropene),  3,3-二フッ化プロペン(3,3-difluoropropene),  1,1,2-三フッ化プロペン(1,1,2-trifluoropropene),  1,1,3-三フッ化プロペン(1,1,3-trifluoropropene),  1,2,3-三フッ化プロペン(1,2,3-trifluoropropene),  1,3,3-三フッ化プロペン(1,3,3-  trifluoropropene),  2,3,3-三フッ化プロペン(2,3,3-trifluoropropene),  3,3,3-三フッ化プロペン  (3,3,3-trifluoropropene),  1-フッ化-1-ブテン(1-fluoro-1-butene),  2-フッ化-1-ブテン(2-fluoro-l-butene),  3-フッ化-1-ブテン(3-fluoro-l-butene),  4-フッ化-1-ブテン(4-fluoro-l-butene),  1,1-二フッ化-1-ブテン(1,1-difluoro-1-butene),  1,2-二フッ化-1-ブテン(1,2-difluoro-l-butene),  1,3-二フッ化プロペン(1,3-difluoropropene),  1,4-二フッ化-1-ブテン(1,4-difluoro-1-butene),  2,3-二フッ化-1-ブテン(2,3-difluoro-l-butene),  2，4-二フッ化-1-ブテン(2,4-difluoro-l-butene),  3，3-二フッ化-1-ブテン(3,3-  difluoro-1-butene),  3,4-二フッ化-1-ブテン(3,4-difluoro-l-butene),  4,4-二フッ化-1-ブテン(4,4-difluoro-l-butene),  1,1,2-三フッ化-1-ブテン  (1,1,2-  trifluoro-1-butene),1,1,3-  三フッ化-1-ブテン(1,1,3-trifluoro-l-butene),  1,1,4-三フッ化-1-ブテン(1,1,4-trifluoro-l-butene),  1,2,3-三フッ化-1-ブテン(1,2,3-trifluoro-1-butene),  1,2,4-三フッ化-1-ブテン  (1,2,4-trifluoro-l-butene),  1,3,3-三フッ化-1-ブテン  (1,3,3-trifluoro-l-butene),  1,3,4-三フッ化-1-ブテン(1,3,4-  trifluoro-1-butene),  1,4,4-三フッ化-1-ブテン  (1,4,4-trifluoro-l-butene),  2,3,3-三フッ化-1-ブテン  (2,3,3-trifluoro-l-butene),  2,3,4-三フッ化-1-ブテン  (2,3,4-trifluoro-1-butene),  2,4,4-三フッ化-1-ブテン  (2,4,4-trifluoro-l-butene),  3,3,4-三フッ化-1-ブテン(3,3,4-trifluoro-l-butene),  3,4,4-三フッ化-1-ブテン(3,4,4-trifluoro-  1  -butene),  4,4,4-三フッ化-1-ブテン  (4,4,4-trifluoro-1-butene),  1,1,2,3-四フッ化-1-ブテン(1,1,2,3-tetrafluoro-1-butene),  1,1,2,4-四フッ化-1-ブテン  (1,1,2,4-tetrafluoro-1-butene),  1,1,3,3-四フッ化-1-ブテン  (1,1,3,3-tetrafluoro-1-butene),  1,1,3,4-四フッ化-1-ブテン  (1,1,3,4-  tetrafluoro-1-butene),  1,1,4,4-四フッ化-1-ブテン  (1,1,4,4-tetrafluoro-l-butene),  1,2,3,3-四
フッ化-1-ブテン(1,2,3,3-tetrafluoro-1-butene),  1,2,3,4-三フッ化-1-ブテン  (1,  2,3,4-tetrafluoro-l-butene),  1,2,4,4-四フッ化-1-ブテン(1,2,4,4-tetrafluoro-l-butene),  1,3,3,4-四フッ化-1-ブテン(1,3,3,4-  tetrafluoro-1-butene),  1,3,4,4-四フッ化-1-ブテン  (1,3,4,4-tetrafluoro-1-butene),  1,4,4,4-四フッ化-1-ブテン(1,4,4,4-tetrafluoro-1-butene),  2,3,3,4-四フッ化-1-ブテン(2,3,3,4-tetrafluoro-l-butene),  2,3,4,4-四フッ化-1-ブテン  (2,3,4,4-tetrafluoro-l-butene),  2,4,4,4-四フッ化-1-ブテン(2,4,4,4-  tetrafluoro-1-butene),  3,3,4,4-四フッ化-1-ブテン  (3,3,4,4-tetrafluoro-  1  -butene),  3,4,4,4-四フッ化-1-ブテン(3,4,4,4-tetrafluoro-1-  butene),  1,1,2,3,3-五フッ化-1-ブテン(1,1,2,3,3-pentafluoro-1-butene),  1,1,2,3,4-五フッ化-1-ブテン  (1,1,2,3,4-pentafluoro-l  -butene),  1,1,2,4,4--五フッ化-1-ブテン(1,1,2,4,4-pentafluoro-1-butene),  1,1,3,3,4-五フッ化-1-ブテン  (1,1,3,3,4-pentafluoro-1-butene),  1,1,3,4,4-フッ化-1-ブテン  (1,1,3,4,4-pentafluoro-1-butene),  1,1,4,4,4-五フッ化-1-ブテン(1,1,4,4,4-pentafluoro-l-butene),  1,2,3,3,4-五フッ化-1-ブテン  (1,2,3,3,4-pentafluoro-1-butene),  1,2,3,4,4-五フッ化-1-ブテン  (1,2,3,4,4-pentafluoro-l-butene),  1,2,4,4,4-五フッ化-1-ブテン(1,2,4,4,4-pentafluoro-1-butene),  2,3,3,4,4-五フッ化-1-ブテン(2,3,3,4,4-pentafluoro-l-butene),  2,3,4,4,4-五フッ化-1-ブテン  (2,3,4,4,4-pentafluoro-1-butene),  3,3,4,4,4-五フッ化-1-ブテン  (3,3,4,4,4-pentafluoro-l-butene),  1,1,2,3,3,4-六フッ化-1-ブテン(1,1,2,3,3,4-hexafluoro-1-butene),  1,1,2,3,4,4-六フッ化-1-ブテン  (1,1,2,3,4,4-hexafluoro-l-butene),  1,1,2,4,4,4-六フッ化-1-ブテン(1,1,2,4,4,4-hexafluoro-1-butene),  1,2,3,3,4,4-六フッ化-1-ブテン(1,2,3,3,4,4-hexafluoro-l-butene),  1,2,3,4,4,4-六フッ化-1-ブテン(1,2,3,4,4,4-hexafluoro-1-butene),  2,3,3,4,4,4-六フッ化-1-ブテン  (2,3,3,4,4,4-hexafluoro-l-butene),  1,1,2,3,3,4,4-七フッ化-1-ブテン  (1,1,2,3,3,4,4-heptafluoro-1-butene),  1,1,2,3,4,4,4-七フッ化-1-ブテン(1,1,2,3,4,4,4-heptafluoro-l-butene),  1,1,3,3,4,4,4-七フッ化-1-ブテン  (1,1,3,3,4,4,4-heptafluoro-1-butene),  1,2,3,3,4,4,4-七フッ化-1-ブテン(1,2,3,3,4,4,4-heptafluoro-l-butene),  1-フッ化-2-ブテン  (1-fluoro-2-  butene),  2-フッ化-2-ブテン(2-fluoro-2-butene),  1,1-二フッ化-2-ブテン  (l,l-difluoro-2-butene),  1,2-二フッ化-2-ブテン(l,2-difluoro-2-butene),  1,3-二フッ化-2-ブテン(l,3-difluoro-2-butene),  1,4-二フッ化-2-ブテン(1  ,4-difluoro-2-butene),  2,3-二フッ化-2-ブテン  (2,3-difluro-2-butene),  1,1,1-三フッ化-２-ブテン(1,1,1-trifluoro-2-butene),  1,1,2-三フッ化-2-ブテン  (l,l,2-trifluoro-2-butene),  1,1,3-三フッ化-2-ブテン(l,l,3-trifluoro-2-butene),  1,1,4-三フッ化-2-ブテン  (1,1,4-  trifluoro-2-butene),  1,2,3-三フッ化-2-ブテン(1,2,3-trifluoro-2-butene),  1,2,4-三フッ化-2-ブテン  (1,2,4-trifluoro-2-butene),  1,1,1,2-四フッ化-2-ブテン(1,1,1,2-tetrafluoro-2-butene),  1,1,1,3-四フッ化-2-ブテン  (1,1,1,3-tetrafluoro-2-butene),  1,1,1,4-四フッ化-2-ブテン  (1,1,1,4-  tetrafluoro-2-butene),  1,1,2,3-四フッ化-2-ブテン  (1,  1,2,3-tetrafluoro-2-butene),  1,1,2,4-四フッ化-2-ブテン(1  ,  1,2,4-tetrafluoro-2-butene),  1,2,3,4-四フッ化-2-ブテン(1,2,3,4-tetrafluoro-2-butene),    1,1,1,2,3-五フッ化-2-ブテン(1,1,1,2,3-pentafluoro-2-butene),  1,1,1,2,4-五フッ化-2-ブテン  (1,1,1,2,4-pentafluoro-2-butene),  1,1,1,3,4-五フッ化-2-ブテン  (1,1,1,3,4-pentafluoro-2-butene),  1,1,1,4,4-五フッ化-2-ブテン  (1,1,1,4,4-pentafluoro-2-butene),  1,1,2,3,4-五フッ化-2-ブテン(l,l,2,3,4-pentafluoro-2-butene),  1,1,2,4,4-五フッ化-2-ブテン(1,1,2,4,4-pentafluoro-2-butene),  1,1,1,2,3,4-  六フッ化-2-ブテン(1,1,1,2,3,4-hexafluoro-2-butene),  1,1,1,2,4,4-六フッ化-2-ブテン  (1,1,1,2,4,4-hexafluoro-2-butene),  1,1,1,3,4,4-六フッ化-2-ブテン(1,1,1,3,4,4-hexafluoro-2-butene),  1,1,1,4,4,4--六フッ化-2-ブテン(1,1,1,4,4,4-  hexafluoro-2-butene),  1,1,2,3,4,4-六フッ化-2-ブテン(1  ,  1,2,3,4,4-hexafluoro-2-butene),  1,1,1,2,3,4,4-七フッ化-2-ブテン(1,1,1,2,3,4,4-heptafluoro-2  -butene),  1,1,1,2,4,4,4-七フッ化-2-ブテン(l,l,l,2,4,4,4-heptafluoro-2-butene),  又はその混合物よりなる群から独立に選択される一以上のハイドロフルオロカーボンを含む請求項1乃至２０のいずれか1項に記載の重合プロセス。
【請求項２２】
前記重合プロセスが、フッ化メタン(fluoromethane)、二フッ化メタン(difluoromethane)、三フッ化メタン(trifluoromethane)、1,1-二フッ化エタン(1,1-difluoroethane)、1,1,1-三フッ化エタン(1,1,1-trifluoroethane)、1,1,1,2-四フッ化エタン(1,1,1,2-tetrafluoroethane)及びこれらの混合物よりなる群から独立に選択される一以上のハイドロフルオロカーボンを含む請求項1乃至２１のいずれか1項に記載の重合プロセス。
【請求項２３】
前記希釈剤が、希釈剤の全容量に基づき15から100容量％のＨＦＣを含む請求項1乃至２２のいずれか1項に記載の重合プロセス。
【請求項２４】
前記希釈剤が、希釈剤の全容量に基づき２０から100容量％のＨＦＣを含む請求項1乃至２３のいずれか1項に記載の重合プロセス。
【請求項２５】
前記希釈剤が、希釈剤の全重量に基づき２5から100容量％のＨＦＣを含む請求項1乃至２４のいずれか1項に記載の重合プロセス。
【請求項２６】
更に、前記希釈剤が炭化水素、非反応性オレフィン及び/又は不活性ガスを含む請求項1乃至２５のいずれか1項に記載の重合プロセス。
【請求項２７】
前記炭化水素がＨＦＣ以外のハロゲン化炭化水素である請求項26に記載の重合プロセス。
【請求項２８】
前記ハロゲン化炭化水素が塩化メチルである請求項2７に記載の重合プロセス。
【請求項２９】
前記希釈剤が塩化メチル、及び二フッ化メタン(difluoromethane)、1,1-二フッ化エタン(1,1-difluoroethane)及び1,1,1,2-四フッ化エタン(1,1,1,2-tetrafluoroethane)よりなる群から独立に選択される一以上のハイドロフルオロカーボンを含む請求項1乃至２８のいずれか1項に記載の重合プロセス。
【請求項３０】
更に、前記希釈剤が、非反応性オレフィン、一以上の他の炭化水素及び/又は不活性ガスを含む請求項1乃至２９のいずれか1項に記載の重合プロセス。
【請求項３１】
前記重合プロセスが、オレフィン(olefin)、アルファ−オレフィン(alpha-olefin)、二置換されたオレフィン(disubstituted  olefin)、イソオレフィン(isoolefin)、共役ジエン(conjugated  diene)、非共役ジエン(non-conjugated  diene)、スチレン類（styrenics）,  置換されたスチレン類（substituted  styrenics）、ビニルエーテル(vinyl  ether)、及びそれらの混合物からなる群から独立に選択される一以上のモノマーを含む請求項1乃至３０のいずれか1項に記載の重合プロセス。
【請求項３２】
前記重合プロセスが、スチレン(styrene),  パラアルキルスチレン  (para-alkylstyrene),  パラメチルスチレン(para-methylstyrene),  アルファ−メチルスチレン(alpha-methyl  styrene),ジビニルベンゼン  (divinylbenzene),  ジイソプロペニルベンゼン  (diisopropenylbenzene),イソブチレン  (isobutylene),  2−メチル−1−ブテン  (2-methyl-l-butene),  3−メチル−1−ブテン(3-methyl-l-butene),  2−メチル−2−ペンテン(2-methyl-2-pentene),  イソプレン  (isoprene),ブタジエン  (butadiene),  2,3-ジメチル-1,3-ブタジエン(2,3-dimethyl-l,3-butadiene),β−ピネン  (β-pinene),  ミルセン(myrcene),  6,6-ジメチル−フルベン  (6,6-dimethyl-fulvene),ヘキサジエン  (hexadiene),  シクロペンタジエン(cyclopentadiene),  メチル  シクロペンタジエン(methyl  cyclopentadiene),  ピペリレン(piperylene),  メチル  ビニル  エーテル(methyl  vinyl  ether),エチル  ビニル  エーテル  (ethyl  vinyl  ether),  イソブチル  ビニル  エーテル(isobutyl  vinyl  ether)及びそれらの混合物よりなる群から独立に選択される一以上のモノマーを含む請求項1乃至３１のいずれか1項に記載の重合プロセス。
【請求項３３】
前記反応器システムが、触媒システム又は触媒システム成分を貯蔵する少なくとも一つの装置；一以上のモノマーを貯蔵する少なくとも一つの装置；触媒システム及び/又は触媒システム成分、及び一以上のモノマーを冷却する少なくとも一つの装置、及び少なくとも一つの注入頭を含む請求項1乃至３２のいずれか1項に記載の重合プロセス。
【請求項３４】
前記重合プロセスがスラリー重合プロセスである請求項1乃至３３のいずれか1項に記載の重合プロセス。
【請求項３５】
前記重合プロセスがカチオン重合プロセスである請求項1乃至３４のいずれか1項に記載の重合プロセス。
【請求項３６】
前記重合プロセスが連続重合プロセスである請求項1乃至３５のいずれか1項に記載の重合プロセス。
【請求項３７】
前記重合プロセスが、イソブチレン  べースのポリマーの重合のための重合プロセスである請求項1乃至３６のいずれか1項に記載の重合プロセス。
【請求項３８】
請求項1乃至３７のいずれか1項に記載の重合プロセスにより生産される接触製品。
【請求項３９】
触媒システム及び少なくとも一つのモノマーを効果的な接触時間で、約0.5から約400m/秒の流速で接触させることを含む重合プロセスであって、前記重合プロセスは少なくとも一つのハイドロフルオロカーボン（HFC）を含む希釈剤を含む、前記重合プロセス。
【請求項４０】
前記流速が約1から約400m/秒である請求項39に記載の重合プロセス。
【請求項４１】
前記流速が約1から約100m/秒である請求項39に記載の重合プロセス。
【請求項４２】
前記流速が約１から約５0m/秒である請求項39に記載の重合プロセス。
【請求項４３】
前記流速が約１から約２0m/秒である請求項39に記載の重合プロセス。
【請求項４４】
前記接触時間が約２０秒以下である請求項39乃至４３のいずれか1項に記載の重合プロセス。
【請求項４５】
前記接触時間が約１０秒以下である請求項39乃至４３のいずれか1項に記載の重合プロセス。
【請求項４６】
前記接触時間が約５秒以下である請求項39乃至４３のいずれか1項に記載の重合プロセス。
【請求項４７】
前記接触時間が約１秒以下である請求項39乃至４３のいずれか1項に記載の重合プロセス。
【請求項４８】
前記重合プロセスが、
四塩化チタン(titanium  tetrachloride),  四臭化チタン(titanium  tetrabromide),  四塩化バナジウム(vanadium  tetrachloride),  四塩化スズ(tin  tetrachloride),  四塩化ジルコニウム(zirconium  tetrachloride),  三塩化臭化チタン(titanium  bromide  trichloride),  二塩化二臭化チタン(titanium  dibromide  dichloride),  三塩化臭化バナジウム(vanadium  bromide  trichloride),  三フッ化塩化スズ(tin  chloride  trifluoride),  三塩化ベンジルチタン(benzyltitanium  trichloride),  二塩化ジベンジルチタン(dibenzyltitanium  dichloride),  三塩化ベンジルジルコニウム(benzylzirconium  trichloride),  二臭化ジベンジルジルコニウム(dibenzylzirconium  dibromide),  三塩化メチルチタン(methyltitanium  trichloride),  二フッ化ジメチルチタン(dimethyltitanium  difluoride),二塩化ジメチルスズ(dimethyltin  dichloride),  三塩化フェニルバナジウム(phenylvanadium  trichloride),  三塩化メトキシチタン(methoxytitanium  trichloride),  三塩化n−ブトキシチタン(n-butoxytitanium  trichloride),  二塩化ジ（イソプロポキシ）チタン(di(isopropoxy)titanium  dichloride),  三臭化フェノオキシチタン(phenoxytitanium  tribromide),  三フッ化フェニルメトキシジルコニウム(phenylmethoxyzirconium  trifluoride),  二塩化メチルメチルメトキシチタン(methyl  methoxytitanium  dichloride),  二塩化メチルメトキシスズ(methyl  methoxytin  dichloride),  二塩化ベンジルイソプロポキシバナジウム(benzyl  isopropoxyvanadium  dichloride),  三塩化アセトキシチタン(acetoxytitanium  trichloride),  三臭化ベンゾイルジルコニウム(benzoylzirconium  tribromide),  三フッ化ベンゾイルオキシチタン(benzoyloxytitanium  trifluoride),  三塩化イソプロポイルオキシスズ(isopropoyloxytin  trichloride),二塩化メチルアセトキシチタン(methyl  acetoxytitanium  dichloride),  塩化ベンジルベンゾイルオキシバナジウム(benzyl  benzoyloxyvanadium  chloride),  オキシトリ塩化バナジウム(vanadium  oxytrichloride),  三塩化アルミニウム(aluminum  trichloride),  三フッ化ホウ素(boron  trifluoride),  三塩化ガリウム(gallium  trichloride),三フッ化インジウム(indium  trifluoride),  二塩化エチルアルミニウム(ethylaluminum  dichloride),  二塩化メチルアルミニウム(methylaluminum  dichloride),  二塩化ベンジルアルミニウム(benzylaluminum  dichloride),二塩化イソブチルガリウム(isobutylgallium  dichloride),  塩化ジエチルアルミニウム(diethylaluminum  chloride),塩化ジメチルアルミニウム  (dimethylaluminum  chloride),  セスキ塩化エチルアルミニウム(ethylaluminum  sesquichloride),  セスキ塩化メチルアルミニウム  (methylaluminum  sesquichloride),  トリメチルアルミニウム(trimethylaluminum),  トリエチルアルミニウム(triethylaluminum),  二塩化メトキシアルミニウム(methoxyaluminum  dichloride),  二塩化エトキシアルミニウム(ethoxyaluminum  dichloride),  二塩化2,6-ジ−tert−ブチルフェノオキシアルミニウム(2,6-di-tert-butylphenoxyaluminum  dichloride),  塩化メトキシメチルアルミニウム(methoxy  methylaluminum  chloride),  塩化2,6-ジ−tert−ブチルフェノオキシメチルアルミニウム(2,6-di-tert-butylphenoxy  methylaluminum  chloride),  二塩化イソプロポキシガリウム(isopropoxygallium  dichloride),フッ化フェノキシメチルインジウム  (phenoxy  methylindium  fluoride),  二塩化アセトキシアルミニウムl(acetoxyaluminum  dichloride),  二臭化ベンゾイルオキシアルミニウム(benzoyloxyaluminum  dibromide),二フッ化ベンゾイルオキシガリウム  (benzoyloxygallium  difluoride),  塩化メチルアセトキシアルミニウム  (methyl  acetoxyaluminum  chloride),  三塩化イソプロポイルオキシインジウム(isopropoyloxyindium  trichloride),  六塩化アンチモン(antimony  hexachloride),  六フッ化アンチモン(antimony  hexafluoride),  五フッ化  ヒ素(arsenic  pentafluoride),  五フッ化塩化ヒ素(antimony  chloride  pentafluoride),  三フッ化ヒ素(arsenic  trifluoride),  四塩化フッ化三塩化ヒ素ビスマス(bismuth  trichloride  arsenic  fluoride  tetrachloride),  塩化四フェニルアンチモン(tetraphenylantimony  chloride),  二塩化三フェニルアンチモン(triphenylantimony  dichloride)、四塩化メトキシアンチモン  (tetrachloromethoxyantimony),ジメトキシ三塩化アンチモン（dimethoxytrichloroantimony）,二塩化ジメトキシヒ素  (dichloromethoxyarsine),  塩化ジメトキシヒ素(chlorodimethoxyarsine),  二フッ化メトキシヒ素  (difluoromethoxyarsine),  アセタト四塩化アンチモン(acetatotetrachloroantimony),  （安息香酸）四塩化アンチモン((benzoato)  tetrachloroantimony),  及び塩化ビスマスアセテート（bismuth  acetate  chloride）よりなる群から独立に選択される一以上のルイス酸を含む請求項39乃至４７のいずれか1項に記載の重合プロセス。
【請求項４９】
前記重合プロセスが、三塩化アルミニウム  (aluminum  trichloride),  三臭化アルミニウム(aluminum  tribromide),  二塩化エチルアルミニウム(ethylaluminum  dichloride),  セスキ塩化エチルアルミニウム(ethylaluminum  sesquichloride),  塩化ジエチルアルミニウム(diethylaluminum  chloride),  二塩化メチルアルミニウム(methylaluminum  dichloride),  セスキ塩化メチルアルミニウム(methylaluminum  sesquichloride),  塩化ジメチルアルミニウム(dimethylaluminum  chloride),  三フッ化ホウ素(boron  trifluoride),又は、四塩化チタン(titanium  tetrachloride)よりなる群から独立に選択される一以上のルイス酸を含む請求項39乃至４７のいずれか1項に記載の重合プロセス。
【請求項５０】
前記重合プロセスが、ハロゲン化水素（hydrogen  halide）,  カルボン酸(carboxylic  acid),  ハロゲン化カルボン酸(carboxylic  acid  halide),  スルホン酸(sulfonic  acid),  アルコール(alcohol),  フェノール(phenol),  ハロゲン化ポリマー(polymeric  halide),  ハロゲン化第３級アルキル  (tertiary  alkyl  halide),  ハロゲン化第３級アラルキル(tertiary  aralkyl  halide),  第３級アルキルエステル(tertiary  alkyl  ester),  第３級アラルキルエステル(tertiary  aralkyl  ester),  第３級アルキルエーテル(tertiary  alkyl  ether),  第３級アラルキルエーテル(tertiary  aralkyl  ether),  ハロゲン化アルキル(alkyl  halide),  ハロゲン化アリール（aryl  halide）,  ハロゲン化アルキルアリール(alkylaryl  halide),  又は、ハロゲン化アリールアルキル酸（arylalkylacid  halide）を含む一以上の開始剤を含む請求項３９乃至４９のいずれか1項に記載の重合プロセス。
【請求項５１】
前記重合プロセスが、HCL,  H2O,  メタノール、(CH3)3CCl,  C6H5C(CH3)2Cl,  2−クロロー2，4，4−トリメチルペンタン(2-chloro-2,4,4-  trimethylpentane)  及び  2−クロロー2−メチルプロパン（2-chloro-2-  methylpropane）よりなる群から独立に選択される一以上の開始剤を含む請求項39乃至４９のいずれか1項に記載の重合プロセス。
【請求項５２】
前記重合プロセスが、
塩化水素(hydrogen  chloride),    臭化水素(hydrogen  bromide),    ヨウ化水素(hydrogen  iodide),  酢酸(acetic  acid),  プロパン酸(propanoic  acid),  ブタン酸(butanoic  acid);  桂皮酸（cinnamic  acid）,  安息香酸(benzoic  acid),  1-クロロ酢酸(1-chloroacetic  acid),  二クロロ酢酸(dichloroacetic  acid),  三クロロ酢酸(trichloroacetic  acid),  三フッ化酢酸(trifluoroacetic  acid),  p−クロロ安息香酸(p-chlorobenzoic  acid),  ｐ−フッ化安息香酸(p-fluorobenzoic  acid),  塩化アセチル(acetyl  chloride),  臭化アセチル(acetyl  bromide),  塩化シンナミル(cinnamyl  chloride),  塩化ベンゾイル(benzoyl  chloride),  臭化ベンゾイル(benzoyl  bromide),  塩化トリクロロアセチル(trichloroacetylchloride),  塩化三フッ化アセチル  (trifluoroacetylchloride),  塩化ｐ−フッ素化ベンゾイル(p-fluorobenzoylchloride),  メタスルホン酸(ｍｅｔｈａｎｅｓｕｌｆｏｎｉｃ  acid),  三フッ化メタンスルホン酸(trifluoromethanesulfonic  acid),三塩化メタンスルホン酸(trichloromethanesulfonic  acid),  ｐ−トルエンスルホン酸(p-toluenesulfonic  acid),  塩化メタンスルホニル(methanesulfonyl  chloride),  臭化メタンスルホニル(methanesulfonyl  bromide),  塩化トリクロロメタンスルホニル(trichloromethanesulfonyl  chloride),  塩化三フッ化メタンスルホニル(trifluoromethanesulfonyl  chloride),  塩化ｐ−トルエンスルホニル(p-toluenesulfonyl  chloride),  メタノール  (methanol),  エタノール(ethanol),  プロパノール(propanol),  ２−プロパノール(2-propanol),  ２−メチルプロパン−２−ol（2-methylpropan-2-ol）,  シクロヘキサノール(cyclohexanol),ベンジルアルコール  (benzyl  alcohol),  フェノール(phenol),２−メチルフェノール  (2-methylphenol),  2，6−ジメチルフェノール(2,  6-dimethylphenol),ｐ−クロロフェノール  (p-chlorophenol),  ｐ−フッ化フェノール(p-fluorophenol),  2,  3,  4,  5,  6-  五フッ化フェノール(2,  3,  4,  5,  6-pentafluorophenol),  及び２−ヒドロキシナフタレン(2-hydroxynaphthalene)  よりなる群から独立に選択される一以上の開始剤を含む請求項39乃至４９のいずれか1項に記載の重合プロセス。
【請求項５３】
前記重合プロセスが、
2−クロロ−2,4,4-トリメチルペンタン(2-chloro-2,4,4-trimethylpentane),  2−ブロモー２，４，４−トリメチルペンタン(2-  bromo-2,4,4-trimethylpentane),  2−クロロー2−メチルプロパン(2-chloro-2-methylpropane),  2−ブロモー２−メチルプロパン  (2-bromo-2-methylpropane),  2−クロロー２，４，４，6、6−ペンタメチルヘプタン(2-chloro-2,4,4,6,6-pentamethylheptane),  2−ブロモー２，４，４，6、6−ペンタメチルヘプタン  (2-bromo-2,4,4,6,6-  pentamethylheptane),  1−クロロー１−メチルエチルベンゼン(1-chloro-l-methylethylbenzene),  １−クロロアダマンタン(1-  chloroadamantane),  １−クロロエチルベンゼン(1-chloroethylbenzene),  １、4−ｂｉｓ（1−クロロー1−メチルエチル）ベンゼン(1,  4-bis(l-chloro-l-  methylethyl)  benzene),  ５−tert―ブチルー１，３−bis（1−クロロー１−メチルエチル）ベンゼン(5-tert-butyl-l,3-bis(l-chloro-l-methylethyl)  benzene),  ２−アセトキシ−２，４，４−トリメチルペンタン  (2-acetoxy-  2,4,4-trimethylpentane),  ２−ベンゾイルオキシー2,4,4−トリメチルペンタン(2-benzoyloxy-2,4,4-trimethylpentane),  ２−アセトキシ−２―メチルプロパン(2-acetoxy-2-methylpropane),  ２−ベンゾイルオキシ−2  ―メチルプロパン(2-benzoyloxy-2-methylpropane),  ２−アセトキシ−2,4,4,6,6−ペンタメチルヘプタン  (2-acetoxy-2,4,4,6,6-pentamethylheptane),  ２−ベンゾイル−2,4,4,6,6−ペンタメチルヘプタン(2-benzoyl-2,4,4,6,6-  pentamethylheptane),  １−アセトキシー１―メチルエチルベンゼン(1  -acetoxy-1-methylethylbenzene),  １−アセトキシアダマンタン(1  -aceotxyadamantane),１−ベンゾイルオキシエチルベンゼン(1  -benzoyloxyethylbenzene),  1,4−bis（１−アセトキシー１−メチルエチル）ベンゼン(1,4-bis(l-acetoxy-1-methylethyl)benzene),  ５−tert-ブチルー１，３−bis(1-アセトキシー1−メチルエチル)ベンゼン(5-tert-butyl-l,3-bis(l  -acetoxy-1-methylethyl)  benzene),  2−メトキシー２，４，４−トリメチルペンタン(2-methoxy-2,4,4-trimethylpentane),  ２−イソプロポキシー2，4，4−トリメチルペンタン(2-isopropoxy-  2,4,4-trimethylpentane),  2−メトキシー2−メチルプロパン(2-methoxy-2-methylpropane),  2−ベンジルオキシー2−メチルプロパン(2-benzyloxy-2-  methylpropane),  2−メトキシー２，４，４，６，６−ペンタメチルヘプタン(2-methoxy-2,4,4,6,6-pentamethylheptane),  ２−イソプロポキシ−2,4,4,6,6−ペンタメチルヘプタン(2-isopropoxy-  2,4,4,6,6-pentamethylheptane),  １−メトキシ−１−メチルエチルベンゼン(1-methoxy-l-methylethylbenzene),  1−メトキシアダマンタン(1-  methoxyadamantane),  １―メトキシエチルベンゼン(1-methoxyethylbenzene),  1,4-bis(１−メトキシー１−メチルエチル)ベンゼン  (1,4-bis(1-methoxy-1-  methylethyl)  benzene),  5-tert―ブチルー１，３−bis（１−メトキシー1−メチルエチル）ベンゼン(5-tert-butyl-1、3-bis(1-methoxy-1-methylethyl)  benzene,  及びl,3,5-tris（１−クロロ−１−メチルエチル）ベンゼン（l,3,5-tris(l-chloro-l-methylethyl)  benzene）
よりなる群から独立に選択される一以上の開始剤を含む請求項39乃至４９のいずれか1項に記載の重合プロセス。
【請求項５４】
前記重合プロセスが弱い配位アニオンを含む一以上の開始剤を含む請求項39乃至４９のいずれか1項に記載の重合プロセス。
【請求項５５】
前記重合プロセスが実質的に水を含まない請求項39乃至４９のいずれか1項に記載の重合プロセス。
【請求項５６】
前記重合プロセスが（重量に基づき）30ppm以上の水を含む請求項39乃至４９のいずれか1項に記載の重合プロセス。
【請求項５７】
前記重合プロセスが化学式CxHyFzで表される一以上のハイドロフルオロカーボンを含み、ｘは1から40の整数、ｙ及びｚは一以上の整数である請求項１乃至５６のいずれか1項に記載の重合プロセス。
【請求項５８】
前記ｘが1から10の整数である請求項57に記載の重合プロセス。
【請求項５９】
前記ｘが1から6の整数である請求項57に記載の重合プロセス。
【請求項６０】
前記ｘが1から3の整数である請求項57に記載の重合プロセス。
【請求項６１】
前記重合プロセスが
フッ化メタン(fluoromethane),  二フッ化メタン(difiuoromethane),  三フッ化メタン(trifluoromethane),  フッ化エタン(fluoroethane),  1,1-二フッ化エタン(1,1-difluoroethane),  1,2-二フッ化エタン  (1,2-difluoroethane),  1,1,1-三フッ化エタン(1,1,1-trifluoroethane),  1,1,2-三フッ化エタン  (1,1,2-trifluoroethane),  1,1,1,2-四フッ化エタン  (1,1,1,2-tetrafluoroethane),  1,1,2,2-四フッ化エタン(1,1,2,2-tetrafluoroethane),  1,1,1,2,2-五フッ化エタン  (1,1,1,2,2-pentafluoroethane),  1―フッ化プロパン  (1-fluoropropane),  ２−フッ化プロパン(2-fluoropropane),  1,1-二フッ化プロパン  (1,1-difluoropropane),  1,2-二フッ化プロパン(1,2-difluoropropane),  1,3-二フッ化プロパン  (1,3-difluoropropane),  2,2-二フッ化プロパン(2,2-difluoropropane),  1,1,1-三フッ化プロパン  (1,1,1-trifluoropropane),  1,1,2-三フッ化プロパン(1,1,2-trifluoropropane),  1,1,3-  (1,1,3-trifluoropropane),  1,2,2-三フッ化プロパン  (1,2,2-trifluoropropane),  1,2,3-三フッ化プロパン  (1,2,3-trifluoropropane),  1,1,1,2-四フッ化プロパン(1,1,1,2-tetrafluoropropane),1,1,1,3-四フッ化プロパン  (1,1,1,3-tetrafluoropropane),  1,1,2,2-四フッ化プロパン  (1,1,2,2-tetrafluoropropane),  1,1,2,3-四フッ化プロパン(1,1,2,3-  tetrafluoropropane),  1,1,3,3-四フッ化プロパン  (1,1,3,3-tetrafluoropropane),  1,2,2,3-四フッ化プロパン  (1,2,2,3-tetrafluoropropane),  1,1,1,2,2-五フッ化プロパン  (1,1,1,2,2-pentafluoropropane),  1,1,1,2,3-五フッ化プロパン  (1,1,1,2,3-pentafluoropropane),  1,1,1,3,3-五フッ化プロパン  (1,1,1,3,3-  pentafluoropropane),  1,1,2,2,3-五フッ化プロパン  (1,1,2,2,3-pentafluoropropane),  1,1,2,3,3-五フッ化プロパン    (1,1,2,3,3-  pentafluoropropane),  1,1,1,2,2,3-六フッ化プロパン(1,1,1,2,2,3-hexafluoropropane),  1,1,1,2,3,3-六フッ化プロパン  (1,1,1,2,3,3-hexafluoropropane),  1,1,1,3,3,3-六フッ化プロパン  (1,1,1,3,3,3-hexafluoropropane),  1,1,1,2,2,3,3-七フッ化プロパン  (1,1,1,2,2,3,3-heptafluoropropane),  1,1,1,2,3,3,3-七フッ化プロパン    (1,1,1,2,3,3,3-heptafluoropropane),  1-フッ化ブタン(1-fluorobutane),2-フッ化ブタン  (2-fluorobutane),  1,1-二フッ化ブタン(1,1-difluorobutane),  1,2-二フッ化ブタン(1,2-difluorobutane),  1,3-二フッ化ブタン  (1,3-difluorobutane),  1,4-二フッ化ブタン  (1,4-difluorobutane),  2,2-二フッ化ブタン(2,2-difluorobutane),  2,3-二フッ化ブタン  (2,3-difluorobutane),1,1,1-三フッ化ブタン(1,1,1-trifluorobutane),  1,1,2-三フッ化ブタン(1,1,2-trifluorobutane),  1,1,3-三フッ化ブタン(1,1,3-trifluorobutane),  1,1,4-三フッ化ブタン(1,1,4-  trifluorobutane),  1,2,2-三フッ化ブタン(1,2,2-trifluorobutane),  1,2,3-三フッ化ブタン(1,2,3-trifluorobutane),  1,3,3-三フッ化ブタン(1,3,3-trifluorobutane),  2,2,3-三フッ化ブタン(2,2,3-trifluorobutane),  1,1,1,2-四フッ化ブタン  (1,1,1,2-tetrafluorobutane),  1,1,1,3-四フッ化ブタン  (1,1,1,3-tetrafluorobutane),  1,1,1,4-四フッ化ブタン(1,1,1,4-tetrafluorobutane),  1,1,2,2-四フッ化ブタン  (1,  1,2,2-tetrafluorobutane),  1,1,2,3-四フッ化ブタン  (1,1,2,3-tetrafluorobutane),  1,1,2,4-四フッ化ブタン  (1,1,2,4-tetrafluorobutane),1,1,3,3-四フッ化ブタン(1,1,3,3-  tetrafluorobutane),  1,1,3,4-四フッ化ブタン(1,1,3,4-tetrafluorobutane),  1,1,4,4-四フッ化ブタン  (1,1,4,4-tetrafluorobutane),  1,2,2,3-四フッ化ブタン(1,2,2,3-tetrafluorobutane),1,2,2,4-四フッ化ブタン  (1,2,2,4-tetrafluorobutane),  1,2,3,3-四フッ化ブタン  (1,2,3,3-  tetrafluorobutane),  1,2,3,4-四フッ化ブタン  (1,2,3,4-tetrafluorobutane),  2,2,3,3-四フッ化ブタン(2,2,3,3-tetrafluorobutane),  1,1,1,2,2-五フッ化ブタン  (1,1,1,2,2-pentafluorobutane),  1,1,1,2,3-五フッ化ブタン    (1,1,1,2,3-pentafluorobutane),  1,1,1,2,4-五フッ化ブタン    (1,1,1,2,4-  pentafluorobutane),  1,1,1,3,3-五フッ化ブタン    (1,1,1,3,3-pentafluorobutane),  1,1,1,3,4-五フッ化ブタン    (1,1,1,3,4-  pentafluorobutane),  1,1,1,4,4-五フッ化ブタン  (1,1,1,4,4-pentafluorobutane),  1,1,2,2,3-五フッ化ブタン    (1,1,2,2,3-  pentafluorobutane),  1,1,2,2,4-五フッ化ブタン    (1,1,2,2,4-pentafluorobutane),  1,1,2,3,3-五フッ化ブタン  (1,1,2,3,3-  pentafluorobutane),  1,1,2,4,4-五フッ化ブタン(1,1,2,4,4-pentafluorobutane),  1,1,3,3,4-五フッ化ブタン  (1,1,3,3,4-pentafluorobutane),  1,2,2,3,3-五フッ化ブタン    (1,2,2,3,3-pentafluorobutane),  1,2,2,3,4-五フッ化ブタン    (1,2,2,3,4-  pentafluorobutane),  1,1,1,2,2,3-六フッ化ブタン  (1,1,1,2,2,3-hexafluorobutane),  1,1,1,2,2,4-六フッ化ブタン(1,1,1,2,2,4-  hexafluorobutane),  1,1,1,2,3,3-六フッ化ブタン  (1,1,1,2,3,3-hexafluorobutane),  1,1,1,2,3,4-六フッ化ブタン  (1,1,1,2,3,4-hexafluorobutane),  1,1,1,2,4,4-六フッ化ブタン(1,1,1,2,4,4-hexafluorobutane),  1,1,1,3,3,4-六フッ化ブタン  (1,1,1,3,3,4-hexafluorobutane),  1,1,1,3,4,4-六フッ化ブタン    (1,1,1,3,4,4-hexafluorobutane),  1,1,1,4,4,4-六フッ化ブタン    (1,1,1,4,4,4-hexafluorobutane),  1,1,2,2,3,3-六フッ化ブタン  (1,1,2,2,3,3-hexafluorobutane),  1,1,2,2,3,4-六フッ化ブタン    (1,1,2,2,3,4-hexafluorobutane),  1,1,2,2,4,4-六フッ化ブタン    (1,1,2,2,4,4-hexafluorobutane),  1,1,2,3,3,4,-  六フッ化ブタン  (1,1,2,3,3,4-hexafluorobutane),  1,1,2,3,4,4-六フッ化ブタン  (1,1,2,3,4,4-hexafluorobutane),  1,2,2,3,3,4-六フッ化ブタン  (1,2,2,3,3,4-hexafluorobutane),  1,1,1,2,2,3,3-七フッ化ブタン(1,1,1,2,2,3,3-heptafluorobutane),  1,1,1,2,2,4,4-七フッ化ブタン  (1,1,1,2,2,4,4-heptafluorobutane),  1,1,1,2,2,3,4-七フッ化ブタン  (1,1,1,2,2,3,4-heptafluorobutane),  1,1,1,2,3,3,4-七フッ化ブタン  (1,1,1,2,3,3,4-heptafluorobutane),  1,1,1,2,3,4,4-七フッ化ブタン  (1,1,1,2,3,4,4-heptafluorobutane),  1,1,1,2,4,4,4-七フッ化ブタン  (1,1,1,2,4,4,4-heptafluorobutane),  1,1,1,3,3,4,4-七フッ化ブタン  (1,1,1,3,3,4,4-heptafluorobutane),  1,1,1,2,2,3,3,4-八フッ化ブタン  (1,1,1,2,2,3,3,4-octafluorobutane),  1,1,1,2,2,3,4,4-八フッ化ブタン    (1,1,1,2,2,3,4,4-octafluorobutane),  1,1,1,2,3,3,4,4-八フッ化ブタン    (1,1,1,2,3,3,4,4-octafluorobutane),  1,1,1,2,2,4,4,4-八フッ化ブタン    (1,1,1,2,2,4,4,4-octafluorobutane),  1,1,1,2,3,4,4,4-八フッ化ブタン    (1,1,1,2,3,4,4,4-octafluorobutane),  1,1,1,2,2,3,3,4,4-九フッ化ブタン      (1,1,1,2,2,3,3,4,4-nonafluorobutane),  1,1,1,2,2,3,4,4,4-九フッ化ブタン        (1,1,1,2,2,3,4,4,4-nonafluorobutane),  l-フッ化-2-メチルプロパン  (l-fluoro-2-methylpropane),  l,  l-二フッ化-2-メチルプロパン(l,l-difluoro-2-methylpropane),  l,3-二フッ化-2-  メチルプロパン(l,3-difluoro-2-methylpropane),  l,l,l-三フッ化-2-メチルプロパン  (l,l,l-trifluoro-2-methylpropane),  l,l,3-三フッ化-2-メチルプロパン    (l,l,3-trifluoro-2-methylpropane),  l,3−二フッ化-2-（フルオロメチル）プロパン    (l,3-difluoro-2-  (fluoromethyl)propane),  1,1,1,3  -四フッ化−2−メチルプロパン      (1,1,1,3-tetrafluoro-2-methylpropane),  1,1,3,3-四フッ化−2−メチルプロパン  (1,1,3,3-tetrafluoro-2-methylpropane),1,1,3-三フッ化-2-（フルオロメチル）プロパン(1,  1,3-trifluoro-2-(fluoromethyl)propane),1,1,1,3,3-五フッ化-2−メチルプロパン(1,1,1,3,3-pentafluoro-2-methylpropane),  1,1,3,3-四フッ化-2-（フルオロメチル）プロパン  (1,1,3,3-tetrafluoro-2-  (fluoromethyl)propane),  1,1,1,3  -四フッ化-2-（フルオロメチル）プロパン  (1,1,1,3-tetrafluoro-2-(fIuoromethyl)propane),  フッ化シクロブタン(fluorocyclobutane),  1,1-  二フッ化シクロブタン(1,1-difluorocyclobutane),  1,2-二フッ化シクロブタン  (1,2-difluorocyclobutane),1,3-二フッ化シクロブタン(1,3-difluorocyclobutane),1,1,2-三フッ化シクロブタン  (1,1,2-trifluorocyclobutane),  1,1,3-三フッ化シクロ��タン    (1,1,3-  trifluorocyclobutane),  1,2,3-三フッ化シクロブタン(1,2,3-trifluorocyclobutane),  1,1,2,2-四フッ化シクロブタン  (1,1,2,2-tetrafluorocyclobutane),  1,1,3,3-四フッ化シクロブタン  (1,1,3,3-tetrafluorocyclobutane),  1,1,2,2,3-五フッ化シクロブタン    (1,1,2,2,3-pentafluorocyclobutane),  1,1,2,3,3-五フッ化シクロブタン    (1,1,2,3,3-penfafluorocyclobutane),  1,1,2,2,3,3-六フッ化シクロブタン(1,1,2,2,3,3-hexafluorocyclobutane),  1,1,2,2,3,4-  六フッ化シクロブタン(1,1,2,2,3,4-hexafluorocyclobutane),  1,1,2,3,3,4-六フッ化シクロブタン(1,1,2,3,3,4-hexafluorocyclobutane),  1,1,2,2,3,3,4-七フッ化シクロブタン(1,1,2,2,3,3,4-heptafluorocyclobutane),フッ化ビニル(vinyl  fluoride),  1,1-二フッ化エタン(1,1-difluoroethene),  1,2-二フッ化エタン(1,2-difluoroethene),  1,1,2-三フッ化エタン(1,1,2-trifluoroethene),  1-フッ化プロペン(1-fluoropropene),  1,1-二フッ化プロペン（1,1-difluoropropene）,  1,2-二フッ化プロペン  (1,2-difluoropropene),  1,3-二フッ化プロペン(1,3-difluoropropene),  2,3-二フッ化プロペン(2,3-difluoropropene),  3,3-二フッ化プロペン(3,3-difluoropropene),  1,1,2-三フッ化プロペン(1,1,2-trifluoropropene),  1,1,3-三フッ化プロペン(1,1,3-trifluoropropene),  1,2,3-三フッ化プロペン(1,2,3-trifluoropropene),  1,3,3-三フッ化プロペン(1,3,3-  trifluoropropene),  2,3,3-三フッ化プロペン(2,3,3-trifluoropropene),  3,3,3-三フッ化プロペン  (3,3,3-trifluoropropene),  1-フッ化-1-ブテン(1-fluoro-1-butene),  2-フッ化-1-ブテン(2-fluoro-l-butene),  3-フッ化-1-ブテン(3-fluoro-l-butene),  4-フッ化-1-ブテン(4-fluoro-l-butene),  1,1-二フッ化-1-ブテン(1,1-difluoro-1-butene),  1,2-二フッ化-1-ブテン(1,2-difluoro-l-butene),  1,3-二フッ化プロペン(1,3-difluoropropene),  1,4-二フッ化-1-ブテン(1,4-difluoro-1-butene),  2,3-二フッ化-1-ブテン(2,3-difluoro-l-butene),  2，4-二フッ化-1-ブテン(2,4-difluoro-l-butene),  3，3-二フッ化-1-ブテン(3,3-  difluoro-1-butene),  3,4-二フッ化-1-ブテン(3,4-difluoro-l-butene),  4,4-二フッ化-1-ブテン(4,4-difluoro-l-butene),  1,1,2-三フッ化-1-ブテン  (1,1,2-  trifluoro-1-butene),1,1,3-  三フッ化-1-ブテン(1,1,3-trifluoro-l-butene),  1,1,4-三フッ化-1-ブテン(1,1,4-trifluoro-l-butene),  1,2,3-三フッ化-1-ブテン(1,2,3-trifluoro-1-butene),  1,2,4-三フッ化-1-ブテン  (1,2,4-trifluoro-l-butene),  1,3,3-三フッ化-1-ブテン  (1,3,3-trifluoro-l-butene),  1,3,4-三フッ化-1-ブテン(1,3,4-  trifluoro-1-butene),  1,4,4-三フッ化-1-ブテン  (1,4,4-trifluoro-l-butene),  2,3,3-三フッ化-1-ブテン  (2,3,3-trifluoro-l-butene),  2,3,4-三フッ化-1-ブテン  (2,3,4-trifluoro-1-butene),  2,4,4-三フッ化-1-ブテン  (2,4,4-trifluoro-l-butene),  3,3,4-三フッ化-1-ブテン(3,3,4-trifluoro-l-butene),  3,4,4-三フッ化-1-ブテン(3,4,4-trifluoro-  1  -butene),  4,4,4-三フッ化-1-ブテン  (4,4,4-trifluoro-1-butene),  1,1,2,3-四フッ化-1-ブテン(1,1,2,3-tetrafluoro-1-butene),  1,1,2,4-四フッ化-1-ブテン  (1,1,2,4-tetrafluoro-1-butene),  1,1,3,3-四フッ化-1-ブテン  (1,1,3,3-tetrafluoro-1-butene),  1,1,3,4-四フッ化-1-ブテン  (1,1,3,4-  tetrafluoro-1-butene),  1,1,4,4-四フッ化-1-ブテン  (1,1,4,4-tetrafluoro-l-butene),  1,2,3,3-四フッ化-1-ブテン(1,2,3,3-tetraflu
oro-1-butene),  1,2,3,4-三フッ化-1-ブテン  (1,  2,3,4-tetrafluoro-l-butene),  1,2,4,4-四フッ化-1-ブテン(1,2,4,4-tetrafluoro-l-butene),  1,3,3,4-四フッ化-1-ブテン(1,3,3,4-  tetrafluoro-1-butene),  1,3,4,4-四フッ化-1-ブテン  (1,3,4,4-tetrafluoro-1-butene),  1,4,4,4-四フッ化-1-ブテン(1,4,4,4-tetrafluoro-1-butene),  2,3,3,4-四フッ化-1-ブテン(2,3,3,4-tetrafluoro-l-butene),  2,3,4,4-四フッ化-1-ブテン  (2,3,4,4-tetrafluoro-l-butene),  2,4,4,4-四フッ化-1-ブテン(2,4,4,4-  tetrafluoro-1-butene),  3,3,4,4-四フッ化-1-ブテン  (3,3,4,4-tetrafluoro-  1  -butene),  3,4,4,4-四フッ化-1-ブテン(3,4,4,4-tetrafluoro-1-  butene),  1,1,2,3,3-五フッ化-1-ブテン(1,1,2,3,3-pentafluoro-1-butene),  1,1,2,3,4-五フッ化-1-ブテン  (1,1,2,3,4-pentafluoro-l  -butene),  1,1,2,4,4--五フッ化-1-ブテン(1,1,2,4,4-pentafluoro-1-butene),  1,1,3,3,4-五フッ化-1-ブテン  (1,1,3,3,4-pentafluoro-1-butene),  1,1,3,4,4-フッ化-1-ブテン  (1,1,3,4,4-pentafluoro-1-butene),  1,1,4,4,4-五フッ化-1-ブテン(1,1,4,4,4-pentafluoro-l-butene),  1,2,3,3,4-五フッ化-1-ブテン  (1,2,3,3,4-pentafluoro-1-butene),  1,2,3,4,4-五フッ化-1-ブテン  (1,2,3,4,4-pentafluoro-l-butene),  1,2,4,4,4-五フッ化-1-ブテン(1,2,4,4,4-pentafluoro-1-butene),  2,3,3,4,4-五フッ化-1-ブテン(2,3,3,4,4-pentafluoro-l-butene),  2,3,4,4,4-五フッ化-1-ブテン  (2,3,4,4,4-pentafluoro-1-butene),  3,3,4,4,4-五フッ化-1-ブテン  (3,3,4,4,4-pentafluoro-l-butene),  1,1,2,3,3,4-六フッ化-1-ブテン(1,1,2,3,3,4-hexafluoro-1-butene),  1,1,2,3,4,4-六フッ化-1-ブテン  (1,1,2,3,4,4-hexafluoro-l-butene),  1,1,2,4,4,4-六フッ化-1-ブテン(1,1,2,4,4,4-hexafluoro-1-butene),  1,2,3,3,4,4-六フッ化-1-ブテン(1,2,3,3,4,4-hexafluoro-l-butene),  1,2,3,4,4,4-六フッ化-1-ブテン(1,2,3,4,4,4-hexafluoro-1-butene),  2,3,3,4,4,4-六フッ化-1-ブテン  (2,3,3,4,4,4-hexafluoro-l-butene),  1,1,2,3,3,4,4-七フッ化-1-ブテン  (1,1,2,3,3,4,4-heptafluoro-1-butene),  1,1,2,3,4,4,4-七フッ化-1-ブテン(1,1,2,3,4,4,4-heptafluoro-l-butene),  1,1,3,3,4,4,4-七フッ化-1-ブテン  (1,1,3,3,4,4,4-heptafluoro-1-butene),  1,2,3,3,4,4,4-七フッ化-1-ブテン(1,2,3,3,4,4,4-heptafluoro-l-butene),  1-フッ化-2-ブテン  (1-fluoro-2-  butene),  2-フッ化-2-ブテン(2-fluoro-2-butene),  1,1-二フッ化-2-ブテン  (l,l-difluoro-2-butene),  1,2-二フッ化-2-ブテン(l,2-difluoro-2-butene),  1,3-二フッ化-2-ブテン(l,3-difluoro-2-butene),  1,4-二フッ化-2-ブテン(1  ,4-difluoro-2-butene),  2,3-二フッ化-2-ブテン  (2,3-difluro-2-butene),  1,1,1-三フッ化-２-ブテン(1,1,1-trifluoro-2-butene),  1,1,2-三フッ化-2-ブテン  (l,l,2-trifluoro-2-butene),  1,1,3-三フッ化-2-ブテン(l,l,3-trifluoro-2-butene),  1,1,4-三フッ化-2-ブテン  (1,1,4-  trifluoro-2-butene),  1,2,3-三フッ化-2-ブテン(1,2,3-trifluoro-2-butene),  1,2,4-三フッ化-2-ブテン  (1,2,4-trifluoro-2-butene),  1,1,1,2-四フッ化-2-ブテン(1,1,1,2-tetrafluoro-2-butene),  1,1,1,3-四フッ化-2-ブテン  (1,1,1,3-tetrafluoro-2-butene),  1,1,1,4-四フッ化-2-ブテン  (1,1,1,4-  tetrafluoro-2-butene),  1,1,2,3-四フッ化-2-ブテン  (1,  1,2,3-tetrafluoro-2-butene),  1,1,2,4-四フッ化-2-ブテン(1  ,  1,2,4-tetrafluoro-2-butene),  1,2,3,4-四フッ化-2-ブテン(1,2,3,4-tetrafluoro-2-butene),    1,1,1,2,3-五フッ化-2-ブテン(1,1,1,2,3-pentafluoro-2-butene),  1,1,1,2,4-五フッ化-2-ブテン  (1,1,1,2,4-pentafluoro-2-butene),  1,1,1,3,4-五フッ化-2-ブテン  (1,1,1,3,4-pentafluoro-2-butene),  1,1,1,4,4-五フッ化-2-ブテン  (1,1,1,4,4-pentafluoro-2-butene),  1,1,2,3,4-五フッ化-2-ブテン(l,l,2,3,4-pentafluoro-2-butene),  1,1,2,4,4-五フッ化-2-ブテン(1,1,2,4,4-pentafluoro-2-butene),  1,1,1,2,3,4-  六フッ化-2-ブテン(1,1,1,2,3,4-hexafluoro-2-butene),  1,1,1,2,4,4-六フッ化-2-ブテン  (1,1,1,2,4,4-hexafluoro-2-butene),  1,1,1,3,4,4-六フッ化-2-ブテン(1,1,1,3,4,4-hexafluoro-2-butene),  1,1,1,4,4,4--六フッ化-2-ブテン(1,1,1,4,4,4-  hexafluoro-2-butene),  1,1,2,3,4,4-六フッ化-2-ブテン(1  ,  1,2,3,4,4-hexafluoro-2-butene),  1,1,1,2,3,4,4-七フッ化-2-ブテン(1,1,1,2,3,4,4-heptafluoro-2  -butene),  1,1,1,2,4,4,4-七フッ化-2-ブテン(l,l,l,2,4,4,4-heptafluoro-2-butene),又はその混合物よりなる群から独立に選択される一以上のハイドロフルオロカーボンを含む請求項１乃至６０のいずれか1項に記載の重合プロセス。
【請求項６２】
前記重合プロセスが、フッ化メタン(fluoromethane),  二フッ化メタン(difluoromethane),  三フッ化メタン(trifluoromethane),  1,1-二フッ化エタン(1,1-difluoroethane),  1,1,1-三フッ化エタン  (1,1,1-trifluoroethane),  1,1,1,2-四フッ化エタン  (1,1,1,2-tetrafluoroethane),  及びこれらの混合物よりなる群から独立に選択される一以上のハイドロフルオロカーボンを含む請求項１乃至６１のいずれか1項に記載の重合プロセス。
【請求項６３】
前記希釈剤が、希釈剤の全容量に基づき15から100容量％のHFCを含む請求項１乃至６２のいずれか1項に記載の重合プロセス。
【請求項６４】
前記希釈剤が、希釈剤の全容量に基づき２０から100容量％ののHFCを含む請求項１乃至６３のいずれか1項に記載の重合プロセス。
【請求項６５】
前記希釈剤が、希釈剤の全容量に基づき２5から100容量％のHFCを含む請求項１乃至６４のいずれか1項に記載の重合プロセス。
【請求項６６】
前更に、希釈剤が炭化水素、非反応性オレフィン及び/又は不活性ガスを含む請求項１乃至６５のいずれか1項に記載の重合プロセス。
【請求項６７】
前記炭化水素がHFC以外のハロゲン化炭化水素である請求項６６に記載の重合プロセス。
【請求項６８】
前記ハロゲン化炭化水素が塩化メチルである請求項６７に記載の重合プロセス。
【請求項６９】
前記希釈剤が塩化メチル、及び、二フッ化メタン(difluoromethane),  1,1-二フッ化エタン(1,1-difluoroethane)  及び1,1,1,2-  四フッ化エタン(1,1,1,2-tetra-fluoroethane)よりなる群から独立に選択される一以上のハイドロフルオロカーボンを含む請求項１乃至６８のいずれか1項に記載の重合プロセス。
【請求項７０】
更に、記希釈剤が非反応性オレフィン、一以上の他の炭化水素及び/又は不活性ガスを含む請求項１乃至６９のいずれか1項に記載の重合プロセス。
【請求項７１】
前記少なくとも一つのモノマーが、オレフィン（olefin）,  アルファ−オレフィン(alpha-olefin),  二置換されたオレフィン(disubstituted  olefin),  イソオレフィン(isoolefin),  共役ジエン(conjugated  diene),非共役ジエン(non-conjugated  diene),スチレン類  (styrenics),  置換されたスチレン類(substituted  styrenics),ビニールエーテル  (vinyl  ether),  及びこれらの混合物よりなる群から独立に選択される請求項１乃至70のいずれか1項に記載の重合プロセス。
【請求項７２】
前記少なくとも一つのモノマーが、スチレン(styrene),  パラアルキルスチレン  (para-alkylstyrene),  パラメチルスチレン(para-methylstyrene),  アルファ−メチルスチレン(alpha-methyl  styrene),ジビニルベンゼン  (divinylbenzene),  ジイソプロペニルベンゼン  (diisopropenylbenzene),イソブチレン  (isobutylene),  2−メチル−1−ブテン  (2-methyl-l-butene),  3−メチル−1−ブテン(3-methyl-l-butene),  2−メチル−2−ペンテン(2-methyl-2-pentene),  イソプレン  (isoprene),ブタジエン  (butadiene),  2,3-ジメチル-1,3-ブタジエン(2,3-dimethyl-l,3-butadiene),β−ピネン  (β-pinene),  ミルセン(myrcene),  6,6-ジメチル−フルベン  (6,6-dimethyl-fulvene),ヘキサジエン  (hexadiene),  シクロペンタジエン(cyclopentadiene),  メチル  シクロペンタジエン(methyl  cyclopentadiene),  ピペリレン(piperylene),  メチル  ビニル  エーテル(methyl  vinyl  ether),  エチル  ビニル  エーテル  (ethyl  vinyl  ether),  イソブチル  ビニル  エーテル(isobutyl  vinyl  ether)及びこれらの混合物よりなる群から独立に選択される請求項１乃至7１のいずれか1項に記載の重合プロセス。
【請求項７３】
前記重合プロセスが、触媒システム又は触媒システム成分を貯蔵する少なくとも一つの装置；一以上のモノマーを貯蔵する少なくとも一つの装置；触媒システム及び/又は触媒システム成分及び一以上のモノマー冷却する少なくとも一つの装置、及び少なくとも一つの注入頭を含む反応器システムを用いる請求項１乃至7２のいずれか1項に記載の重合プロセス。
【請求項７４】
前記重合プロセスがスラリー重合プロセスである請求項１乃至7３のいずれか1項に記載の重合プロセス。
【請求項７５】
前記重合プロセスがカチオン重合プロセスである請求項１乃至7４のいずれか1項に記載の重合プロセス。
【請求項７６】
前記重合プロセスが連続重合プロセスである請求項１乃至7５のいずれか1項に記載の重合プロセス。
【請求項７７】
前記重合プロセスがイソブチレンベースのポリマーの重合のための重合プロセスである請求項１乃至7６のいずれか1項に記載の重合プロセス。
【請求項７８】
請求項１乃至７７のいずれか1項に記載の重合プロセスによって生産される接触製品（contact  product）。
【請求項７９】
触媒システム及び一以上のモノマーを一以上のハイドロフルオロカーボン(HFC)を含む希釈剤を含む重合媒体の微液滴中で接触させることを含む重合プロセス。
【請求項８０】
前記微液滴が約0.4から約1000ミクロンの直径を持つ請求項79に記載の重合プロセス。
【請求項８１】
前記微液滴が約1から約900ミクロンの直径を持つ請求項79に記載の重合プロセス。
【請求項８２】
前記微液滴が約1０から約800ミクロンの直径を持つ請求項79に記載の重合プロセス。
【請求項８３】
前記微液滴が約20から約600ミクロンの直径を持つ請求項79に記載の重合プロセス。
【請求項８４】
前記微液滴が約30から約400ミクロンの直径を持つ請求項79に記載の重合プロセス。
【請求項８５】
前記触媒システム及び一以上のモノマーを約20秒以下の接触時間で接触させる請求項７９乃至８４のいずれか1項に記載の重合プロセス。
【請求項８６】
前記触媒システム及び一以上のモノマーを約10秒以下の接触時間で接触させる請求項７９乃至８４のいずれか1項に記載の重合プロセス。
【請求項８７】
前記触媒システム及び一以上のモノマーを約５秒以下の接触時間で接触させる請求項７９乃至８４のいずれか1項に記載の重合プロセス。
【請求項８８】
前記触媒システム及び一以上のモノマーを約１秒以下の接触時間で接触させる請求項７９乃至８４のいずれか1項に記載の重合プロセス。
【請求項８９】
前記重合プロセスが、四塩化チタン(titanium  tetrachloride),  四臭化チタン(titanium  tetrabromide),  四塩化バナジウム(vanadium  tetrachloride),  四塩化スズ(tin  tetrachloride),  四塩化ジルコニウム(zirconium  tetrachloride),  三塩化臭化チタン(titanium  bromide  trichloride),  二塩化二臭化チタン(titanium  dibromide  dichloride),  三塩化臭化バナジウム(vanadium  bromide  trichloride),  三フッ化塩化スズ(tin  chloride  trifluoride),  三塩化ベンジルチタン(benzyltitanium  trichloride),  二塩化ジベンジルチタン(dibenzyltitanium  dichloride),  三塩化ベンジルジルコニウム(benzylzirconium  trichloride),  二臭化ジベンジルジルコニウム(dibenzylzirconium  dibromide),  三塩化メチルチタン(methyltitanium  trichloride),  二フッ化ジメチルチタン(dimethyltitanium  difluoride),二塩化ジメチルスズ(dimethyltin  dichloride),  三塩化フェニルバナジウム(phenylvanadium  trichloride),  三塩化メトキシチタン(methoxytitanium  trichloride),  三塩化n−ブトキシチタン(n-butoxytitanium  trichloride),  二塩化ジ（イソプロポキシ）チタン(di(isopropoxy)titanium  dichloride),  三臭化フェノオキシチタン(phenoxytitanium  tribromide),  三フッ化フェニルメトキシジルコニウム(phenylmethoxyzirconium  trifluoride),  二塩化メチルメチルメトキシチタン(methyl  methoxytitanium  dichloride),  二塩化メチルメトキシスズ(methyl  methoxytin  dichloride),  二塩化ベンジルイソプロポキシバナジウム(benzyl  isopropoxyvanadium  dichloride),  三塩化アセトキシチタン(acetoxytitanium  trichloride),  三臭化ベンゾイルジルコニウム(benzoylzirconium  tribromide),  三フッ化ベンゾイルオキシチタン(benzoyloxytitanium  trifluoride),  三塩化イソプロポイルオキシスズ(isopropoyloxytin  trichloride),二塩化メチルアセトキシチタン(methyl  acetoxytitanium  dichloride),  塩化ベンジルベンゾイルオキシバナジウム(benzyl  benzoyloxyvanadium  chloride),  オキシ三塩化バナジウム(vanadium  oxytrichloride),  三塩化アルミニウム(aluminum  trichloride),  三フッ化ホウ素(boron  trifluoride),  三塩化ガリウム(gallium  trichloride),三フッ化インジウム(indium  trifluoride),  二塩化エチルアルミニウム(ethylaluminum  dichloride),  二塩化メチルアルミニウム(methylaluminum  dichloride),  二塩化ベンジルアルミニウム(benzylaluminum  dichloride),二塩化イソブチルガリウム(isobutylgallium  dichloride),  塩化ジエチルアルミニウム(diethylaluminum  chloride),塩化ジメチルアルミニウム  (dimethylaluminum  chloride),  セスキ塩化エチルアルミニウム(ethylaluminum  sesquichloride),  セスキ塩化メチルアルミニウム  (methylaluminum  sesquichloride),  トリメチルアルミニウム(trimethylaluminum),  トリエチルアルミニウム(triethylaluminum),  二塩化メトキシアルミニウム(methoxyaluminum  dichloride),  二塩化エトキシアルミニウム(ethoxyaluminum  dichloride),  二塩化2,6-ジ−tert−ブチルフェノオキシアルミニウム(2,6-di-tert-butylphenoxyaluminum  dichloride),  塩化メトキシメチルアルミニウム(methoxy  methylaluminum  chloride),  塩化2,6-ジ−tert−ブチルフェノオキシメチルアルミニウム(2,6-di-tert-butylphenoxy  methylaluminum  chloride),  二塩化イソプロポキシガリウム(isopropoxygallium  dichloride),フッ化フェノキシメチルインジウム  (phenoxy  methylindium  fluoride),  二塩化アセトキシアルミニウムl(acetoxyaluminum  dichloride),  二臭化ベンゾイルオキシアルミニウム(benzoyloxyaluminum  dibromide),二フッ化ベンゾイルオキシガリウム  (benzoyloxygallium  difluoride),  塩化メチルアセトキシアルミニウム  (methyl  acetoxyaluminum  chloride),  三塩化イソプロポイルオキシインジウム(isopropoyloxyindium  trichloride),  六塩化アンチモン(antimony  hexachloride),  六フッ化アンチモン(antimony  hexafluoride),  五フッ化  ヒ素(arsenic  pentafluoride),  五フッ化塩化ヒ素(antimony  chloride  pentafluoride),  三フッ化ヒ素(arsenic  trifluoride),  四塩化フッ化三塩化ヒ素ビスマス(bismuth  trichloride  arsenic  fluoride  tetrachloride),  塩化四フェニルアンチモン(tetraphenylantimony  chloride),  二塩化三フェニルアンチモン(triphenylantimony  dichloride)、四塩化メトキシアンチモン  (tetrachloromethoxyantimony),ジメトキシ三塩化アンチモン（dimethoxytrichloroantimony）,二塩化ジメトキシヒ素  (dichloromethoxyarsine),  塩化ジメトキシヒ素(chlorodimethoxyarsine),  二フッ化メトキシヒ素  (difluoromethoxyarsine),  アセタト四塩化アンチモン(acetatotetrachloroantimony),  （安息香酸）四塩化アンチモン((benzoato)  tetrachloroantimony),  及び塩化ビスマスアセテート（bismuth  acetate  chloride）より成る群から独立に選択される一以上のルイス酸を含む請求項７９乃至８８のいずれか1項に記載の重合プロセス。
【請求項９０】
前記重合プロセスが、三塩化アルミニウム(aluminum  trichloride),  三臭化アルミニウム(aluminum  tribromide),二塩化エチルアルミニウム  (ethylaluminum  dichloride),  セスキ塩化エチルアルミニウム(ethylaluminum  sesquichloride),塩化ジエチルアルミニウム  (diethylaluminum  chloride),  二塩化メチルアルミニウム(methylaluminum  dichloride),  セスキ塩化メチルアルミニウム  (methylaluminum  sesquichloride),  塩化ジメチルアルミニウム(dimethylaluminum  chloride),  三フッ化ホウ素  (boron  trifluoride),  又は、四塩化チタン(titanium  tetrachloride)より成る群から独立に選択される一以上のルイス酸を含む請求項７９乃至８８のいずれか1項に記載の重合プロセス。
【請求項９１】
前記重合プロセスが、ハロゲン化水素(hydrogen  halide),  カルボン酸(carboxylic  acid),  ハロゲン化カルボン酸(carboxylic  acid  halide),スルホン酸  (sulfonic  acid),  アルコール(alcohol),  フェノール  (phenol),ハロゲン化ポリマー(polymeric  halide),  ハロゲン化第3級アルキル(tertiary  alkyl  halide),  ハロゲン化第3級アラルキル  (tertiary  aralkyl  halide),  第3級アルキルエステル(tertiary  alkyl  ester),  第3級アラルキルエステル  (tertiary  aralkyl  ester),  第3級アルキルエーテル  (tertiary  alkyl  ether),  第3級アラルキルエーテル(tertiary  aralkyl  ether),  ハロゲン化アルキル  (alkyl  halide),  ハロゲン化アリール(aryl  halide),  ハロゲン化アルキルアリル(alkylaryl  halide),  又はハロゲン化アリールアルキル酸  (arylalkylacid  halide)を含む一以上の開始剤を含む請求項７９乃至９０のいずれか1項に記載の重合プロセス。
【請求項９２】
前記重合プロセスがHCl,  H2O,  メタノール、(CH3)3CC1,  C6H5C(CH3)2C1,  2-クロロ-2,4,4-トリメチルペンタン  (2-chloro-2,4,4-  trimethylpentane)及び2-クロロ-2-メチルプロパン（2-chloro-2-  methylpropane）よりなる群から独立に選択される一以上の開始剤を含む請求項７９乃至９０のいずれか1項に記載の重合プロセス。
【請求項９３】
前記重合プロセスが
塩化水素(hydrogen  chloride),    臭化水素(hydrogen  bromide),    ヨウ化水素(hydrogen  iodide),  酢酸(acetic  acid),  プロパン酸(propanoic  acid),  ブタン酸(butanoic  acid);  桂皮酸（cinnamic  acid）,  安息香酸(benzoic  acid),  1-クロロ酢酸(1-chloroacetic  acid),  二クロロ酢酸(dichloroacetic  acid),  三クロロ酢酸(trichloroacetic  acid),  三フッ化酢酸(trifluoroacetic  acid),  p−クロロ安息香酸(p-chlorobenzoic  acid),  ｐ−フッ化安息香酸(p-fluorobenzoic  acid),  塩化アセチル(acetyl  chloride),  臭化アセチル(acetyl  bromide),  塩化シンナミル(cinnamyl  chloride),  塩化ベンゾイル(benzoyl  chloride),  臭化ベンゾイル(benzoyl  bromide),  塩化トリクロロアセチル(trichloroacetylchloride),  塩化三フッ化アセチル  (trifluoroacetylchloride),  塩化ｐ−フッ素化ベンゾイル(p-fluorobenzoylchloride),  メタスルホン酸(ｍｅｔｈａｎｅｓｕｌｆｏｎｉｃ  acid),  三フッ化メタンスルホン酸(trifluoromethanesulfonic  acid),三塩化メタンスルホン酸(trichloromethanesulfonic  acid),  ｐ−トルエンスルホン酸(p-toluenesulfonic  acid),  塩化メタンスルホニル(methanesulfonyl  chloride),  臭化メタンスルホニル(methanesulfonyl  bromide),  塩化トリクロロメタンスルホニル(trichloromethanesulfonyl  chloride),  塩化三フッ化メタンスルホニル(trifluoromethanesulfonyl  chloride),  塩化ｐ−トルエンスルホニル(p-toluenesulfonyl  chloride),  メタノール  (methanol),  エタノール(ethanol),  プロパノール(propanol),  ２−プロパノール(2-propanol),  ２−メチルプロパン−２−ol（2-methylpropan-2-ol）,  シクロヘキサノール(cyclohexanol),ベンジルアルコール  (benzyl  alcohol),  フェノール(phenol),２−メチルフェノール  (2-methylphenol),  2，6−ジメチルフェノール(2,  6-dimethylphenol),ｐ−クロロフェノール  (p-chlorophenol),  ｐ−フッ化フェノール(p-fluorophenol),  2,  3,  4,  5,  6-  五フッ化フェノール(2,  3,  4,  5,  6-pentafluorophenol),  及び２−ヒドロキシナフタレン(2-hydroxynaphthalene)よりなる群から独立に選択される一以上の開始剤を含む請求項７９乃至９０のいずれか1項に記載の重合プロセス。
【請求項９４】
前記重合プロセスが、
2−クロロ−2,4,4-トリメチルペンタン(2-chloro-2,4,4-trimethylpentane),  2−ブロモー２，４，４−トリメチルペンタン(2-  bromo-2,4,4-trimethylpentane),  2−クロロー2−メチルプロパン(2-chloro-2-methylpropane),  2−ブロモー２−メチルプロパン  (2-bromo-2-methylpropane),  2−クロロー2,4,4,6,6−ペンタメチルヘプタン(2-chloro-2,4,4,6,6-pentamethylheptane),  2−ブロモ−2,4,4,6,6−ペンタメチルヘプタン  (2-bromo-2,4,4,6,6-  pentamethylheptane),  1−クロロー１−メチルエチルベンゼン(1-chloro-l-methylethylbenzene),  １−クロロアダマンタン(1-  chloroadamantane),  １−クロロエチルベンゼン(1-chloroethylbenzene),  １、4−ｂｉｓ（1−クロロー1−メチルエチル）ベンゼン(1,  4-bis(l-chloro-l-  methylethyl)  benzene),  ５−tert―ブチルー１，３−bis（1−クロロー１−メチルエチル）ベンゼン(5-tert-butyl-l,3-bis(l-chloro-l-methylethyl)  benzene),  ２−アセトキシ−２，４，４−トリメチルペンタン  (2-acetoxy-  2,4,4-trimethylpentane),  ２−ベンゾイルオキシー2,4,4−トリメチルペンタン(2-benzoyloxy-2,4,4-trimethylpentane),  ２−アセトキシ−２―メチルプロパン(2-acetoxy-2-methylpropane),  ２−ベンゾイルオキシ−2  ―メチルプロパン(2-benzoyloxy-2-methylpropane),  ２−アセトキシ−2,4,4,6,6−ペンタメチルヘプタン  (2-acetoxy-2,4,4,6,6-pentamethylheptane),  ２−ベンゾイル−2,4,4,6,6−ペンタメチルヘプタン(2-benzoyl-2,4,4,6,6-  pentamethylheptane),  １−アセトキシー１―メチルエチルベンゼン(1  -acetoxy-1-methylethylbenzene),  １−アセトキシアダマンタン(1  -aceotxyadamantane),１−ベンゾイルオキシエチルベンゼン(1  -benzoyloxyethylbenzene),  1,4−bis（１−アセトキシー１−メチルエチル）ベンゼン(1,4-bis(l-acetoxy-1-methylethyl)benzene),  ５−tert-ブチルー１，３−bis(1-アセトキシー1−メチルエチル)ベンゼン(5-tert-butyl-l,3-bis(l  -acetoxy-1-methylethyl)  benzene),  2−メトキシー２，４，４−トリメチルペンタン(2-methoxy-2,4,4-trimethylpentane),  ２−イソプロポキシー2，4，4−トリメチルペンタン(2-isopropoxy-  2,4,4-trimethylpentane),  2−メトキシー2−メチルプロパン(2-methoxy-2-methylpropane),  2−ベンジルオキシー2−メチルプロパン(2-benzyloxy-2-  methylpropane),  2−メトキシー２，４，４，６，６−ペンタメチルヘプタン(2-methoxy-2,4,4,6,6-pentamethylheptane),  ２−イソプロポキシ−2,4,4,6,6−ペンタメチルヘプタン(2-isopropoxy-  2,4,4,6,6-pentamethylheptane),  １−メトキシ−１−メチルエチルベンゼン(1-methoxy-l-methylethylbenzene),  1−メトキシアダマンタン(1-  methoxyadamantane),  １―メトキシエチルベンゼン(1-methoxyethylbenzene),  1,4-bis(１−メトキシー１−メチルエチル)ベンゼン  (1,4-bis(1-methoxy-1-  methylethyl)  benzene),  5-tert―ブチルー１，３−bis（１−メトキシー1−メチルエチル）ベンゼン(5-tert-butyl-1、3-bis(1-methoxy-1-methylethyl)  benzene,  及びl,3,5-tris（１−クロロ−１−メチルエチル）ベンゼン（l,3,5-tris(l-chloro-l-methylethyl)  benzene）よりなる群から独立に選択される一以上の開始剤を含む請求項７９乃至９０のいずれか1項に記載の重合プロセス。
【請求項９５】
前記重合プロセスが、弱い配位アニオンを含む一以上の開始剤を含む請求項７９乃至９０のいずれか1項に記載の重合プロセス。
【請求項９６】
前記重合プロセスが、実質的に水を含まない請求項７９乃至９０のいずれか1項に記載の重合プロセス。
【請求項９７】
前記重合プロセスが、（重量に基づき）30ppm以上の水を含む請求項７９乃至９０のいずれか1項に記載の重合プロセス。
【請求項９８】
前記重合プロセスが、CxHyFzの化学式により表わされる一以上のハイドロフルオロカーボンを含み、ｘは1から40の整数、及びｙ及びｚは一以上の整数である請求項１乃至９７のいずれか1項に記載の重合プロセス。
【請求項９９】
ｘが１から10の整数である請求項９８に記載の重合プロセス。
【請求項１００】
ｘが１から６の整数である請求項９８に記載の重合プロセス。
【請求項１０１】
ｘが１から３の整数である請求項９８に記載の重合プロセス。
【請求項１０２】
前記重合プロセスが、
フッ化メタン(fluoromethane),  二フッ化メタン(difiuoromethane),  三フッ化メタン(trifluoromethane),  フッ化エタン(fluoroethane),  1,1-  二フッ化エタン(1,1-difluoroethane),  1,2-二フッ化エタン  (1,2-difluoroethane),  1,1,1-三フッ化エタン(1,1,1-trifluoroethane),  1,1,2-三フッ化エタン  (1,1,2-trifluoroethane),  1,1,1,2-四フッ化エタン  (1,1,1,2-tetrafluoroethane),  1,1,2,2-四フッ化エタン(1,1,2,2-tetrafluoroethane),  1,1,1,2,2-五フッ化エタン  (1,1,1,2,2-pentafluoroethane),  1―フッ化プロパン  (1-fluoropropane),  ２−フッ化プロパン(2-fluoropropane),  1,1-二フッ化プロパン  (1,1-difluoropropane),  1,2-二フッ化プロパン(1,2-difluoropropane),  1,3-二フッ化プロパン  (1,3-difluoropropane),  2,2-二フッ化プロパン(2,2-difluoropropane),  1,1,1-三フッ化プロパン  (1,1,1-trifluoropropane),  1,1,2-三フッ化プロパン(1,1,2-trifluoropropane),  1,1,3-  (1,1,3-trifluoropropane),  1,2,2-三フッ化プロパン  (1,2,2-trifluoropropane),  1,2,3-三フッ化プロパン  (1,2,3-trifluoropropane),  1,1,1,2-四フッ化プロパン(1,1,1,2-tetrafluoropropane),1,1,1,3-四フッ化プロパン  (1,1,1,3-tetrafluoropropane),  1,1,2,2-四フッ化プロパン  (1,1,2,2-tetrafluoropropane),  1,1,2,3-四フッ化プロパン(1,1,2,3-  tetrafluoropropane),  1,1,3,3-四フッ化プロパン  (1,1,3,3-tetrafluoropropane),  1,2,2,3-四フッ化プロパン  (1,2,2,3-tetrafluoropropane),  1,1,1,2,2-五フッ化プロパン  (1,1,1,2,2-pentafluoropropane),  1,1,1,2,3-五フッ化プロパン  (1,1,1,2,3-pentafluoropropane),  1,1,1,3,3-五フッ化プロパン  (1,1,1,3,3-  pentafluoropropane),  1,1,2,2,3-五フッ化プロパン  (1,1,2,2,3-pentafluoropropane),  1,1,2,3,3-五フッ化プロパン    (1,1,2,3,3-  pentafluoropropane),  1,1,1,2,2,3-六フッ化プロパン(1,1,1,2,2,3-hexafluoropropane),  1,1,1,2,3,3-六フッ化プロパン  (1,1,1,2,3,3-hexafluoropropane),  1,1,1,3,3,3-六フッ化プロパン  (1,1,1,3,3,3-hexafluoropropane),  1,1,1,2,2,3,3-七フッ化プロパン    (1,1,1,2,2,3,3-heptafluoropropane),  1,1,1,2,3,3,3-七フッ化プロパン    (1,1,1,2,3,3,3-heptafluoropropane),  1-フッ化ブタン(1-fluorobutane),2-フッ化ブタン  (2-fluorobutane),  1,1-二フッ化ブタン(1,1  -difluorobutane),  1,2-二フッ化ブタン(1,2-difluorobutane),  1,3-二フッ化ブタン  (1,3-difluorobutane),  1,4-二フッ化ブタン  (1,4-difluorobutane),  2,2-二フッ化ブタン(2,2-difluorobutane),  2,3-二フッ化ブタン  (2,3-difluorobutane),1,1,1-三フッ化ブタン(1,1,1-trifluorobutane),  1,1,2-三フッ化ブタン(1,1,2-trifluorobutane),  1,1,3-三フッ化ブタン(1,1,3-trifluorobutane),  1,1,4-三フッ化ブタン(1,1,4-  trifluorobutane),  1,2,2-三フッ化ブタン(1,2,2-trifluorobutane),  1,2,3-三フッ化ブタン(1,2,3-trifluorobutane),  1,3,3-三フッ化ブタン(1,3,3-  trifluorobutane),  2,2,3-三フッ化ブタン(2,2,3-trifluorobutane),  1,1,1,2-四フッ化ブタン  (1,1,1,2-tetrafluorobutane),  1,1,1,3-四フッ化ブタン  (1,1,1,3-tetrafluorobutane),  1,1,1,4-四フッ化ブタン(1,1,1,4-tetrafluorobutane),  1,1,2,2-四フッ化ブタン  (1,  1,2,2-tetrafluorobutane),  1,1,2,3-四フッ化ブタン  (1,1,2,3-tetrafluorobutane),  1,1,2,4-四フッ化ブタン  (1,1,2,4-tetrafluorobutane),1,1,3,3-四フッ化ブタン(1,1,3,3-  tetrafluorobutane),  1,1,3,4-四フッ化ブタン(1,1,3,4-tetrafluorobutane),  1,1,4,4-四フッ化ブタン  (1,1,4,4-tetrafluorobutane),  1,2,2,3-四フッ化ブタン(1,2,2,3-tetrafluorobutane),1,2,2,4-四フッ化ブタン  (1,2,2,4-tetrafluorobutane),  1,2,3,3-四フッ化ブタン  (1,2,3,3-  tetrafluorobutane),  1,2,3,4-四フッ化ブタン  (1,2,3,4-tetrafluorobutane),  2,2,3,3-四フッ化ブタン(2,2,3,3-tetrafluorobutane),  1,1,1,2,2-五フッ化ブタン  (1,1,1,2,2-pentafluorobutane),  1,1,1,2,3-五フッ化ブタン    (1,1,1,2,3-pentafluorobutane),  1,1,1,2,4-五フッ化ブタン    (1,1,1,2,4-  pentafluorobutane),  1,1,1,3,3-五フ���化ブタン    (1,1,1,3,3-pentafluorobutane),  1,1,1,3,4-五フッ化ブタン    (1,1,1,3,4-  pentafluorobutane),  1,1,1,4,4-五フッ化ブタン  (1,1,1,4,4-pentafluorobutane),  1,1,2,2,3-五フッ化ブタン    (1,1,2,2,3-  pentafluorobutane),  1,1,2,2,4-五フッ化ブタン    (1,1,2,2,4-pentafluorobutane),  1,1,2,3,3-五フッ化ブタン  (1,1,2,3,3-  pentafluorobutane),  1,1,2,4,4-五フッ化ブタン(1,1,2,4,4-pentafluorobutane),  1,1,3,3,4-五フッ化ブタン  (1,1,3,3,4-pentafluorobutane),  1,2,2,3,3-五フッ化ブタン    (1,2,2,3,3-pentafluorobutane),  1,2,2,3,4-五フッ化ブタン    (1,2,2,3,4-  pentafluorobutane),  1,1,1,2,2,3-六フッ化ブタン  (1,1,1,2,2,3-hexafluorobutane),  1,1,1,2,2,4-六フッ化ブタン(1,1,1,2,2,4-  hexafluorobutane),  1,1,1,2,3,3-六フッ化ブタン  (1,1,1,2,3,3-hexafluorobutane),  1,1,1,2,3,4-六フッ化ブタン  (1,1,1,2,3,4-hexafluorobutane),  1,1,1,2,4,4-六フッ化ブタン(1,1,1,2,4,4-hexafluorobutane),  1,1,1,3,3,4-六フッ化ブタン  (1,1,1,3,3,4-hexafluorobutane),  1,1,1,3,4,4-六フッ化ブタン    (1,1,1,3,4,4-hexafluorobutane),  1,1,1,4,4,4-六フッ化ブタン    (1,1,1,4,4,4-hexafluorobutane),  1,1,2,2,3,3-六フッ化ブタン  (1,1,2,2,3,3-hexafluorobutane),  1,1,2,2,3,4-六フッ化ブタン    (1,1,2,2,3,4-hexafluorobutane),  1,1,2,2,4,4-六フッ化ブタン    (1,1,2,2,4,4-hexafluorobutane),  1,1,2,3,3,4,-  六フッ化ブタン  (1,1,2,3,3,4-hexafluorobutane),  1,1,2,3,4,4-六フッ化ブタン  (1,1,2,3,4,4-hexafluorobutane),  1,2,2,3,3,4-六フッ化ブタン  (1,2,2,3,3,4-hexafluorobutane),  1,1,1,2,2,3,3-七フッ化ブタン(1,1,1,2,2,3,3-heptafluorobutane),  1,1,1,2,2,4,4-七フッ化ブタン  (1,1,1,2,2,4,4-heptafluorobutane),  1,1,1,2,2,3,4-七フッ化ブタン  (1,1,1,2,2,3,4-heptafluorobutane),  1,1,1,2,3,3,4-七フッ化ブタン  (1,1,1,2,3,3,4-heptafluorobutane),  1,1,1,2,3,4,4-七フッ化ブタン  (1,1,1,2,3,4,4-heptafluorobutane),  1,1,1,2,4,4,4-七フッ化ブタン  (1,1,1,2,4,4,4-heptafluorobutane),  1,1,1,3,3,4,4-七フッ化ブタン  (1,1,1,3,3,4,4-heptafluorobutane),  1,1,1,2,2,3,3,4-八フッ化ブタン  (1,1,1,2,2,3,3,4-octafluorobutane),  1,1,1,2,2,3,4,4-八フッ化ブタン    (1,1,1,2,2,3,4,4-octafluorobutane),  1,1,1,2,3,3,4,4-八フッ化ブタン    (1,1,1,2,3,3,4,4-octafluorobutane),  1,1,1,2,2,4,4,4-八フッ化ブタン    (1,1,1,2,2,4,4,4-octafluorobutane),  1,1,1,2,3,4,4,4-八フッ化ブタン    (1,1,1,2,3,4,4,4-octafluorobutane),  1,1,1,2,2,3,3,4,4-九フッ化ブタン      (1,1,1,2,2,3,3,4,4-nonafluorobutane),  1,1,1,2,2,3,4,4,4-九フッ化ブタン        (1,1,1,2,2,3,4,4,4-nonafluorobutane),  l-フッ化-2-メチルプロパン  (l-fluoro-2-methylpropane),  l,  l-二フッ化-2-メチルプロパン(l,l-difluoro-2-methylpropane),  l,3-二フッ化-2-メチルプロパン    (l,3-difluoro-2-methylpropane),  l,l,l-三フッ化-2-メチルプロパン  (l,l,l-trifluoro-2-methylpropane),  l,l,3-三フッ化-2-メチルプロパン    (l,l,3-trifluoro-2-methylpropane),  l,3−二フッ化-2-（フルオロメチル）プロパン    (l,3-difluoro-2-  (fluoromethyl)propane),  1,1,1,3  -四フッ化−2−メチルプロパン      (1,1,1,3-tetrafluoro-2-methylpropane),  1,1,3,3-四フッ化−2−メチルプロパン  (1,1,3,3-tetrafluoro-2-methylpropane),1,1,3-三フッ化-2-（フルオロメチル）プロパン(1,  1,3-trifluoro-2-(fluoromethyl)propane),1,1,1,3,3-五フッ化-2−メチルプロパン(1,1,1,3,3-pentafluoro-2-methylpropane),  1,1,3,3-四フッ化-2-（フルオロメチル）プロパン  (1,1,3,3-tetrafluoro-2-  (fluoromethyl)propane),  1,1,1,3  -四フッ化-2-（フルオロメチル）プロパン  (1,1,1,3-tetrafluoro-2-(fIuoromethyl)propane),  フッ化シクロブタン(fluorocyclobutane),  1,1-  二フッ化シクロブタン(1,1-difluorocyclobutane),  1,2-二フッ化シクロブタン  (1,2-difluorocyclobutane),1,3-二フッ化シクロブタン(1,3-difluorocyclobutane),1,1,2-三フッ化シクロブタン  (1,1,2-trifluorocyclobutane),  1,1,3-三フッ化���クロブタン    (1,1,3-  trifluorocyclobutane),  1,2,3-三フッ化シクロブタン(1,2,3-trifluorocyclobutane),  1,1,2,2-四フッ化シクロブタン  (1,1,2,2-tetrafluorocyclobutane),  1,1,3,3-四フッ化シクロブタン  (1,1,3,3-tetrafluorocyclobutane),  1,1,2,2,3-五フッ化シクロブタン    (1,1,2,2,3-pentafluorocyclobutane),  1,1,2,3,3-五フッ化シクロブタン    (1,1,2,3,3-penfafluorocyclobutane),  1,1,2,2,3,3-六フッ化シクロブタン(1,1,2,2,3,3-hexafluorocyclobutane),  1,1,2,2,3,4-  六フッ化シクロブタン(1,1,2,2,3,4-hexafluorocyclobutane),  1,1,2,3,3,4-六フッ化シクロブタン(1,1,2,3,3,4-hexafluorocyclobutane),  1,1,2,2,3,3,4-七フッ化シクロブタン(1,1,2,2,3,3,4-heptafluorocyclobutane),フッ化ビニル(vinyl  fluoride),  1,1-二フッ化エタン(1,1-difluoroethene),  1,2-二フッ化エタン(1,2-difluoroethene),  1,1,2-三フッ化エタン(1,1,2-trifluoroethene),  1-フッ化プロペン(1-fluoropropene),  1,1-二フッ化プロペン（1,1-difluoropropene）,  1,2-二フッ化プロペン  (1,2-difluoropropene),  1,3-二フッ化プロペン(1,3-difluoropropene),  2,3-二フッ化プロペン(2,3-difluoropropene),  3,3-二フッ化プロペン(3,3-difluoropropene),  1,1,2-三フッ化プロペン(1,1,2-trifluoropropene),  1,1,3-三フッ化プロペン(1,1,3-trifluoropropene),  1,2,3-三フッ化プロペン(1,2,3-trifluoropropene),  1,3,3-三フッ化プロペン(1,3,3-  trifluoropropene),  2,3,3-三フッ化プロペン(2,3,3-trifluoropropene),  3,3,3-三フッ化プロペン  (3,3,3-trifluoropropene),  1-フッ化-1-ブテン(1-fluoro-1-butene),  2-フッ化-1-ブテン(2-fluoro-l-butene),  3-フッ化-1-ブテン(3-fluoro-l-butene),  4-フッ化-1-ブテン(4-fluoro-l-butene),  1,1-二フッ化-1-ブテン(1,1-difluoro-1-butene),  1,2-二フッ化-1-ブテン(1,2-difluoro-l-butene),  1,3-二フッ化プロペン(1,3-difluoropropene),  1,4-二フッ化-1-ブテン(1,4-difluoro-1-butene),  2,3-二フッ化-1-ブテン(2,3-difluoro-l-butene),  2，4-二フッ化-1-ブテン(2,4-difluoro-l-butene),  3，3-二フッ化-1-ブテン(3,3-  difluoro-1-butene),  3,4-二フッ化-1-ブテン(3,4-difluoro-l-butene),  4,4-二フッ化-1-ブテン(4,4-difluoro-l-butene),  1,1,2-三フッ化-1-ブテン  (1,1,2-  trifluoro-1-butene),1,1,3-  三フッ化-1-ブテン(1,1,3-trifluoro-l-butene),  1,1,4-三フッ化-1-ブテン(1,1,4-trifluoro-l-butene),  1,2,3-三フッ化-1-ブテン(1,2,3-trifluoro-1-butene),  1,2,4-三フッ化-1-ブテン  (1,2,4-trifluoro-l-butene),  1,3,3-三フッ化-1-ブテン  (1,3,3-trifluoro-l-butene),  1,3,4-三フッ化-1-ブテン(1,3,4-  trifluoro-1-butene),  1,4,4-三フッ化-1-ブテン  (1,4,4-trifluoro-l-butene),  2,3,3-三フッ化-1-ブテン  (2,3,3-trifluoro-l-butene),  2,3,4-三フッ化-1-ブテン  (2,3,4-trifluoro-1-butene),  2,4,4-三フッ化-1-ブテン  (2,4,4-trifluoro-l-butene),  3,3,4-三フッ化-1-ブテン(3,3,4-trifluoro-l-butene),  3,4,4-三フッ化-1-ブテン(3,4,4-trifluoro-  1  -butene),  4,4,4-三フッ化-1-ブテン  (4,4,4-trifluoro-1-butene),  1,1,2,3-四フッ化-1-ブテン(1,1,2,3-tetrafluoro-1-butene),  1,1,2,4-四フッ化-1-ブテン  (1,1,2,4-tetrafluoro-1-butene),  1,1,3,3-四フッ化-1-ブテン  (1,1,3,3-tetrafluoro-1-butene),  1,1,3,4-四フッ化-1-ブテン  (1,1,3,4-  tetrafluoro-1-butene),  1,1,4,4-四フッ化-1-ブテン  (1,1,4,4-tetrafluoro-l-butene),  1,2,3,3-四フッ化-1-ブテン(1,2,3,
3-tetrafluoro-1-butene),  1,2,3,4-三フッ化-1-ブテン  (1,  2,3,4-tetrafluoro-l-butene),  1,2,4,4-四フッ化-1-ブテン(1,2,4,4-tetrafluoro-l-butene),  1,3,3,4-四フッ化-1-ブテン(1,3,3,4-  tetrafluoro-1-butene),  1,3,4,4-四フッ化-1-ブテン  (1,3,4,4-tetrafluoro-1-butene),  1,4,4,4-四フッ化-1-ブテン(1,4,4,4-tetrafluoro-1-butene),  2,3,3,4-四フッ化-1-ブテン(2,3,3,4-tetrafluoro-l-butene),  2,3,4,4-四フッ化-1-ブテン  (2,3,4,4-tetrafluoro-l-butene),  2,4,4,4-四フッ化-1-ブテン(2,4,4,4-  tetrafluoro-1-butene),  3,3,4,4-四フッ化-1-ブテン  (3,3,4,4-tetrafluoro-  1  -butene),  3,4,4,4-四フッ化-1-ブテン(3,4,4,4-tetrafluoro-1-  butene),  1,1,2,3,3-五フッ化-1-ブテン(1,1,2,3,3-pentafluoro-1-butene),  1,1,2,3,4-五フッ化-1-ブテン  (1,1,2,3,4-pentafluoro-l  -butene),  1,1,2,4,4--五フッ化-1-ブテン(1,1,2,4,4-pentafluoro-1-butene),  1,1,3,3,4-五フッ化-1-ブテン  (1,1,3,3,4-pentafluoro-1-butene),  1,1,3,4,4-フッ化-1-ブテン  (1,1,3,4,4-pentafluoro-1-butene),  1,1,4,4,4-五フッ化-1-ブテン(1,1,4,4,4-pentafluoro-l-butene),  1,2,3,3,4-五フッ化-1-ブテン  (1,2,3,3,4-pentafluoro-1-butene),  1,2,3,4,4-五フッ化-1-ブテン  (1,2,3,4,4-pentafluoro-l-butene),  1,2,4,4,4-五フッ化-1-ブテン(1,2,4,4,4-pentafluoro-1-butene),  2,3,3,4,4-五フッ化-1-ブテン(2,3,3,4,4-pentafluoro-l-butene),  2,3,4,4,4-五フッ化-1-ブテン  (2,3,4,4,4-pentafluoro-1-butene),  3,3,4,4,4-五フッ化-1-ブテン  (3,3,4,4,4-pentafluoro-l-butene),  1,1,2,3,3,4-六フッ化-1-ブテン(1,1,2,3,3,4-hexafluoro-1-butene),  1,1,2,3,4,4-六フッ化-1-ブテン  (1,1,2,3,4,4-hexafluoro-l-butene),  1,1,2,4,4,4-六フッ化-1-ブテン(1,1,2,4,4,4-hexafluoro-1-butene),  1,2,3,3,4,4-六フッ化-1-ブテン(1,2,3,3,4,4-hexafluoro-l-butene),  1,2,3,4,4,4-六フッ化-1-ブテン(1,2,3,4,4,4-hexafluoro-1-butene),  2,3,3,4,4,4-六フッ化-1-ブテン  (2,3,3,4,4,4-hexafluoro-l-butene),  1,1,2,3,3,4,4-七フッ化-1-ブテン  (1,1,2,3,3,4,4-heptafluoro-1-butene),  1,1,2,3,4,4,4-七フッ化-1-ブテン(1,1,2,3,4,4,4-heptafluoro-l-butene),  1,1,3,3,4,4,4-七フッ化-1-ブテン  (1,1,3,3,4,4,4-heptafluoro-1-butene),  1,2,3,3,4,4,4-七フッ化-1-ブテン(1,2,3,3,4,4,4-heptafluoro-l-butene),  1-フッ化-2-ブテン  (1-fluoro-2-  butene),  2-フッ化-2-ブテン(2-fluoro-2-butene),  1,1-二フッ化-2-ブテン  (l,l-difluoro-2-butene),  1,2-二フッ化-2-ブテン(l,2-difluoro-2-butene),  1,3-二フッ化-2-ブテン(l,3-difluoro-2-butene),  1,4-二フッ化-2-ブテン(1  ,4-difluoro-2-butene),  2,3-二フッ化-2-ブテン  (2,3-difluro-2-butene),  1,1,1-三フッ化-２-ブテン(1,1,1-trifluoro-2-butene),  1,1,2-三フッ化-2-ブテン  (l,l,2-trifluoro-2-butene),  1,1,3-三フッ化-2-ブテン(l,l,3-trifluoro-2-butene),  1,1,4-三フッ化-2-ブテン  (1,1,4-  trifluoro-2-butene),  1,2,3-三フッ化-2-ブテン(1,2,3-trifluoro-2-butene),  1,2,4-三フッ化-2-ブテン  (1,2,4-trifluoro-2-butene),  1,1,1,2-四フッ化-2-ブテン(1,1,1,2-tetrafluoro-2-butene),  1,1,1,3-四フッ化-2-ブテン  (1,1,1,3-tetrafluoro-2-butene),  1,1,1,4-四フッ化-2-ブテン  (1,1,1,4-  tetrafluoro-2-butene),  1,1,2,3-四フッ化-2-ブテン  (1,  1,2,3-tetrafluoro-2-butene),  1,1,2,4-四フッ化-2-ブテン(1  ,  1,2,4-tetrafluoro-2-butene),  1,2,3,4-四フッ化-2-ブテン(1,2,3,4-tetrafluoro-2-butene),    1,1,1,2,3-五フッ化-2-ブテン(1,1,1,2,3-pentafluoro-2-butene),  1,1,1,2,4-五フッ化-2-ブテン  (1,1,1,2,4-pentafluoro-2-butene),  1,1,1,3,4-五フッ化-2-ブテン  (1,1,1,3,4-pentafluoro-2-butene),  1,1,1,4,4-五フッ化-2-ブテン  (1,1,1,4,4-pentafluoro-2-butene),  1,1,2,3,4-五フッ化-2-ブテン(l,l,2,3,4-pentafluoro-2-butene),  1,1,2,4,4-五フッ化-2-ブテン(1,1,2,4,4-pentafluoro-2-butene),  1,1,1,2,3,4-  六フッ化-2-ブテン(1,1,1,2,3,4-hexafluoro-2-butene),  1,1,1,2,4,4-六フッ化-2-ブテン  (1,1,1,2,4,4-hexafluoro-2-butene),  1,1,1,3,4,4-六フッ化-2-ブテン(1,1,1,3,4,4-hexafluoro-2-butene),  1,1,1,4,4,4--六フッ化-2-��テン(1,1,1,4,4,4-  hexafluoro-2-butene),  1,1,2,3,4,4-六フッ化-2-ブテン(1  ,  1,2,3,4,4-hexafluoro-2-butene),  1,1,1,2,3,4,4-七フッ化-2-ブテン(1,1,1,2,3,4,4-heptafluoro-2  -butene),  1,1,1,2,4,4,4-七フッ化-2-ブテン(l,l,l,2,4,4,4-heptafluoro-2-butene)又はこれらの混合物より成る群から独立に選択される一以上のハイドロフルオロカーボンを含む請求項１乃至１０１のいずれか1項に記載の重合プロセス。
【請求項１０３】
前記重合プロセスが、フッ化メタン(fluoromethane),    二フッ化メタン  (difluoromethane),    三フッ化メタン  (trifluoromethane),  1,1-二フッ化エタン  (1,1-difluoroethane),  1,1-1-三フッ化エタン  (1,1,1-trifluoroethane),  1,1,1,2-四フッ化エタン(1,1,1,2-tetrafluoroethane),  及びこれらの混合物より成る群から独立に選択される一以上のハイドロフルオロカーボンを含む請求項１乃至１０２のいずれか1項に記載の重合プロセス。
【請求項１０４】
前記希釈剤が、希釈剤の全容量に基づき15から100容量％のHFCを含む請求項１乃至１０３のいずれか1項に記載の重合プロセス。
【請求項１０５】
前記希釈剤が、希釈剤の全容量に基づき20から100容量％のHFCを含む請求項１乃至１０４のいずれか1項に記載の重合プロセス。
【請求項１０６】
前記希釈剤が、希釈剤の全容量に基づき25から100容量％のHFCを含む請求項１乃至１０５のいずれか1項に記載の重合プロセス。
【請求項１０７】
更に、記希釈剤が炭化水素、非反応性オレフィン及び/又は不活性ガスを含む請求項１乃至１０６のいずれか1項に記載の重合プロセス。
【請求項１０８】
前記炭化水素がHFC以外のハロゲン化された炭化水素である請求項１０７に記載の重合プロセス。
【請求項１０９】
前記ハロゲン化された炭化水素が塩化メチルである請求項１０８に記載の重合プロセス。
【請求項１１０】
前記希釈剤が塩化メチル、及び二フッ化メタン（difluoromethane）,  1,1-二フッ化エタン(1,1-difluoroethane)  及び1,1,1,2-四フッ化エタン  (1,1,1,2-tetrafluoroethane)より成る群から独立に選択される一以上のハイドロフルオロカーボンを含む請求項１乃至１０９のいずれか1項に記載の重合プロセス。
【請求項１１１】
前更に、希釈剤が非反応性オレフィン、一以上の他の炭化水素及び/又は不活性ガスを含む請求項１乃至１１０のいずれか1項に記載の重合プロセス。
【請求項１１２】
前記一以上のモノマーが、オレフィン（olefin）,  アルファオレフィン(alpha-olefin),  二置換されたオレフィン(disubstituted  olefin),イソオレフィン(isoolefin)、共役ジエン(conjugated  diene),非共役ジエン(non-conjugated  diene)，スチレン類(styrenics),  置換されたスチレン類(substituted  styrenics),  ビニール  ーテル(vinyl  ether)  及びこれらの混合物より成る群れから独立に選択される請求項１乃至１１１のいずれか1項に記載の重合プロセス。
【請求項１１３】
前記一以上のモノマーが、
スチレン(styrene),  パラアルキルスチレン  (para-alkylstyrene),  パラメチルスチレン(para-methylstyrene),  アルファ−メチルスチレン(alpha-methyl  styrene),ジビニルベンゼン  (divinylbenzene),  ジイソプロペニルベンゼン  (diisopropenylbenzene),イソブチレン  (isobutylene),  2−メチル−1−ブテン  (2-methyl-l-butene),  3−メチル−1−ブテン(3-methyl-l-butene),  2−メチル−2−ペンテン(2-methyl-2-pentene),  イソプレン  (isoprene),ブタジエン  (butadiene),  2,3-ジメチル-1,3-ブタジエン(2,3-dimethyl-l,3-butadiene),β−ピネン(β-pinene),  ミルセン(myrcene),6,6-ジメチル−フルベン  (6,6-dimethyl-fulvene),ヘキサジエン  (hexadiene),  シクロペンタジエン(cyclopentadiene),  メチル  シクロペンタジエン(methyl  cyclopentadiene),  ピペリレン(piperylene),  メチル  ビニル  エーテル(methyl  vinyl  ether),エチル  ビニル  エーテル  (ethyl  vinyl  ether),  イソブチル  ビニル  エーテル(isobutyl  vinyl  ether)、及びこれらの混合物より成る群れから独立に選択される請求項１乃至１１２のいずれか1項に記載の重合プロセス。
【請求項１１４】
前記重合プロセスが、触媒システム又は触媒システム成分を貯蔵する少なくとも一つの装置；一以上のモノマーを貯蔵する少なくとも一つの装置；触媒システム及び/又は触媒システム成分及び一以上のモノマーを冷却する少なくとも一つの装置、及び少なくとも一つの注入頭を含む反応器システム用いる請求項１乃至１１３のいずれか1項に記載の重合プロセス。
【請求項１１５】
前記重合プロセスがスラリー重合プロセスである請求項１乃至１１４のいずれか1項に記載の重合プロセス。
【請求項１１６】
前記重合プロセスがカチオン重合プロセスである請求項１乃至１１５のいずれか1項に記載の重合プロセス。
【請求項１１７】
前記重合プロセスが連続重合プロセスである請求項１乃至１１６のいずれか1項に記載の重合プロセス。
【請求項１１８】
前記重合プロセスが、イソブチレンをベースとするポリマーを重合する重合プロセスである請求項１乃至１１７のいずれか1項に記載の重合プロセス。
【請求項１１９】
請求項１乃至１１８のいずれか1項に記載の重合プロセスにより生産される接触製品。
【発明の詳細な説明】
【技術分野】
【０００１】
本発明はポリマーを製造するためにハイドロフルオロカーボン（hydrofluorocarbon）を用いる新しい重合プロセスに関する。特に、本発明はポリマーを製造するためにハイドロフルオロカーボンを含む希釈剤を用いる乱流反応器システム（turbulent  flow  reactor  system）を用いる新しい重合プロセスに関する。
【背景技術】
【０００２】
イソオレフィン  ポリマーはカルボカチオン重合（carbocationic  polymerization）プロセスにより作られる。特に重要なのは、少量のイソプレンを持つイソブチレンの共重合であるブチル  ゴムである。ブチル  ゴムは、高分子量のブチル  ゴムを作るために、通常、99.5重量％を超える純度のイソブチレン及び98重量％を超える純度のイソプレンを必要とする低温カチオン重合により作られる。
【０００３】
イソブチレンのカルボカチオン重合及びイソプレンの様なそのコモノマーとの共重合は機構的に複雑である。Organic  Chemistry,  第６版Morrison及び  Boyd,  Prentice-Hall,  1084-1085,  Englewood  Cliffs,  New  Jersey  1992,  及びK.  Matyjaszewski,  編纂,  Cationic  Polymerizations,  Marcel  Dekker,  Inc.,  New  York,  1996を参照願いたい。触媒システムは通常二つの構成部分、開始材（initiator）及びルイス酸（Lewis  acid）より成る。
【０００４】
ルイス酸の例にはAlCl3  及び  BF3を含む。開始剤の例にはHCl,  RCOOH  (R  はアルキル基),  及びH2Oの様なプレンステッド酸（Bronsted  acid）を含む。重合化プロセスの、一般的に開始段階（initiation  step）と呼ばれる間に、イソブチレンはルイス酸/開始剤の組と反応し、カルベニウム  イオンを作り出す。次の別のモノマー単位が一般的に成長段階と呼ばれる段階で、形成されたカルベニウム  イオンを増加させる。これらのステップは、通常希釈剤、又は溶媒中で起こる。温度、希釈極性、及びカウンターイオン（counterion）は成長（propagation）の化学反応に影響する。これらの内、希釈剤は、通常重要と考えられている。
【０００５】
工業界では塩化メチル希釈液中でスラリー重合プロセス（ブチル  ゴム、ポリイソブチレン等を生産するため）を用いることが広く受け入れられている。通常、重合プロセスでは、反応混合物の希釈液として、低温で、通常−90℃より低い温度で、塩化メチルを広く用いる。塩化メチルは、モノマー及び塩化アルミ触媒は溶解するが、ポリマー製品を溶解しないことを含め、種々の理由で用いられる。塩化メチルは又、低温で重合させ、ポリマー及び未反応モノマーから効果的に分離させる適当な凝固点及び沸点を持っている。塩化メチル中でのスラリー重合プロセスは、溶液重合での約8％から約12％程度の濃度に対して、反応混合物中で約26%から約37%のポリマー容量濃度を達成できるという、更に多くの有利な点を持つ。受け入れられる比較的低い粘土の重合塊を得ることができ、重合の熱を表面からの熱交換により、より効果的に除去することができる。塩化メチル中でのスラリー重合プロセスは、高分子量ポリイソブチレン及びイソブチレン−イソプレン  ブチル  ゴムポリマーの生産に用いられる。
【０００６】
同様に、イソブチレン及びパラ−メチルスチレンの重合も又、塩化メチルを用いて実施される。同様に、星形枝分かれ（star-branched）ブチル  ゴムも又塩化メチルを用いて生産される。
【０００７】
しかしながら、塩化メチル中での重合に関連して多くの問題があり、例えば、反応器でポリマー粒子がお互いに凝集し、反応器の壁、熱伝達面、インペラ、及びかくはん器/ポンプに集積する傾向がある。凝集の割合は反応の温度が上がると急速に増大する。凝集した粒子は、低温反応条件を維持する必要があるため必須となる、重合による発熱を除去するために用いられる熱伝達機器のみならず、しばしば反応器吐き出し管の様なそれが接触する全ての表面に付着し、そして成長し、覆う（plate-out）。
【０００８】
通常これらのゴムを生産するのに用いられる商業的反応器は、ポンプインペラによって高い循環率を持つ10から30リットルを超える大きい容量の容器を巧く取り揃えたものである。重合反応及びポンプの両方とも熱を発生させ、スラリーを冷却した状態に保つためには、反応システムは熱を除去する能力を持つ必要がある。その様な連続フロー攪拌タンク反応器の例（continuous  flow  stirred  tank  reactor  ("CFSTR")  ）は米国特許5,417,930に見られる。本文献は参照により本明細書に組み入れられる。この反応器は、本明細書では，一般的に「反応器」又は「ブチル反応器」と呼ぶ。これらの反応器では、スラリーはポンプにより熱交換器の管を通して循環し、一方シェル側での沸騰するエチレンは冷却作用をし、スラリー温度は沸騰するエチレンの温度、必要な熱流束及び熱伝達に対する全体の抵抗により決まる。スラリー側では、熱交換器の表面は次第にポリマーを堆積させ、熱伝達が妨げられ、それによってスラリー温度を上昇させる傾向がある。これはしばしば、殆んどの反応器で用いることのできる実際のスラリーの濃度を、スラリー、希釈剤及び未反応のモノマーの全容量に対し26から37容量％に制限することとなる。ポリマー堆積の問題は幾つかの特許でその対処法が検討されている（例えば、米国特許2,534,698,  2,548,415,及び2,644,809を参照）。しかし、これらの特許では、望ましい商業的プロセスを実行するためのポリマー粒子の堆積に関する複雑な問題に十分対処しているとはいえない。
【０００９】
米国特許2,534,698は、中でも、イソブチレン及び分子当り4から14の炭素原子を持つポリオレフィンの混合物を、その中に溶液を実質持たないフッ素置換の脂肪族炭化水素を含む材料であって、一分子当り１から５の炭素原子を持ち、重合温度で液体である1/2から10部分の割合のフッ素置換の脂肪族炭化水素に分散させ、及びイソブチレンと一分子当り４から１４の炭素原子を持つポリオレフィンの分散混合物を、−20℃から−164℃の間の温度でFriedel-Crafts触媒を用いて重合させることを組み合わせたステップ含む重合プロセスを開示する。しかしながら、米国特許2,534,698は、それらの適当なフッ化炭素はフッ化炭素中で実質溶解しないモノマー、コモノマー、及び触媒を持つ二相系となり、これらのフッ化炭素の使用は困難及び不満足なものとなることを教示している。
【００１０】
米国特許2,548,415は、中でも、コポリマーの生成のための連続重合プロセスを開示する。このプロセスのステップは重合反応器に連続してその主要部分がイソブチレン、小部分がイソプレンよりなる混合物流を供給し、混合物を1/2  から10容量の二フッ化  エチリデン（ethylidene  difluoride）で希釈し、二フッ化  エチリデンの溶液中で、三フッ化ホウ素（boron  trifluoride）よりなる事前に準備された重合触媒の液体流を連続的に反応混合物に加えて、イソブチレン  イソプレンの混合物を共重合させ、全共重合反応の間を通して−40℃から−103℃の間の温度に保つことを開示する。米国特許2,548,415は、三フッ化ホウ素及びその錯体をルイス酸触媒として、及び1,1-二フッ化エタン（1,1−difluoroethane）を用いることを好ましい組合せとして教示する。この組合せは、触媒、モノマー及びコモノマーが全て可溶で、且つ更に、ポリマーが高度の不溶性を持ち、反応器の汚れが減少することによる利益を得るシステムを提供する。しかし、三フッ化ホウ素は種々の理由で商業上用いられるブチル  ポリマーの好ましい触媒とはならない。
【００１１】
米国特許2,644,809は、中でも、主要部分が一分子当り4から8を含む炭素原子を持つモノオレフィンを、小部分が一分子当り4から１４を含む炭素原子を持つマルチオレフィンと混合させ、溶解させたFriedel-Crafts触媒によりその混合物を、二塩化二フッ化メタン(dichlorodifluoromethane)、二塩化メタン(dichloromethane)、三塩化モノフッ化メタン  (trichloromonofluormethane)、二塩化モノフッ化メタン(dichloromonofluormethane)、二塩化四フッ化エタン(dichlorotetrafluorethane)、及びこれらの混合物よりなる群から選択される液体の1から10容量（混合されたオレフィンに基づき計算）の存在下で重合させることを組合せたステップを含む重合プロセスを教示する。この場合、モノオレフィン及びマルチオレフィンは前記液体で溶解され、−20℃及び液体の凝固点の間の温度で重合される。
【００１２】
米国特許2,644,809は理想的なスラリー特性を維持し、及び反応器の汚れを最少にするべくクロロフルオロカーボン（chlorofluorocarbon）を用いることを開示するが、クロロフルオロカーボン（chlorofluorocarbon）（CFC）を加えることによるジオレフィン（すなわち、イソプレン）の組み入れについて教示する。CFCはオゾン層を破壊する化合物質であることで知られている。政府の規制によりCFCの製造及び販売は厳しく規制されており、そのためこれらの材料を市場で不人気なものにしている。
【００１３】
更に、Thaler,  W.A.,  Buckley,  Sr.,  D.J.,  「イソブチレンと共役ジエンの高分子高不飽和コポリマー」（High  Molecular-Weight,  High  Unsaturation  Copolymers  of  Isobutylene  and  Conjugated  Dienes）,  49(4)  Rubber  Chemical  Technology,  960  (1976)は、中でも、イソブチレンとイソプレンのコポリマー（ブチル
ゴム）及びヘプタン中でのシクロペンタジエンとのカチオンスラリーコポリマー重合について開示する。
【００１４】
ある反応器システムについて特に言及している参考文献には、GB  2  181  145  A,  Berlin  他、「乱流における急速重合プロセスの巨視的動力学」（The  Macroscopic  Kinetics  of  Rapid  Processes  of  Polymerization  in  Turbulent  Flows）,  Polym.-Plast.  Technol.  Eng.,  30(2  &  3),  253-297  (1991),  Minsker  他、「栓流管状乱流反応器−新しいタイプの工業用設備」（Plug-Flow  Tubular  Turbulent  Reactors:  A  New  Type  of  Industrial  Apparatus）、Theoretical  Foundations  of  Chemical  Engineering,  Vol.  35,  No.  2,  162-167  (2001),  及び米国特許5,397,179を含む。これらの文献は、中でも、産業界で通常「ジェット反応器」（“jet  reactors”）又は管状乱流反応器（tubular  turbulent  reactors）と呼ばれているプロセスに適用される重合プロセスを開示する。
【００１５】
これらの反応器は、過去において通常塩素化炭化水素(chlorinated  hydrocarbon)  を用いてテストされた。これらの重合反応は、その技術分野において通常低転化性、低いポリマー生産性、及び/又は、ポリマー製品中の分子量及び分子量分布に大きなばらつきがあることが知られている。これらの属性があるため、そのプロセス及び反応器システム設計を大規模に商業的に実施するには多くの解決すべき課題がある。
【００１６】
例えば、多くのモノマーの追加（通常数百、より典型的には数万）は単一のポリマー分子鎖を作るように行う必要があるため、モノマーを添加する反応（成長及び交差成長；propagation  and  cross  propagation）は極端に迅速に行わなければならない。更に、全ての反応時間が短時間であり、且つ重合が均一であるためには、重合の開始時の反応は極端に迅速である必要がある。
【００１７】
更に、重合の際の多量の発熱を短い反応時間の間に反応物から取り去る必要があり、これは重合反応を行っているときにはしばしば非常に困難である。例えば、反応物塊が非常に高粘度であるため（特にポリマーが溶液中で作られたとき）熱を除去するのが難しい。高粘度は反応器の全体の熱伝達抵抗を増し、反応器内での混合及び乱流を低減させがちであり、そのためポリマー特性を非最適なものとする。更に、反応器の汚れのため熱を除去するのが困難となる（特に、ポリマーが希釈剤中でスラリーとして、又は希釈剤がなくモノマー中でスラリーとして形成されている場合）。ポリマーの汚れの層は又、反応器の全般の熱伝達抵抗を増大させ、反応器内での詰まり及び非均一な混合及びフローを起すことになる。
【００１８】
更に、反応器内部の温度は、上記の二つの制限的理由により望ましい安定した温度にコントロールするのが難しい。重合反応で温度のコントロールをすることは通常必須事項である。これは、成長動力学（propagation  kinetics）（連鎖生成反応  (chain  making  reactions)）のみならず、又伝達及び/又は終了動力学（鎖の破壊、又は終了反応）に影響するためである。したがって、分子量、分子量分布、コモノマー取入れ比率等は全て温度の影響を受ける。更に触媒活性は通常反応温度の影響を受ける。
【００１９】
そこで、代替的な希釈剤又は希釈剤のブレンドを用いた新しい重合プロセス及び新しい反応器システムの設計を見出し、粒子の凝集及び/又は塩化メチルの様な塩素化炭化水素の量を減少させる新しい重合システムを作り出すことが望まれる。その様な新しい重合プロセス及び反応器システム設計は、プロセスのパラメータ、条件、又は構成部分を損なうことなく、及び/又は高分子量のポリマーの生産性/処理量、生産能力を犠牲にすることなく粒子の凝集及び/又は反応器の汚れを減少させる。更に、代替的な希釈剤又は希釈剤のブレンドを用いた新しい重合プロセス及び新しい反応器システムの設計は、従来のシステム及びプロセスと比べてより簡単な設計となるものが望ましい。
【００２０】
ハイドロフルオロカーボン（Hydrofluorocarbons  (HFC)）は、オゾンを減損させる可能性が非常に低い（ゼロでさえある）、環境に優しい冷却剤として用いられ関心の対象となっている。このオゾン減損の可能性が低いことの理由は塩素を含まないことと関連していると考えられる。HFCは又、特に炭化水素及び塩素化炭化水素と比べると通常燃性が小さい。
【００２１】
他の背景技術としての参考文献には、ハイドロフルオロカーボンを用いたラジカル重合プロセスを開示するWO  02/34794を含む。他の背景技術としての参考文献には、DE  100  61  727  A,  WO  02/096964,  WO  00/04061,  米国特許5,624,878,  5,527,870,  及び3,470,143を含む。
【発明の開示】
【発明の概要】
【００２２】
本発明はポリマーを生産するためにハイドロフルオロカーボンを用いる新しい重合システム及びプロセスに関する。
【００２３】
本発明は又、重合条件において反応器内で一以上のハイドロフルオロカーボン（HFC）を含む希釈剤の存在下で、一以上のモノマー、触媒システムを接触させることを含む重合プロセスに関する。
【００２４】
特に、本発明は少なくとも一つの第一供給流と少なくとも一つの第二供給流を効果的な接触時間に接触させることを含む重合プロセスを提供し、重合プロセスは反応器システム中で一以上のハイドロフルオロカーボン(HFC)を含む希釈剤を含む。
【００２５】
本発明は又、効果的な接触時間に及び約0.5から約400m/秒の流速で、触媒システムと少なくとも一つのモノマーを接触させることを含む重合プロセスを提供し、重合プロセスは少なくとも一つのハイドロフルオロカーボン(HFC)を含む希釈剤を含む。
【００２６】
更に他の実施の形態においては、本発明は一以上のハイドロフルオロカーボン(HFC)を含む重合媒体の微液滴において、触媒システムと一以上のモノマーを接触させることを含む重合プロセスを提供する。
【００２７】
上記の何れの実施の形態においても、重合プロセスは供給流（feed  stream）を本明細書に記載された接触時間に接触させる乱流フロー反応器システム（turbulent  flow  reactor  systems）を用いることにより実施されることもある。
【発明の詳細な説明】
【００２８】
本発明の、種々の具体的実施の形態、変形及び実施例等が、特許請求の範囲の発明を理解するために明細書に記載された好ましい実施の形態及び定義を含み、以下記述される。侵害の有無の判断における、本「発明」の範囲における「発明」に関しては、記述された発明その同等物及びそれと同等である要素又は限定を含み、特許請求の範囲の一以上の発明の範囲の何れをも指す。
【００２９】
本発明及びそれを記載する特許請求の範囲との関係において、触媒システム(catalyst  system)の用語は、少なくとも一つの開始剤、及び任意選択的に他のより重要でない触媒要素のみならず、本発明のオレフィン  モノマーの重合を触媒するために用いられる全てのルイス酸、又は他の金属錯体を指し、及びこれらを含む。
【００３０】
ある実施の形態においては、本発明は一以上のモノマーを重合させポリマーを形成するに適した重合媒体を提供し、重合媒体は一以上のルイス酸、一以上の開始剤、及び一以上のハイドロフルオロカーボン(HFC)を含む希釈剤を含む。
【００３１】
他の実施の形態においては、本発明は一以上のモノマーを重合させ、ポリマーを形成するに適した重合媒体を提供し、重合媒体は一以上のルイス酸、及び一以上のハイドロフルオロカーボン(HFC)を含む希釈剤を含み、一以上のルイス酸は、Mは１３族の金属及びXはハロゲンである化学式MX3で表わされる化合物ではない。
【００３２】
「モノマーを重合しポリマーを形成するに適した」（suitable  to  polymerize  monomers  to  form  a  polymer）の語句は、本明細書に記載のプロセスパラメータ及び成分の特性に照らし、所望のポリマーを生産するために必要な、当業者の能力の範囲にある重合条件及び成分の選択に関する。
【００３３】
重合プロセスにおいて多くの組み合わせ、及び所望のポリマーの属性を作り出すために利用可能な重合に用いる成分の変形が存在する。好ましい実施の形態においては、その様なポリマーには、ポリイソブチレン  ホモポリマー(polyisobutylene  homopolymer),  イソブチレン−イソプレン（ブチル  ゴム）コポリマー(isobutylene-isoprene  (butyl  rubber)  copolymer),  イソブチレン及び  パラメチルスチレン  コポリマー(isobutylene  and  para-methylstyrene  copolymer)及び  星形枝分かれブチル  ゴム  ターポリマー（star-branched  butyl  rubber  terpolymer）を含む。
【００３４】
希釈剤(diluent)は、希釈し又は、溶解する作用物質（agent）を言う。希釈剤は特にルイス酸、他の金属錯体、開始剤、モノマー又は、他の添加物の溶媒として作用することの可能な化学物質を含むと定義される。本発明の実施においては、希釈剤は重合媒体の成分すなわち、触媒システム成分、モノマー等の一般的性質を変えない。しかし、希釈剤と反応物質間で相互反応が起きることがあることは認められている。好ましい実施の形態においては、希釈剤は触媒システム成分、モノマー等と感知できるほどには反応しない。更に希釈剤の用語は少なくとも二以上の希釈剤の混合物を含む。
【００３５】
反応器(reactor)はその中で化学反応が起きるどの様な容器をも言う。
【００３６】
反応器システム(reactor  system)は、ポリマーの生産に用いる反応器、及び必要な全ての及び任意選択的な設備を含む全てのシステムを言う。
【００３７】
乱流反応器システム(turbulent  flow  reactor  system)は、モノマー及び触媒システム又は触媒システム成分供給物（集合的に供給物又は供給流（feed  stream）を含めて）が、反応を達成するために必要なある時間（又接触時間としても知られている）供給流を混合するために必要な乱流を作り出すために必要なフローレートで混合を促進する方法で組み合わされる、反応器システムを指す。ある実施の形態においては、乱流反応器システムは、反応器を含む反応器システムを指し、その場合反応器での反応流のレイノルド番号（Reynolds  number）  (Perry's  Chemical  Engineers  Handbook  (7版),  編纂R.H.Perry  及びD.W.Green,  1977,  McGraw  Hill)  ）は10,000より大きく、これは反応流に存在する混合物質の性質を示す一つの指標である。
【００３８】
接触時間（contact  time）は、供給流が反応流を形成するために組み合わされてから、反応流が急冷物質に接触して、反応が終了するまでの時間である。効果的な接触時間（effective  contact  time）は、既に定義され及び本明細書に開示されている重合プロセス及び反応器システムの教示に沿ったどの様な時間をも指す。本発明の目的との関係では、接触時間と滞留時間は同等の用語として扱われる。
【００３９】
本発明に有用な接触時間は、これに限定されるものではないが、３０秒未満から、代替的に20秒未満から、代替的に15秒未満から、代替的に12秒未満から、代替的に10秒未満から、代替的に8秒未満から、代替的に5秒未満から、代替的に3秒未満から、代替的に1秒未満から、代替的に0.1秒未満から、代替的に0.01秒未満から、代替的に0.001秒未満からの時間を含む。
【００４０】
ある実施の形態においては、注入頭(injection  head)に設けられているノズルを通る組合せ供給流は微滴流の細かいスプレーを形成する。  微滴流（microdroplet）は、より大きいサイズの粒子は必ずしも本発明の範囲に含まれない訳ではないが、約0.4から約1000ミクロンの直径の液体粒子を指す。
【００４１】
ある実施の形態においては、微滴流は約0.4から約1000ミクロンの直径の液体粒子を指す；代替的に、微滴流は約1から約900ミクロンの直径の液体粒子を指し；代替的に、微滴流は約10から約800ミクロンの直径の液体粒子を指し；代替的に、微滴流は約20から約600ミクロンの直径の液体粒子を指し；又は、代替的に、微滴流は約30から約400ミクロンの直径の液体粒子を指す。
【００４２】
他の実施の形態においては、微滴流は約1000ミクロン以下の直径の液体粒子を指す；代替的に、微滴流は約600ミクロン以下の直径の液体粒子を指し；代替的に、微滴流は約400ミクロン以下の直径の液体粒子を指し；代替的に、微滴流は約100ミクロン以下の直径の液体粒子を指し；代替的に、微滴流は約50ミクロン以下の直径の液体粒子を指し；代替的に、微滴流は約40ミクロン以下の直径の液体粒子を指し；代替的に、微滴流は約30ミクロン以下の直径の液体粒子を指し；代替的に、微滴流は約10ミクロン以下の直径の液体粒子を指し；代替的に、微滴流は約1ミクロン以下の直径の液体粒子を指す。
【００４３】
他の実施の形態においては、微滴流は約1000ミクロン以上の直径の液体粒子を指す。
【００４４】
スラリー（slurry）は、希釈剤、モノマー及び触媒システムから沈殿したポリマーを含むある容量の希釈剤を指す。スラリー濃度は、全スラリー容量に基づき、部分的に又は完全に沈殿したポリマーの容量％である。
【００４５】
本明細書に記載の、周期表の族の新しい番号体系（new  numbering  scheme）はCHEMICAL  AND  ENGINEERING  NEWS,  63(5),  27  (1985)で使用されているものを用いている。
【００４６】
ポリマー（polymer）は、ホモポリマー、コポリマー、インターポリマー、ターポリマー等を指すために用いられることもある。同様に、コポリマーは少なくとも二つのモノマー、任意選択的に他のモノマーを含むポリマーを指すこともある。
【００４７】
ポリマーがモノマーを含むとされる場合には、モノマーはモノマーの重合化した形又は、モノマーの誘導体の形としてポリマーに存在する。同様に、触媒成分が中立的安定的な形の成分を含むとされる場合は、成分のイオン化した形はモノマーと反応してポリマーを作り出す形であることは当業者に良く知られている。
【００４８】
イソオレフィン（isoolefin）は、イソブチレンの様に同じ炭素に二つの置換基を持つどの様なオレフィン  モノマーをも指す。
【００４９】
マルチオレフィン（multiolefin）は二つの二重結合をもつどのモノマーをも指す。
【００５０】
イソブチレンベースのポリマー（isobutylene-based  polymer）は、イソブチレンの少なくとも80モル％の繰り返し単位を含むポリマーを指す。
【００５１】
エラストマー(elastomer)又は、エラストマー系組成  (elastomeric  composition)は、ASTM  D1566の定義と整合するあらゆるポリマー又は、ポリマーの組成を指す。この用語は、本明細書に記載の「ゴム」（rubbers）と相互交換的に用いられることもある。
【００５２】
アルキル（Alkyl）は、例えば、メチル基(CH3),  又は、エチル基(CH3CH2)の様な化学式から一以上の水素を除いたアルカンから誘導されることのあるパラフィン系炭化水素基を指す。
【００５３】
アリール（Aryl）は、例えば、ベンゼン、ナフタレン、フェナントレン、
アントラセン等の様な芳香族化合物に特徴的な環状構造を作る炭化水素基を指し、典型的にはその構造に交互の二重結合（「不飽和」）を持つ。アリール基は、この様に、例えば、フェニル、又はC6H5の様な化学式から一以上の水素を除いた芳香族化合物に由来する基である。
【００５４】
置換された(substituted)は、少なくとも一つの水素基が以下のものから選択された少なくとも一つの置換基で置換されていることを言う：例えば、ハロゲン(halogen)（塩素(chlorine)、臭素(bromine)、フッ素  (fluorine)、  又は、ヨウ素（iodine））、アミノ  (amino)、  ニトロ(nitro)、スルホキシ  (sulfoxy)  （（スルホン酸塩(sulfonate)又はスルホン酸アルキル（alkyl  sulfonate））、チオール  (thiol)、アルキルチオール  (alkylthiol)、及びヒドロオキシ  (hydroxy);  1から20の炭素原子を持つ直線又は、枝分かれ鎖のアルキル(alkyl)であって、メチル(methyl)、エチル  (ethyl)、プロピル  (propyl)、tert-ブチル  (tert-butyl)、イソプロピル  (isopropyl)、イソブチル  (isobutyl)等を含む;  1から20の炭素原子を持つ直線又は、枝分かれ鎖のアルコキシ  (alkoxy)、例えば、メトキシ  (methoxy)、  エトキシ(ethoxy)、  プロポキシ(propoxy)、イソプロピキシ  (isopropoxy)、ブトキシ  (butoxy)、  イソブトキシ(isobutoxy)、  第二級ブトキシ(secondary  butoxy)、第三級ブトキシ(tertiary  butoxy)、  ペンチルオキシ(pentyloxy)、イソペンチルオキシ  (isopentyloxy)、  ヘキシルオキシ(hexyloxy)、  ヘプチルオキシ(heptryloxy)、  オクチルオキシ(octyloxy)、ノニルオキシ  (nonyloxy)、及びデシルオキシ(decyloxy)を含む；  1から20の炭素原子を持つ直線又は、枝分かれ鎖アルキルが少なくとも一つのハロゲンにより置換されているハロアルキル(haloalkyl)、例えば、以下を含む；  クロロメチル  (chloromethyl)、  ブロモメチル(bromomethyl)、  フルオロメチル(fluoromethyl)、  ヨードメチル(iodomethyl)、2−クロロエチル  (2-chloroethyl)、  2−ブロモエチル(2-bromoethyl)、  2−フルオロメチル(2-fluoroethyl)、  3−クロロプロピル  (3-chloropropyl)、3−ブロモプロピル    (3-bromopropyl)、3−フルオロプロピル    （3-fluoropropyl）、４−クロロブチル(4-chlorobutyl)、４−フルオロブチル  (4-fluorobutyl)、ジクロロメチル  (dichloromethyl)、ジブロモメチル  (dibromomethyl)、ジフルオロメチル  (difluoromethyl)、  ジヨードメチル(diiodomethyl)、2、2-  ジクロロエチル(2、2-dichloroethyl)、2、2-ジブロモメチル(2、2-dibromomethyl)、2、2-  ジフルオロエチル(2、2-difluoroethyl)、3、3-ジクロロプロピル  (3、3-dichloropropyl)、3、3-  ジフルオロプロピル(3、3-difluoropropyl)、  4、4-ジクロロブチル(4、4-dichlorobutyl)、  4、4-ジフルオロブチル  (4、4-difluorobutyl)、  トリクロロメチル(trichloromethyl)、4、4-ジフルオロブチル(4、4-difluorobutyl)、トリクロロメチル  (trichloromethyl)、トリフルオロメチル  (trifluoromethyl)、2、2、2-  トリフルオロエチル(2、2、2-trifluoroethyl)、2、3、3-トリフルオロプロピル  (2、3、3-trifluoropropyl)、1、1、2、2-  四フルオロエチル(1、1、2、2-tetrafluoroethyl)、  2、2、3、3-四フルオロプロピル  (2、2、3、3-  tetrafluoropropyl)。  したがって、例えば、置換されたスチレン単位(substituted  styrenic  unit)にはｐ−メチスチレン(p-  methylstyrene)、ｐ−エチルスチレン  (p-ethylstyrene)等を含む。
【００５５】
ある実施の形態においては、本発明は、汚れ（すなわち、粒子と粒子の凝集が減少するばかりでなく、容器の壁又は攪拌インペラへの付着が減少し、反応容器がよりガラスの様に見え、容器中の粒子の付着が減少する）が生じにくいポリマースラリーを生産するために、ハイドロフルオロカーボン又は、ハイドロフルオロカーボンと炭化水素及び/又は塩素化炭化水素のブレンドの使用に関する。
【００５６】
より具体的には、本発明は、ハイドロフルオロカーボン希釈剤又は、ハイドロフルオロカーボンと炭化水素及び/又は塩素化炭化水素の希釈剤ブレンドを用いて、イソオレフィンをジエン及び/又はアルキルスチレンと重合させ、及び共重合させ、容器の汚れを大幅に減少させつつイソオレフィン  ホモポリマー及びコポリマーを生産することに関する。
【００５７】
更に、本発明はハイドロフルオロカーボン希釈剤又は、炭化水素及び/又は塩素化炭化水素との希釈剤ブレンドを用いて、イソオレフィンをジエンと重合させ及び共重合させ、容器の汚れを大幅に減少させつつイソオレフィン
ホモポリマー及びコポリマーを生産することに関し、そのため従来のシステムに比べて反応器の寿命が長くなる。
【００５８】
ある実施の形態においては、本発明はハイドロフルオロカーボンを含む希釈剤を用いた新しい重合システムを見出したことに関する。これらの希釈剤は選択された触媒システム及びモノマーを効果的に溶解するが、ポリマー製品を溶解する性質は比較的低い。これらの希釈剤を用いた重合システムは、ポリマー粒子がお互いに凝集せず、重合設備に堆積しないため容器を汚すことが少ない。更に、本発明は、塩化メチルの様な塩素化炭化水素希釈剤のみを用いた重合の温度に比べて、同等又はより高い温度で高分子ポリマー及びコポリマーを生産する重合システムでのこれらの希釈剤の使用に関する。
【００５９】
他の実施の形態においては、本発明は触媒システムを溶解することの可能なフッ化脂肪族炭化水素を用いた新しい重合システムを見出したことに関する。これらの重合システムは、又、イソオレフィンのスラリー重合、及びモノマー、コモノマー及び商業的に好まれるハロゲン化アルキルアルミニウムを溶解させつつ、汚れが起き難いポリマースラリーの生産に有用である。加えて、本発明は更に、塩化メチルの様な塩素化炭化水素希釈剤のみを用いた重合温度に比べてより高い温度で高分子ポリマー及びコポリマーを生産するためのこれらの希釈剤の使用に関する。
【００６０】
更に，他の実施の形態においては、本発明は、イソオレフィン  ホモポリマー及びコポリマーの生産、特にイソブチレン−イソプロピレンの形のブチル  ゴム、及びイソブチレン−p−アルキルスチレン  コポリマーの生産に必要な重合反応に関する。より具体的には、本発明は、ハイドロフルオロカーボン希釈剤又は、ハイドロフルオロカーボンと塩化メチルの様な塩素化炭化水素希釈剤のブレンドを用いるスラリー重合においてイソオレフィンを重合させ及び共重合させる方法に関する。
【００６１】
他の実施の形態においては、本発明の重合システムは、４から７の炭素原子持つイソモノオレフィン及びパラアルキルスチレン  モノマーを共重合させることを提供する。本発明の好ましい実施の形態においては、このシステムは、イソブチレンの様な約80から99.5重量％のイソオレフィンを含み、及びパラメチルスチレンの様な約0.5から20重量％のパラアルキルスチレンを含むコポリマーを生産する。他の実施の形態においては、しかしながら、ガラス状の又は可塑性の材料も生産され、コポリマーは約10から99.5重量％のイソオレフィン又はイソブチレン、及び約0.5から90重量％の、パラメチルスチレンの様なパラアルキルスチレンより成る。
【００６２】
ある好ましい実施の形態においては、本発明は反応器において、以下の温度においてHFC希釈剤の存在下で、モノマー、ルイス酸、及び開始剤を接触させることを含むカチオン重合可能なモノマーのポリマーを生産するプロセスに関する；すなわち、0℃以下、好ましくは−10℃以下、好ましくは−20℃以下、好ましくは−30℃以下、好ましくは−40℃以下、好ましくは−50℃以下、好ましくは−60℃以下、好ましくは−70℃以下、好ましくは−80℃以下、好ましくは−90℃以下、好ましくは−100℃以下、好ましくは、0℃から希釈剤及びモノマーの混合物の様な重合媒体の凝固点の間である。
【００６３】
モノマー及びポリマー（Monomer  and  Polymer）
このシステムにおいて重合されうるモノマーは、本発明を用いて重合可能などの様な炭化水素モノマーをも含んでも良い。好ましいモノマーは、一以上のオレフィン、アルファ-オレフィン、二置換されたオレフィン、イソオレフィン、共役ジエン(conjugated  dienes)、非共役ジエン(non-conjugated  dienes)、スチレン類(styrenics)及び/又は置換されたスチレン類(substituted  styrenics)及びビニルエーテル(vinyl  ethers)を含む。
【００６４】
スチレン類(styrenics)は（環上で）アルキル、アリール、ハロゲン基又は、アルコキシド基で置換されていることもある。好ましくは、モノマーは2から20の炭素原子、より好ましくは2から9、更に好ましくは3から９の炭素原子を含むのが良い。好ましいオレフィンの例には、スチレン(styrene)、  パラ−アルキルスチレン(para-alkylstyrene)、  パラ−メチルスチレン(para-methylstyrene)、  アルファ−メチル  スチレン(alpha-methyl  styrene)、  ジビニルベンゼン(divinylbenzene)、  ジイソプロペニルベンゼン(diisopropenylbenzene)、  イソブチレン(isobutylene)、  ２−メチル−1−ブテン(2-methyl-l-butene)、  3−メチル−1−ブテン(3-methyl-1-butene)、  2−メチル−2−ぺンテン(2-methyl-2-pentene)、  イソプレン(isoprene)、ブタジエン  (butadiene)、  2、3-ジメチル−1,  3−ブタジエン（2、3-dimethyl-l,3-butadiene）、  β―ピネン(β-pinene)、ミルセン  (myrcene)、  6、6-ジメチル−フルベン(6、6-dimethyl-fulvene)、ヘキサジエン  (hexadiene)、シクロペンタジエン(cyclopentadiene)、  ピペリレン(piperylene)、  メチルビニルエーテル(methyl  vinyl  ether)、エチル  ビニル  エーテル(ethyl  vinyl  ether)、  イソブチレン  ビニル  エーテル(isobutyl  vinyl  ether)等を含む。モノマーは又2以上のモノマーの組み合わせであることもある。スチレン系ブロック  コポリマーは又はモノマーとして用いても良い。好ましいブロックコポリマーは、スチレン、パラ−メチルスチレン、アルファ−メチルスチレンの様なスチレン類のコポリマー、及びイソプレン、ブタジエン等の様なC4からC30のジオレフィンを含む。特に好ましいモノマーの組合せには、イソブチレンのホモポリマーのみならず、１)イソブチレン及びパラ−メチル  スチレン、２)イソブチレン及びイソプレンを含む。
【００６５】
更に、好ましいモノマーには、Cationic  Polymerization  of  Olefins,  A  Critical  Inventory,  Joseph  Kennedy,  Wiley  Interscience,  New  York  1975に記載されている様にカチオン重合可能なモノマーを含む。モノマーは、モノマーが電子供与基を含むため、カチオン又は成長（propagation）センターを安定化させることのできるカチオンにより重合可能などのモノマーをも含む。
【００６６】
カチオン触媒に関する詳細な議論についてはCationic  Polymerization  of  Olefins,  A  Critical  Inventory,  Joseph  Kennedy,  Wiley  Interscience,  New  York  1975を参照願いたい。
【００６７】
ある実施の形態においては、モノマーは重合媒体中に75重量％から0.01重量％の範囲で存在し、代替的に60重量％から0.1重量％、代替的に40重量％から0.2重量％、代替的に30重量％から0.5重量％、代替的に20重量％から0.8重量％、他の実施の形態においては、代替的に15重量％から1重量％で存在することもある。
【００６８】
好ましいポリマーには、この項に記載されている何れのモノマーのホモポリマーを含む。ホモポリマーの例には、ポリイソブチレン、ポリパラ−メチルスチレン、ポリイソプレン、ポリスチレン、ポリアルファ−メチルスチレン、ポリビニル  エーテル（ポリメチルビニルエーテル、ポリエチルビニルエーテルの様な）を含む。
【００６９】
好ましいポリマーは又、１）イソブチレン及びアルキルスチレン；及び２）イソブチレン及びイソプレンのコポリマーを含む。
【００７０】
ある実施の形態においては、ブチル  ポリマーは、コモノマー混合物を反応させることにより作られ、混合物は少なくとも（１）イソブテンの様なC4からC6のイソオレフィンモノマー組成及び（２）マルチオレフィン又は共役ジエンモノマー組成を含む。ある実施の形態においては、イソオレフィンは、全コモノマー混合物の重量の70から99.5重量％の範囲であり、他の実施の形態においては、85から99.5重量％の範囲にある。更に他の実施の形態においては、イソオレフィンは92から99.5重量％の範囲にある。ある実施の形態においては、共役ジエン組成はコモノマー混合物中に30から0.5重量％存在し、他の実施の形態においては、15から0.5重量％存在する。更に他の実施の形態においては、コモノマー混合物の8から0.5重量％は共役ジエンである。C4からC6のイソオレフィンは、一以上のイソブテン、2−メチル−1−ブテン、3−メチル−1−ブテン、2−メチル−2−ブテン、及び4−メチル−1−ペンテンであることもある。マルチオレフィンは、イソプレン、ブタジエン、2，3−ジメチル−1，3−ブタジエン、β−ピネン（β−pinene）、ミルセン（myrcene）、6，6−ジメチル−フルベン（6,6-  dimethyl-fulvene）、ヘキサジエン、シクロペンタジエン、及びピペリレン（piperylene）の様なC4からC14の共役ジエンであることもある。本発明のブチル  ゴムポリマーのある実施の形態では、85から99.5重量％のイソブチレンを15から0.5重量％のイソプレンと反応させることにより、又は他の実施の形態においては、95から99.5重量％のイソブチレンを5.0重量％から0.5重量％のイソプレンと反応させることにより得られる。次の表は、上記の重量％をモル％で表わしたものである。
【数１】
2008504389.tif 000003
【００７１】
a. IC4−イソブチレン
b. IC5−イソプレン
更に本発明は、上に記載のモノマーの全ての組合せを含むターポリマー（terpolymer）及びテトラポリマー（tetrapolymer）に関する。好ましいターポリマー（terpolymer）及びテトラポリマー（tetrapolymer）は、イソブチレン、イソプレン及びジビニルベンゼンを含むポリマー、イソブチレン、パラアルキル  スチレン（好ましくはパラメチル  スチレン）及びイソプレンを含むポリマー、シクロペンタジエン、イソブチレン、及びパラアルキル  スチレン（好ましくはパラメチル  スチレン）を含むポリマー、イソブチレン  シクロペンタジエン及びイソプレンのポリマー、シクロペンタジエン、イソブチレン及びメチル  シクロペンタジエンを含むポリマー、イソブチレン及びパラメチル  スチレン及びシクロペンタジエンを含むポリマーを含む。
【００７２】
ルイス酸（Lewis  acid）
ルイス酸（共開始剤又は、触媒とも呼ばれる）は、ホウ素、アルミニウム、ガリウム、インジウム、チタン、ジルコニウム、錫、バナジウム、ヒ素、アンチモン及びビスマスを含み、元素の周期表の4，5，13，14及び15族の金属をベースとするどの様なルイス酸であっても良い。当業者はある元素は本発明を実施する上でより適していることを知るであろう。ある実施の形態においては、金属はアルミニウム、ホウ素、及びチタンであり、アルミニウムが望ましい。具体的な例には、AlCl3,  (アルキル基)AlCl2,  (C2H5)2AlCl  及び  (C2H5)3Al2Cl3,  BF3,  SnCl4,  TiCl4を含む。
【００７３】
更に、ルイス酸は以下を含むイソブチレンコポリマーのカチオン重合に有用などの様なルイス酸であっても良い：三塩化アルミニウム(aluminum  trichloride)、  三臭化アルミニウム(aluminum  tribromide)、二塩化エチルアルミニウム  (ethylaluminum  dichloride)  、セスキ塩化エチルアルミニウム(ethylaluminum  sesquichloride)、塩化ジエチルアルミニウム  (diethylaluminum  chloride)、二塩化メチルアルミニウム  (methylaluminum  dichloride)、  セスキ塩化メチルアルミニウム(methylaluminum  sesquichloride)  塩化ジメチルアルミニウム(dimethylaluminum  chloride)、三フッ化ホウ素  (boron  trifluoride)、四塩化チタン  (titanium  tetrachloride)等であるが、二塩化エチルアルミニウム（ethylaluminum  dichloride）及びセスキ塩化エチルアルミニウム（ethylaluminum  sesquichloride）が好ましい。
【００７４】
メチルアルミノオキサン（methylaluminoxane  (MAO)）の様なルイス酸及びB(C6F5)3の様な特に設計された弱い配位ルイス酸は又本発明のルイス酸として適当である。
【００７５】
当業者であれば、上記したルイス酸はその全てを記したものではなく、説明のために記載されたものであることを知るであろう。重合プロセスでのルイス酸に関する更なる情報については、例えば、国際出願PCT/US03/40903及びPCT/US03/40340を参照願いたい。
【００７６】
開始剤（Initiator）
本発明で有用な開始剤は、適当な希釈剤において選択されたルイス酸と複合結合をすることができ、オレフィンと急速に反応する錯体をつくり、そして成長ポリマー鎖を形成する開始剤である。
【００７７】
具体的な例には、H2O,  HCl,  RCOOH  (R  はアルキル基)の様なブレンステッド酸（Bronsted  acid）、及び(CH3)3CCl,  C6H5C(CH3)2C1  及び2−クロロ−2,4,4−トリメチルペンテン(2-chloro-2,4,4-trimethylpentane)の様なハロゲン化アルキルを含む。より最近では、メタロセンの様な遷移金属錯体、及び例えば、弱い配位ルイス酸又はルイス酸塩により活性化された場合に、単一部位触媒システムとして作用するその他の材料がイソブチレン重合の開始剤として用いられている。
【００７８】
ある実施の形態においては、開始剤は一以上のハロゲン化水素(hydrogen  halide)、カルボン酸(carboxylic  acid)、ハロゲン化カルボン酸(carboxylic  acid  halide)、スルホン酸(sulfonic  acid)、アルコール(alcohol)、フェノール(phenol)、ハロゲン化第3級アルキル(tertiary  alkyl  halide)  、ハロゲン化第3級アラルキル(tertiary  aralkyl  halide)、第3級アルキル  エステル(tertiary  alkyl  ester),  第3級アラルキル  エステル(tertiary  aralkyl  ester),  第3級アルキル  エーテル  (tertiary  alkyl  ether),  第3級アラルキル  エーテル(tertiary  aralkyl  ether),  ハロゲン化アルキル(alkyl  halide),  ハロゲン化アリール  (aryl  halide),  ハロゲン化アルキルアリール(alkylaryl  halide),  又はハロゲン化アリールアルキル酸(  arylalkylacid  halide)を含む。
【００７９】
当業者であれば、上記した開始剤はその全てを記したものではなく、説明のために記載されたものであることを知るであろう。重合プロセスでの開始剤に関する更なる情報については、例えば、国際出願PCT/US03/40903及びPCT/US03/40340を参照願いたい。
【００８０】
ハイドロフルオロカーボン（Hydrofluorocarbon）
本発明ではハイドロフルオロカーボンは、希釈剤として、好ましくは単独で又は、他のハイドロフルオロカーボンと組み合わせて又は、他の希釈剤と組み合わせて用いられるのが良い。本発明の目的及びそれに関わる特許請求の範囲との関係においては、ハイドロフルオロカーボン(hydrofluorocarbon（HFC）)は、少なくとも一つの炭素、少なくとも一つの水素及び少なくとも一つのフッ素が存在することを条件に、本質的に水素、炭素、フッ素よりなる飽和、又は不飽和化合物であると定義される。
【００８１】
ある実施の形態においては、希釈剤はCxHyFzの化学式で表わされるハイドロフルオロカーボンを含み：ｘは1から40までの整数、代替的に1から30まで、代替的に1から20まで、代替的に1から10まで、代替的に1から6まで、代替的に2から20まで、代替的に3から10まで、代替的に3から6まで、最も好ましくは1から3までの整数であり、ｙ及びｚは整数であり、及び少なくとも１である。
【００８２】
具体的な例としては以下を含む：
フッ化メタン(fluoromethane),  二フッ化メタン(difiuoromethane),  三フッ化メタン(trifluoromethane),  フッ化エタン(fluoroethane),  1,1-二フッ化エタン(1,1-difluoroethane),  1,2-二フッ化エタン(1,2-difluoroethane),  1,1,1-三フッ化エタン(1,1,1-trifluoroethane),  1,1,2-三フッ化エタン  (1,1,2-trifluoroethane),  1,1,1,2-四フッ化エタン  (1,1,1,2-tetrafluoroethane),  1,1,2,2-四フッ化エタン(1,1,2,2-tetrafluoroethane),  1,1,1,2,2-五フッ化エタン  (1,1,1,2,2-pentafluoroethane),  1−フッ化プロパン  (1-fluoropropane),  ２−フッ化プロパン(2-fluoropropane),  1,1-二フッ化プロパン  (1,1-difluoropropane),  1,2-二フッ化プロパン(1,2-difluoropropane),  1,3-二フッ化プロパン  (1,3-difluoropropane),  2,2-二フッ化プロパン(2,2-difluoropropane),  1,1,1-三フッ化プロパン  (1,1,1-trifluoropropane),  1,1,2-三フッ化プロパン(1,1,2-trifluoropropane),  1,1,3-  (1,1,3-trifluoropropane),  1,2,2-三フッ化プロパン  (1,2,2-trifluoropropane),  1,2,3-三フッ化プロパン  (1,2,3-trifluoropropane),  1,1,1,2-四フッ化プロパン(1,1,1,2-tetrafluoropropane),1,1,1,3-四フッ化プロパン  (1,1,1,3-tetrafluoropropane),  1,1,2,2-四フッ化プロパン  (1,1,2,2-tetrafluoropropane),  1,1,2,3-四フッ化プロパン(1,1,2,3-  tetrafluoropropane),  1,1,3,3-四フッ化プロパン  (1,1,3,3-tetrafluoropropane),  1,2,2,3-四フッ化プロパン  (1,2,2,3-tetrafluoropropane),  1,1,1,2,2-五フッ化プロパン  (1,1,1,2,2-pentafluoropropane),  1,1,1,2,3-五フッ化プロパン  (1,1,1,2,3-pentafluoropropane),  1,1,1,3,3-五フッ化プロパン  (1,1,1,3,3-  pentafluoropropane),  1,1,2,2,3-五フッ化プロパン  (1,1,2,2,3-pentafluoropropane),  1,1,2,3,3-五フッ化プロパン    (1,1,2,3,3-  pentafluoropropane),  1,1,1,2,2,3-六フッ化プロパン(1,1,1,2,2,3-hexafluoropropane),  1,1,1,2,3,3-六フッ化プロパン  (1,1,1,2,3,3-hexafluoropropane),  1,1,1,3,3,3-六フッ化プロパン  (1,1,1,3,3,3-hexafluoropropane),  1,1,1,2,2,3,3-七フッ化プロパン    (1,1,1,2,2,3,3-heptafluoropropane),  1,1,1,2,3,3,3-七フッ化プロパン    (1,1,1,2,3,3,3-heptafluoropropane),  1-フッ化ブタン(1-fluorobutane),2-フッ化ブタン  (2-fluorobutane),  1,1-二フッ化ブタン(1,1-difluorobutane),  1,2-二フッ化ブタン(1,2-difluorobutane),  1,3-二フッ化ブタン  (1,3-difluorobutane),  1,4-二フッ化ブタン  (1,4-difluorobutane),  2,2-二フッ化ブタン(2,2-difluorobutane),  2,3-二フッ化ブタン  (2,3-difluorobutane),1,1,1-三フッ化ブタン(1,1,1-trifluorobutane),  1,1,2-三フッ化ブタン(1,1,2-trifluorobutane),  1,1,3-三フッ化ブタン(1,1,3-trifluorobutane),  1,1,4-三フッ化ブタン(1,1,4-trifluorobutane),  1,2,2-三フッ化ブタン(1,2,2-trifluorobutane),  1,2,3-三フッ化ブタン(1,2,3-trifluorobutane),  1,3,3-三フッ化ブタン(1,3,3-trifluorobutane),  2,2,3-三フッ化ブタン(2,2,3-trifluorobutane),  1,1,1,2-四フッ化ブタン  (1,1,1,2-tetrafluorobutane),  1,1,1,3-四フッ化ブタン  (1,1,1,3-tetrafluorobutane),  1,1,1,4-四フッ化ブタン(1,1,1,4-tetrafluorobutane),  1,1,2,2-四フッ化ブタン  (1,  1,2,2-tetrafluorobutane),  1,1,2,3-四フッ化ブタン  (1,1,2,3-tetrafluorobutane),  1,1,2,4-四フッ化ブタン  (1,1,2,4-tetrafluorobutane),1,1,3,3-四フッ化ブタン(1,1,3,3-  tetrafluorobutane),  1,1,3,4-四フッ化ブタン(1,1,3,4-tetrafluorobutane),  1,1,4,4-四フッ化ブタン  (1,1,4,4-tetrafluorobutane),  1,2,2,3-四フッ化ブタン(1,2,2,3-tetrafluorobutane),1,2,2,4-四フッ化ブタン  (1,2,2,4-tetrafluorobutane),  1,2,3,3-四フッ化ブタン  (1,2,3,3-  tetrafluorobutane),  1,2,3,4-四フッ化ブタン  (1,2,3,4-tetrafluorobutane),  2,2,3,3-四フッ化ブタン(2,2,3,3-tetrafluorobutane),  1,1,1,2,2-五フッ化ブタン  (1,1,1,2,2-pentafluorobutane),  1,1,1,2,3-五フッ化ブタン    (1,1,1,2,3-pentafluorobutane),  1,1,1,2,4-五フッ化ブタン    (1,1,1,2,4-  pentafluorobutane),  1,1,1,3,3-五フッ化ブ��ン    (1,1,1,3,3-pentafluorobutane),  1,1,1,3,4-五フッ化ブタン    (1,1,1,3,4-  pentafluorobutane),  1,1,1,4,4-五フッ化ブタン  (1,1,1,4,4-pentafluorobutane),  1,1,2,2,3-五フッ化ブタン    (1,1,2,2,3-  pentafluorobutane),  1,1,2,2,4-五フッ化ブタン    (1,1,2,2,4-pentafluorobutane),  1,1,2,3,3-五フッ化ブタン  (1,1,2,3,3-  pentafluorobutane),  1,1,2,4,4-五フッ化ブタン(1,1,2,4,4-pentafluorobutane),  1,1,3,3,4-五フッ化ブタン  (1,1,3,3,4-pentafluorobutane),  1,2,2,3,3-五フッ化ブタン    (1,2,2,3,3-pentafluorobutane),  1,2,2,3,4-五フッ化ブタン    (1,2,2,3,4-  pentafluorobutane),  1,1,1,2,2,3-六フッ化ブタン  (1,1,1,2,2,3-hexafluorobutane),  1,1,1,2,2,4-六フッ化ブタン(1,1,1,2,2,4-  hexafluorobutane),  1,1,1,2,3,3-六フッ化ブタン  (1,1,1,2,3,3-hexafluorobutane),  1,1,1,2,3,4-六フッ化ブタン  (1,1,1,2,3,4-hexafluorobutane),  1,1,1,2,4,4-六フッ化ブタン(1,1,1,2,4,4-hexafluorobutane),  1,1,1,3,3,4-六フッ化ブタン  (1,1,1,3,3,4-hexafluorobutane),  1,1,1,3,4,4-六フッ化ブタン    (1,1,1,3,4,4-hexafluorobutane),  1,1,1,4,4,4-六フッ化ブタン    (1,1,1,4,4,4-hexafluorobutane),  1,1,2,2,3,3-六フッ化ブタン  (1,1,2,2,3,3-hexafluorobutane),  1,1,2,2,3,4-六フッ化ブタン    (1,1,2,2,3,4-hexafluorobutane),  1,1,2,2,4,4-六フッ化ブタン    (1,1,2,2,4,4-hexafluorobutane),  1,1,2,3,3,4,-六フッ化ブタン  (1,1,2,3,3,4-hexafluorobutane),  1,1,2,3,4,4-六フッ化ブタン  (1,1,2,3,4,4-hexafluorobutane),  1,2,2,3,3,4-六フッ化ブタン  (1,2,2,3,3,4-hexafluorobutane),  1,1,1,2,2,3,3-七フッ化ブタン(1,1,1,2,2,3,3-heptafluorobutane),  1,1,1,2,2,4,4-七フッ化ブタン  (1,1,1,2,2,4,4-heptafluorobutane),  1,1,1,2,2,3,4-七フッ化ブタン  (1,1,1,2,2,3,4-heptafluorobutane),  1,1,1,2,3,3,4-七フッ化ブタン  (1,1,1,2,3,3,4-heptafluorobutane),  1,1,1,2,3,4,4-七フッ化ブタン  (1,1,1,2,3,4,4-heptafluorobutane),  1,1,1,2,4,4,4-七フッ化ブタン  (1,1,1,2,4,4,4-heptafluorobutane),  1,1,1,3,3,4,4-七フッ化ブタン  (1,1,1,3,3,4,4-heptafluorobutane),  1,1,1,2,2,3,3,4-八フッ化ブタン  (1,1,1,2,2,3,3,4-octafluorobutane),  1,1,1,2,2,3,4,4-八フッ化ブタン    (1,1,1,2,2,3,4,4-octafluorobutane),  1,1,1,2,3,3,4,4-八フッ化ブタン    (1,1,1,2,3,3,4,4-octafluorobutane),  1,1,1,2,2,4,4,4-八フッ化ブタン    (1,1,1,2,2,4,4,4-octafluorobutane),  1,1,1,2,3,4,4,4-八フッ化ブタン    (1,1,1,2,3,4,4,4-octafluorobutane),  1,1,1,2,2,3,3,4,4-九フッ化ブタン      (1,1,1,2,2,3,3,4,4-nonafluorobutane),  1,1,1,2,2,3,4,4,4-九フッ化ブタン        (1,1,1,2,2,3,4,4,4-nonafluorobutane),  l-フッ化-2-メチルプロパン  (l-fluoro-2-methylpropane),  l,  l-二フッ化-2-メチルプロパン(l,l-difluoro-2-methylpropane),  l,3-二フッ化-2-メチルプロパン  (l,3-difluoro-2-methylpropane),  l,l,l-三フッ化-2-メチルプロパン  (l,l,l-trifluoro-2-methylpropane),  l,l,3-三フッ化-2-メチルプロパン    (l,l,3-trifluoro-2-methylpropane),  l,3−二フッ化-2-（フルオロメチル）プロパン    (l,3-difluoro-2-  (fluoromethyl)propane),  1,1,1,3  -四フッ化−2−メチルプロパン      (1,1,1,3-tetrafluoro-2-methylpropane),  1,1,3,3-四フッ化−2−メチルプロパン  (1,1,3,3-tetrafluoro-2-methylpropane),1,1,3-三フッ化-2-（フルオロメチル）プロパン(1,  1,3-trifluoro-2-(fluoromethyl)propane),1,1,1,3,3-五フッ化-2−メチルプロパン(1,1,1,3,3-pentafluoro-2-methylpropane),  1,1,3,3-四フッ化-2-（フルオロメチル）プロパン  (1,1,3,3-tetrafluoro-2-  (fluoromethyl)propane),  1,1,1,3  -四フッ化-2-（フルオロメチル）プロパン  (1,1,1,3-tetrafluoro-2-(fIuoromethyl)propane),  フッ化シクロブタン(fluorocyclobutane),  1,1-  二フッ化シクロブタン(1,1-difluorocyclobutane),  1,2-二フッ化シクロブタン  (1,2-difluorocyclobutane),1,3-二フッ化シクロブタン(1,3-difluorocyclobutane),1,1,2-三フッ化シクロブタン  (1,1,2-trifluorocyclobutane),  1,1,3-三フッ化シクロブタン    (1,1,3-  trifluorocyclobutane),  1,2,3-三フッ化シクロブタン(1,2,3-trifluorocyclobutane),  1,1,2,2-四フッ化シクロブタン  (1,1,2,2-tetrafluorocyclobutane),  1,1,3,3-四フッ化シクロブタン  (1,1,3,3-tetrafluorocyclobutane),  1,1,2,2,3-五フッ化シクロブタン    (1,1,2,2,3-pentafluorocyclobutane),  1,1,2,3,3-五フッ化シクロブタン    (1,1,2,3,3-penfafluorocyclobutane),  1,1,2,2,3,3-六フッ化シクロブタン(1,1,2,2,3,3-hexafluorocyclobutane),  1,1,2,2,3,4-  六フッ化シクロブタン(1,1,2,2,3,4-hexafluorocyclobutane),  1,1,2,3,3,4-六フッ化シクロブタン(1,1,2,3,3,4-hexafluorocyclobutane),  1,1,2,2,3,3,4-七フッ化シクロブタン(1,1,2,2,3,3,4-heptafluorocyclobutane),及びこれらの混合物及び以下に記載の不飽和HFCを含む。特に好ましいHFCは、二フッ化メタン(difiuoromethane),  三フッ化メタン(trifluoromethane),  1,1-  二フッ化エタン(1,1-difluoroethane),  1,1,1-三フッ化エタン(1,1,1-trifluoroethane),  及び1,1,1,2-四フッ化エタン  (1,1,1,2-tetrafluoroethane)を含む。
【００８３】
不飽和ハイドロフルオロカーボンの例には以下を含む：
フッ化ビニル(vinyl  fluoride),  1,1-二フッ化エタン(1,1-difluoroethene),  1,2-二フッ化エタン(1,2-difluoroethene),  1,1,2-三フッ化エタン(1,1,2-trifluoroethene),  1-フッ化プロペン(1-fluoropropene),  1,1-二フッ化プロペン（1,1-difluoropropene）,  1,2-二フッ化プロペン  (1,2-difluoropropene),  1,3-二フッ化プロペン(1,3-difluoropropene),  2,3-二フッ化プロペン(2,3-difluoropropene),  3,3-二フッ化プロペン(3,3-difluoropropene),  1,1,2-三フッ化プロペン(1,1,2-trifluoropropene),  1,1,3-三フッ化プロペン(1,1,3-trifluoropropene),  1,2,3-三フッ化プロペン(1,2,3-trifluoropropene),  1,3,3-三フッ化プロペン(1,3,3-  trifluoropropene),  2,3,3-三フッ化プロペン(2,3,3-trifluoropropene),  3,3,3-三フッ化プロペン  (3,3,3-trifluoropropene),  1-フッ化-1-ブテン(1-fluoro-1-butene),  2-フッ化-1-ブテン(2-fluoro-l-butene),  3-フッ化-1-ブテン(3-fluoro-l-butene),  4-フッ化-1-ブテン(4-fluoro-l-butene),  1,1-二フッ化-1-ブテン(1,1-difluoro-1-butene),  1,2-二フッ化-1-ブテン(1,2-difluoro-l-butene),  1,3-二フッ化プロペン(1,3-difluoropropene),  1,4-二フッ化-1-ブテン(1,4-difluoro-1-butene),  2,3-二フッ化-1-ブテン(2,3-difluoro-l-butene),  2，4-二フッ化-1-ブテン(2,4-difluoro-l-butene),  3，3-二フッ化-1-ブテン(3,3-  difluoro-1-butene),  3,4-二フッ化-1-ブテン(3,4-difluoro-l-butene),  4,4-二フッ化-1-ブテン(4,4-difluoro-l-butene),  1,1,2-三フッ化-1-ブテン  (1,1,2-  trifluoro-1-butene),1,1,3-  三フッ化-1-ブテン(1,1,3-trifluoro-l-butene),  1,1,4-三フッ化-1-ブテン(1,1,4-trifluoro-l-butene),  1,2,3-三フッ化-1-ブテン(1,2,3-trifluoro-1-butene),  1,2,4-三フッ化-1-ブテン  (1,2,4-trifluoro-l-butene),  1,3,3-三フッ化-1-ブテン  (1,3,3-trifluoro-l-butene),      1,3,4-三フッ化-1-ブテン(1,3,4-trifluoro-1-butene),  1,4,4-三フッ化-1-ブテン  (1,4,4-trifluoro-l-butene),  2,3,3-三フッ化-1-ブテン  (2,3,3-trifluoro-l-butene),  2,3,4-三フッ化-1-ブテン  (2,3,4-trifluoro-1-butene),  2,4,4-三フッ化-1-ブテン  (2,4,4-trifluoro-l-butene),  3,3,4-三フッ化-1-ブテン(3,3,4-trifluoro-l-butene),  3,4,4-三フッ化-1-ブテン(3,4,4-trifluoro-  1  -butene),  4,4,4-三フッ化-1-ブテン  (4,4,4-trifluoro-1-butene),  1,1,2,3-四フッ化-1-ブテン(1,1,2,3-tetrafluoro-1-butene),  1,1,2,4-四フッ化-1-ブテン  (1,1,2,4-tetrafluoro-1-butene),  1,1,3,3-四フッ化-1-ブテン  (1,1,3,3-tetrafluoro-1-butene),  1,1,3,4-四フッ化-1-ブテン  (1,1,3,4-  tetrafluoro-1-butene),  1,1,4,4-四フッ化-1-ブテン  (1,1,4,4-tetrafluoro-l-butene),  1,2,3,3-四フッ化-1-ブテン(1,2,3,3-tetrafluoro-1-butene),  1,2,3,4-三フッ化-1-ブテン  (1,  2,3,4-tetrafluoro-l-butene),  1,2,4,4-四フッ化-1-ブテン(1,2,4,4-tetrafluoro-l-butene),  1,3,3,4-四フッ化-1-ブテン(1,3,3,4-  tetrafluoro-1-butene),  1,3,4,4-四フッ化-1-ブテン  (1,3,4,4-tetrafluoro-1-butene),  1,4,4,4-四フッ化-1-ブテン(1,4,4,4-tetrafluoro-1-butene),  2,3,3,4-四フッ化-1-ブテン(2,3,3,4-tetrafluoro-l-butene),  2,3,4,4-四フッ化-1-ブテン  (2,3,4,4-tetrafluoro-l-butene),  2,4,4,4-四フッ化-1-ブテン(2,4,4,4-  tetrafluoro-1-butene),  3,3,4,4-四フッ化-1-ブテン  (3,3,4,4-tetrafluoro-  1  -butene),  3,4,4,4-四フッ化-1-ブテン(3,4,4,4-tetrafluoro-1-  butene),  1,1,2,3,3-五フッ化-1-ブテン(1,1,2,3,3-pentafluoro-1-butene),  1,1,2,3,4-五フッ化-1-ブテン  (1,1,2,3,4-pentafluoro-l  -butene),  1,1,2,4,4--五フッ化-1-ブテン(1,1,2,4,4-pentafluoro-1-butene),  1,1,3,3,4-五フッ化-1-ブテン  (1,1,3,3,4-pentafluoro-1-butene),  1,1,3,4,4-フッ化-1-ブテン  (1,1,3,4,4-pentafluoro-1-butene),  1,1,4,4,4-五フッ化-1-ブテン(1,1,4,4,4-pentafluoro-l-butene),  1,2,3,3,4-五フッ化-1-ブテン  (1,2,3,3,4-pentafluoro-1-butene),  1,2,3,4,4-五フッ化-1-ブテン  (1,2,3,4,4-pentafluoro-l-butene),  1,2,4,4,4-五フッ化-1-ブテン(1,2,4,4,4-pentafluoro-1-butene),  2,3,3,4,4-五フッ化-1-ブ��ン(2,3,3,4,4-pentafluoro-l-butene),  2,3,4,4,4-五フッ化-1-ブテン  (2,3,4,4,4-pentafluoro-1-butene),  3,3,4,4,4-五フッ化-1-ブテン  (3,3,4,4,4-pentafluoro-l-butene),  1,1,2,3,3,4-六フッ化-1-ブテン(1,1,2,3,3,4-hexafluoro-1-butene),  1,1,2,3,4,4-六フッ化-1-ブテン  (1,1,2,3,4,4-hexafluoro-l-butene),  1,1,2,4,4,4-六フッ化-1-ブテン(1,1,2,4,4,4-hexafluoro-1-butene),  1,2,3,3,4,4-六フッ化-1-ブテン(1,2,3,3,4,4-hexafluoro-l-butene),  1,2,3,4,4,4-六フッ化-1-ブテン(1,2,3,4,4,4-hexafluoro-1-butene),  2,3,3,4,4,4-六フッ化-1-ブテン  (2,3,3,4,4,4-hexafluoro-l-butene),  1,1,2,3,3,4,4-七フッ化-1-ブテン  (1,1,2,3,3,4,4-heptafluoro-1-butene),  1,1,2,3,4,4,4-七フッ化-1-ブテン(1,1,2,3,4,4,4-heptafluoro-l-butene),  1,1,3,3,4,4,4-七フッ化-1-ブテン  (1,1,3,3,4,4,4-heptafluoro-1-butene),  1,2,3,3,4,4,4-七フッ化-1-ブテン(1,2,3,3,4,4,4-heptafluoro-l-butene),  1-フッ化-2-ブテン  (1-fluoro-2-  butene),  2-フッ化-2-ブテン(2-fluoro-2-butene),  1,1-二フッ化-2-ブテン  (l,l-difluoro-2-butene),  1,2-二フッ化-2-ブテン(l,2-difluoro-2-butene),  1,3-二フッ化-2-ブテン(l,3-difluoro-2-butene),  1,4-二フッ化-2-ブテン(1  ,4-difluoro-2-butene),  2,3-二フッ化-2-ブテン  (2,3-difluro-2-butene),  1,1,1-三フッ化-２-ブテン(1,1,1-trifluoro-2-butene),  1,1,2-三フッ化-2-ブテン  (l,l,2-trifluoro-2-butene),  1,1,3-三フッ化-2-ブテン(l,l,3-trifluoro-2-butene),  1,1,4-三フッ化-2-ブテン  (1,1,4-  trifluoro-2-butene),  1,2,3-三フッ化-2-ブテン(1,2,3-trifluoro-2-butene),  1,2,4-三フッ化-2-ブテン  (1,2,4-trifluoro-2-butene),  1,1,1,2-四フッ化-2-ブテン(1,1,1,2-tetrafluoro-2-butene),  1,1,1,3-四フッ化-2-ブテン  (1,1,1,3-tetrafluoro-2-butene),  1,1,1,4-四フッ化-2-ブテン  (1,1,1,4-  tetrafluoro-2-butene),  1,1,2,3-四フッ化-2-ブテン  (1,  1,2,3-tetrafluoro-2-butene),  1,1,2,4-四フッ化-2-ブテン(1  ,  1,2,4-tetrafluoro-2-butene),  1,2,3,4-四フッ化-2-ブテン(1,2,3,4-tetrafluoro-2-butene),    1,1,1,2,3-五フッ化-2-ブテン(1,1,1,2,3-pentafluoro-2-butene),  1,1,1,2,4-五フッ化-2-ブテン  (1,1,1,2,4-pentafluoro-2-butene),  1,1,1,3,4-五フッ化-2-ブテン  (1,1,1,3,4-pentafluoro-2-butene),  1,1,1,4,4-五フッ化-2-ブテン  (1,1,1,4,4-pentafluoro-2-butene),  1,1,2,3,4-五フッ化-2-ブテン(l,l,2,3,4-pentafluoro-2-butene),  1,1,2,4,4-五フッ化-2-ブテン(1,1,2,4,4-pentafluoro-2-butene),  1,1,1,2,3,4-  六フッ化-2-ブテン(1,1,1,2,3,4-hexafluoro-2-butene),  1,1,1,2,4,4-六フッ化-2-ブテン  (1,1,1,2,4,4-hexafluoro-2-butene),  1,1,1,3,4,4-六フッ化-2-ブテン(1,1,1,3,4,4-hexafluoro-2-butene),  1,1,1,4,4,4--六フッ化-2-ブテン(1,1,1,4,4,4-  hexafluoro-2-butene),  1,1,2,3,4,4-六フッ化-2-ブテン(1  ,  1,2,3,4,4-hexafluoro-2-butene),  1,1,1,2,3,4,4-七フッ化-2-ブテン(1,1,1,2,3,4,4-heptafluoro-2  -butene),  1,1,1,2,4,4,4-七フッ化-2-ブテン(l,l,l,2,4,4,4-heptafluoro-2-butene)及びこれらの混合物及び上に記載の飽和HFCを含む。
【００８４】
ある実施の形態においては、希釈剤は非ペルフルオロ化合物(non-perfluorinated  compound)を含み、又は、希釈剤は非ペルフルオロ化希釈剤である。ペルフルオロ化合物は炭素及びフッ素よりなる化合物である。しかし、他の実施の形態においては、希釈剤がブレンドを含む場合、ブレンドはペルフルオロ化合物を含んでいても良く、好ましくは触媒、モノマー及び希釈剤が単相で存在するのが良く、又は、前記化合物は、以下にさらに詳細に述べる様に、希釈剤と混和するものが良い。他の実施の形態においては、ブレンドは又、クロロフルオロカーボン（chlorofluorocarbons  (CFC)）又は、塩素、フッ素及び炭素より成る化合物を含んでいても良い。
【００８５】
他の実施の形態においては、重量平均分子量(Mw)がより大きい（通常10,000Mwより大きく、好ましくは50,000Mwより大きく、より好ましくは100,000Mwより大きいのが良い）ものが所望される場合には、適当な希釈剤には−85℃で誘電率が10より大きく、好ましくは15より大きく、より好ましくは20より大きく、より好ましくは25より大きく、より好ましくは40以上であるハイドロフルオロカーボンを含む。平均分子量(Mw)がより小さい（通常10,000Mwより小さく、好ましくは5,000Mwより小さく、より好ましくは3,000Mwより小さいものが良い）ものが所望される場合には、誘電率は10未満であることもあり、又は、誘電率が10を超える場合はより多量の開始剤又は、移動剤（transfer  agent）を加えることにより10未満にすることができるかもしれない。希釈剤の誘電率εDは希釈剤に浸した並行板キャパシターの電気容量[測定値CD]、既知の誘電率εRを持つ参考液中のもの[測定値CR]、及び空気中(εA=1)のもの[測定値CA]の測定により決められる。各々の場合において、測定される電気容量CMはCM＝εCC+CSで与えられ、εはコンデンサーが浸されている液体の誘電率であり、CCはセル容量(cell  capacitance)、CSは浮遊容量(stray  capacitance)である。これらの測定によりεDは、εD=((CD-CA)εR  +(CR-CD))/(CR-CA)による式により与えられる。代替的に、Brookhaven  Instrument  Corporation  BIC-870の様な測定目的で作られた機器を用いて希釈剤の誘電率を直接測定しても良い。幾つかの希釈剤を選択して−85℃での誘電率（ε）の比較を以下に示す。
【数２】
2008504389.tif 000004
【００８６】
他の実施の形態においては、一以上のHFCが他の希釈剤又は希釈剤の混合物と組み合わせて用いられる。その他の適当な希釈剤には、炭化水素、特にヘキサン（hexane）、ヘプタン(heptane)、ハロゲン化炭化水素（halogenated  hydrocarbon）、特に塩素化炭化水素（chlorinated  hydrocarbon）等を含む。
【００８７】
これに限定されるものではないが、具体的な例には、以下のものを含む：プロパン(propane),  イソブタン(isobutane),  ペンタン(pentane),  メチルシクロペンタン(methycyclopentane),  イソヘキサン(isohexane),  2-メチルペンタン(2-methylpentane),  3-メチルペンタン(3-methylpentane),  2-メチルブタン(2-methylbutane),  2,  2-ジメチルブタン(2,  2-dimethylbutane),  2,  3-ジメチルブタン(2,  3-dimethylbutane),  2-メチルヘキサン(2-methylhexane),  3-メチルヘキサン(3-methylhexane),  3-エチルペンタン  (3-ethylpentane),  2,  2-ジメチルペンタン(2,  2-dimethylpentane),  2,3-ジメチルペンタン(2,  3-dimethylpentane),  2,  4-ジメチルペンタン(2,4-dimethylpentane),  3,  3-ジメチルペンタン(3,  3-dimethyl  pentane),  2-メチルヘプタン(2-methylheptane),  3-エチルヘキサン(3-ethylhexane),  2,  5-ジメチルヘキサン(2,  5-dimethylhexane),  2,  2,4-トリメチルペンタン(2,2,4,-trimethylpentane),  オクタン(octane),  ヘプタン(heptane),  ブタン(butane),  エタン(ethane),  メタン(methane),  ノナン(nonane),  デカン(decane),  ドデカン(dodecane),  アンデカン(undecane),  ヘキサン(hexane),  メチルシクロヘキサン(methyl  cyclohexane),  シクロプロパン(cyclopropane),  シクロブタン(cyclobutane),  シクロペンタン（cyclopentane）,  メチルシクロペンタン(methylcyclopentane),  1,  1-ジメチルシクロペンタン(1,  1-dimethylcycopentane),  cis  1、2-ジメチルシクロペンタン(cis  1,2-dimethylcyclopentane),  trans-1,  2-ジメチルシクロペンタン(trans-1,  2-dimethylcyclopentane),  trans-1,  3-ジメチルシクロペンタン  (trans-1,  3-  dimethylcyclopentane)、エチルシクロペンタン  (ethylcyclopentane)、シクロヘキサン(cyclohexane),  メチルシクロヘキサン(methylcyclohexane),  ベンゼン(benzene),  トルエン(toluene),  キシレン(xylene),  オルトキシレン(ortho-xylene),  パラキシレン(para-xylene),  メタキシレン(meta-xylene),  及び上記のものの全てのハロゲン化物、好ましくは上記の塩素化物、より好ましくは上記の全てのもののフッ化物を含む。上記のものの臭化物も有用である。具体的な例には、塩化メチル(methyl  chloride)、塩化メチレン(methylene  chloride)、塩化エチル(ethyl  chloride)、塩化プロピル(propyl  chloride)、塩化ブチル(butyl  chloride),  クロロフォルム(chloroform)等を含む。
【００８８】
他の実施の形態においては、非反応性オレフィンもHFCと組み合わせて希釈剤として用いても良い。その例としては、これに限定されるものではないが、エチレン、プロピレン等を含む。
【００８９】
ある実施の形態においては、HFCは塩化メチルの様な塩素化炭化水素と組み合わせて用いられる。更なる実施の形態には、ヘキサン又は、塩化メチル及びヘキサンと組み合わせてHFCを用いることを含む。他の実施の形態においては、HFCは二酸化炭素、窒素、水素、アルゴン、ネオン、ヘリウム、クリプトン、キセノン、及び/又は反応器へ入る時点では好ましくは液体である他の不活性ガスの様な重合に対し不活性な一以上のガスと組み合わせて用いられる。好ましいガスは二酸化炭素及び/又は窒素を含む。
【００９０】
他の実施の形態においては、HFCは、C1からC40のニトロ化された直線状、環状又は、枝分かれしたアルカンを含み、一以上のニトロカ化されたアルカンと組み合わせて用いられる。好ましいニトロ化されたアルカンには、これに限定されるものではないが、ニトロメタン（nitromethane）,  ニトロエタン(nitroethane)、ニトロプロパン(nitropropane),  ニトロブタン(nitrobutane),  ニトロペンタン(nitropentane),  ニトロヘキサン（nitrohexane）,  ニトロヘプタン（nitroheptane）,  ニトロオクタン（nitrooctane）,  ニトロデカン（nitrodecane）,  ニトロノナン（nitrononane）,  ニトロドデカン（nitrododecane),  ニトロアンデカン（nitroundecane),  ニトロシクロメタン（nitrocyclomethane）,  ニトロシクロエタン（nitrocycloethane）,  ニトロシクロプロパン（nitrocyclopropane）,  ニトロシクロブタン（nitrocyclobutane）,  ニトロシクロペンタン（nitrocyclopentane）,  ニトロシクロヘキサン（nitrocyclohexane）,  ニトロシクロヘプタン（nitrocycloheptane）,  ニトロシクロオクタン（nitrocyclooctane）,  ニトロシクロデカン（nitrocyclodecane）,  ニトロシクロノナン（nitrocyclononane）,  ニトロシクロドデカン（nitrocyclododecane）,  ニトロシクロアンデカン（nitrocycloundecane）,  ニトロベンゼン（nitrobenzene）,  及び上記の二−（di-）及び三−(tri-)ニトロ化物を含む。好ましい実施の形態は、ニトロメタン(nitromethane)とブレンドされたHFCである。
【００９１】
HFCは、希釈剤の全容量をベースに通常その1から100容量％で存在し、代替的に5から100容量％、代替的に10から100容量％、代替的に15から100容量％、代替的に20から100容量％、代替的に25から100容量％、代替的に30から100容量％、代替的に35から100容量％、代替的に40から100容量％、代替的に45から100容量％、代替的に50から100容量％、代替的に55から100容量％、代替的に60から100容量％、代替的に65から100容量％、代替的に70から100容量％、代替的に75から100容量％、代替的に80から100容量％、代替的に85から100容量％、代替的に90から100容量％、代替的に95から100容量％、代替的に97から100容量％、代替的に98から100容量％、代替的に99から100容量％で存在する。ある好ましい実施の形態においては、HFCは一以上の塩素化炭化水素とブレンドされる。他の実施の形態においては、HFCは二フッ化メタン(difluoromethane),  三フッ化メタン(trifluoromethane),  1,1-二フッ化エタン(1,1-difluoroethane),  1,1,1-三フッ化エタン  (1,1,1-trifluoroethane),  1,1,1,2-四フッ化エタン  (1,1,1,2-tetrafluoroethane)  及びこれらの混合物からなる群れから選択される。
【００９２】
他の実施の形態においては、希釈剤、又は希釈剤の混合物はポリマー中の溶解度に基づき選択される。ある希釈剤はポリマー中で溶解する。好ましい希釈剤はポリマー中で殆んど溶解しないものから全く溶解しないものであるのが良いポリマー中の溶解度は、ポリマーを50から100ミクロンの厚さのフィルムに形成し、それを−75℃で4時間（フィルムを覆うに十分な）希釈剤に浸して測定する。フィルムを希釈剤から取り出し、フィルムの表面から余分の希釈剤を蒸発させるため90秒間室温に晒し、そして計量する。質量の取り込みは、浸した後のフィルム重量の増加％として規定される。希釈剤又は希釈剤の混合物は、ポリマーが4重量％未満の質量の取り込み、好ましくは3重量％未満、好ましくは２重量％未満、好ましくは１重量％未満、より好ましくは0.5重量％未満である様に選択される。
【００９３】
ある好ましい実施の形態においては、希釈剤、又は希釈剤の混合物は、0.1重量％未満の、全ての希釈剤、未反応モノマー及び添加剤を含むポリマーのガラス転移温度Tgと、ポリマーが50から100ミクロンの厚さのフィルムに形成され、そしてフィルムが−75℃で4時間（フィルムを覆うに十分な）希釈剤に浸された後に測定されたポリマーのTgとの差が15℃内の範囲にある様に選択される。ガラス転移温度は示差走査熱量計（differential  scanning  calorimetry  (DSC)）により決定される。この技術は、例えば、B.  Wunderlichによるガラス転移の役割（Assignment  of  the  Glass  Transition）中の「ガラス転移の性質とその熱分析による決定」（"The  Nature  of  the  Glass  Transition  and  its  Determination  by  Thermal  Analysis"）  ASTM  STP  1249,  R.  J.  Seyler,  Ed.,  American  Society  for  Testing  and  Materials,  Philadelphia,  1994,  17-31ページ、の様な文献に詳しく記載されている。
【００９４】
サンプルは上記の様に作られ、DSCサンプル鍋に浸された後直ちに封印され、そしてDSC測定直前まで−80℃未満の温度に保たれる。好ましくはTgの数値は互いに12℃以内であるのが良く、好ましくは互いに11℃以内、好ましくは互いに10℃以内、好ましくは互いに９℃以内、好ましくは互いに８℃以内、好ましくは互いに7℃以内、好ましくは互いに6℃以内、好ましくは互いに5℃以内、好ましくは互いに4℃以内、好ましくは互いに3℃以内、好ましくは互いに2℃以内、好ましくは互いに1℃以内であるのが良い。
【００９５】
重合プロセス（Polymerization  process）
本発明は、連続、半連続又はバッチプロセスで行うことができる。更に、本発明は栓流反応器（plug  flow  reactor）及び/又はかくはん槽型反応器（stirred  tank  reactor）で実施することができ、その場合モノマーと触媒流の接触時間は、これに限定されるものではないが、30秒未満からの時間を含み、代替的に20秒未満から、代替的に15秒未満から、代替的に12秒未満から、代替的に10秒未満から、代替的に8秒未満から、代替的に5秒未満から、代替的に3秒未満から、代替的に1秒未満から、代替的に0.1秒未満から、代替的に0.01秒未満から、代替的に0.001秒未満からの時間を含む。
【００９６】
特に、本発明は「ブチル反応器」で実施されることもある。具体的な例には、連続フローかくはん槽型タンク(continuous  flow  stirred  tank  reactor)、栓流反応器(plug  flow  reactor)、移動ベルト(moving  belt)、又はドラム反応器  （drum  reactor)、ジェット、又はノズル反応器(jet  or  nozzle  reactor)、管型反応器(tubular  reactor)、及び自動冷却・沸騰プール型反応器(autorefrigerated  boiling-  pool  reactor)よりなる群から選択されるどの様な反応器をも含む。
【００９７】
ある実施の形態においては、一以上のハイドロフルオロカーボンが乱流反応器システムにおいて、接触時間の短い反応速度を持つ重量プロセスで用いられる。ある実施の形態においては、システムは図面に記載のように進行する。特に、図1において、注入頭（injection  head）が設けられている。実験的設定による注入頭は角度７により分離される二つの注入ノズル３,５を含む。両ノズルは、事前に決められた角度7を維持することのできる適当な、安定した支持構造９，１１に取り付けられている。注入ノズルは反応器ヘッドにモノマー、及び触媒システム又は、触媒システム成分の供給流を提供し、及び互いに衝突するこれらの流れの衝突フロー１を提供し、反応流を形成する。
【００９８】
ノズルの間の角度７は、局部の乱流及び反応器中の流速及び用いられるノズルの直径に依存する混合を最大にするよう設定することができる。角度は、１又は、２度の角距離から供給流が互いに対向する180度の角距離を含み、互いに衝突するように流れを起すどの様な角度であっても良い。ある実施の形態においては、角距離は約20から約160度であり、及び代替的に約30から約120度である。
【００９９】
反応器システムに適当なノズルは、流れの衝突点の周囲に微液滴のスプレーを作るに十分なモノマー及び触媒供給流の流速を提供するものであるべきである。ある実施の形態においては、微液滴は、部分的に、強い局部乱流及び激しい混合により生ずる。微液滴の形成は好ましいものだが、必ずしも必要という訳ではない。
【０１００】
流速は、液体の単位時間当たりの容量で表わした液体の流量の、長さの二乗単位で表わしたノズルの断面積に対する比率である。本発明に有用な流速は、これに限定されるものではないが、ある実施の形態においては、約0.5から約400m/秒であり、代替的に約1から約100m/秒、代替的に約1から約50m/秒、及び他の実施の形態においては、代替的に約1から約20m/秒を含む。
【０１０１】
実施例において、実験作業の便宜の都合上、設計では、触媒及びモノマーの供給流速20から200ｍl/分を用いた場合、有用なノズルの内径は0.1から0.8mmの範囲である。ノズルの直径及び供給流速は、平均流速を約1から約400ｍ/秒に維持する様に選択される。この大きさを商業的及び/又は大規模生産に適合させることは、本明細書の教示に照らせば当業者の周知の事項である。
【０１０２】
図2では、乱流反応器システムの実施の形態が提供される。モノマー及び触媒供給が、移送ライン23を通して注入頭１３に提供され、コントロール  バルブ19は供給フロ−をコントロールし、冷却ループ15は、供給原料が貯蔵されている加圧貯蔵庫17からの供給を冷却する。圧力は、窒素の様な不活性ガスをバルブ21を通して導入することにより事前に決められた頭部圧力に維持される。組立てに関する実施の形態は、実施例及び更に詳細を以下に記載し、及び図3に示す。
【０１０３】
他の実施の形態においては、合流/分岐するフロー経路及び/又はノズル配置が、必要な混合強度を提供するための、モノマーと触媒供給の衝突フローを形成するために用いられる。反応が発熱反応であれば、反応熱を除去する手段も設けねばならない（反応物質を所望の反応温度より低く副次的に冷却することにより、及び/又は反応の外郭覆いを通しての顕熱伝達により、又は、反応媒体が反応器中で部分的に蒸発することによる蒸発熱伝達により）。
【０１０４】
反応器中の全体の接触時間は、例えば、触媒の活性及び濃度、モノマーの濃度、供給注入率、生産速度、反応温度、及び所望の分子量により異なっても良く、一般的には、約数マイクロ秒及び数十秒の間、及び典型的には0.001及び30秒の間である。接触時間に影響する可変要因には、モノマー及び希釈剤供給注入率及び全反応器の容量を含む。
【０１０５】
背景情報及び一般的原則については、例えば、GB  2  181  145  A,  Berlin他、「乱流における急速重合プロセスの巨視的運動力学」（The  Macroscopic  Kinetics  of  Rapid  Processes  of  Polymerization  in  Turbulent  Flows）、Polym.-Plast.  Technol.  Eng.,  30(2  &  3),  253-  297  (1991),  Minsker  他、「栓流管型乱流反応器：  新しいタイプの工業用設備」（Plug-Flow  Tubular  Turbulent  Reactors:  A  New  Type  of  Industrial  Apparatus）、Theoretical  Foundations  of  Chemical  Engineering,  Vol.  35,  No.  2,  162-167  (2001),  及び米国特許5,397,179を参照願いたい。
【０１０６】
「背景技術」において検討した様に、これまでに、その様な重合プロセス及び反応器システム設計を実行する数多くの挑戦があった。しかし、本明細書に記載のHFCを含む希釈剤を用いる重合プロセス及び反応器システムは少なくとも一つの、又は幾つかの利益を提示している。
【０１０７】
例えば、イソブチレン重合は、極性ハイドロフルオロカーボン中で極めて高い率で起こり、そのため非常に短い反応時間、通常は数秒内で所望の分子量のポリマーを生成することができる。更に、ハイドロフルオロカーボン中でのイソブチレン重合の全体の反応は、塩化メチル(MeCl)中より大分速く、そのため反応器の効率（モノマーの転化及び生成）を向上させるものである。
【０１０８】
特定のハイドロフルオロカーボン、又はハイドロフルオロカーボンとモノマーの混合物を選択することにより、重合混合物の蒸発温度を注文どおりに調整することができる。その様なハイドロフルオロカーボン混合物を重合工程で蒸発させることにより、重合熱を効果的に除去することができ、そして反応温度をコントロールすることができる。重合混合物の成分、局所的圧力（local  pressure）、及び局所的重合の範囲は全て反応器内の局所温度に影響する。反応性モノマーより揮発性がかなり大きいハイドロフルオロカーボンを選択することにより、反応中にハイドロフルオロカーボン希釈剤を蒸発させ反応熱を除去することができるが、イソブチレン及びコモノマーの大きな割合部分を持ち去ることはない。
【０１０９】
更に、ハイドロフルオロカーボン中で作られるイソブチレン  ポリマー  スラリーは、モノマー及び希釈剤中でポリマーの膨張がより小さいため（MeClに比べて)設備を汚さないことが分かった。したがって、反応器の汚れる度合いが減少し、そのため良好な混合がなされ、反応器システムにとり安定した重合流体力学が維持される。
【０１１０】
ある実施の形態においては、本発明はスラリー重合プロセスにより行われる。本発明の重合プロセスはカチオン重合プロセスであっても良い。
【０１１１】
ある実施の形態においては、重合は触媒、モノマー及び希釈剤が単一相に存在する状態で実施される。好ましくは重合は、触媒、モノマー及び希釈剤が単一相として存在する状態で連続重合プロセスで実施されるのが良い。スラリー重合では、モノマー、触媒及び開始剤が全て希釈剤又は、希釈剤混合物中で混和する、すなわち、単一相を構成し、一方ポリマーは希釈剤から良く分離して沈殿する。望ましくは、ポリマーのTgの抑制及び/又は希釈剤による質量摂取が起きず又は殆んど起こらないことで示される様に、ポリマーの「膨張」（swelling）が減り、又は、全く起こらないのが良い。この様に、本発明の希釈剤中の重合では、熱伝達が良く、反応器の汚れが少なく均一な重合であり、及び/又は続く反応を、生産されたポリマー混合物上で直接実施することができるという便宜を持つ、粘性の低い状態で扱うことができる、より高い濃度のポリマーを提供する。
【０１１２】
反応器内で反応したモノマー、又は、微液滴はスラリーの一部を形成する。ある実施の形態においては、スラリー中の固体の濃度は10容量％以上である。他の実施の形態においては、反応器中に存在するスラリー中の固体の濃度は25容量％以上である。更に他の実施の形態においては、スラリー中の固体の濃度は75容量％以下である。更に他の実施の形態においては、反応器中に存在するスラリー中の固体の濃度は1から70容量％である。更に他の実施の形態においては、反応器中に存在するスラリー中の固体の濃度は5から70容量％である。
【０１１３】
更に他の実施の形態においては、反応器中に存在するスラリー中の固体の濃度は10から70容量％である。更に他の実施の形態においては、反応器中に存在するスラリー中の固体の濃度は15から70容量％である。更に他の実施の形態においては、反応器中に存在するスラリー中の固体の濃度は20から70容量％である。更に他の実施の形態においては、反応器中に存在するスラリー中の固体の濃度は25から70容量％である。更に他の実施の形態においては、反応器中に存在するスラリー中の固体の濃度は30から70容量％である。更に他の実施の形態においては、反応器中に存在するスラリー中の固体の濃度は40から70容量％である。
【０１１４】
ある実施の形態においては、供給流は実質的にシリカ  カチオンを作り出す種を含まない。実質的にシリカ  カチオンを作り出す種を含まないとは、モノマーの全重量ベースで供給流にこれらのシリカ  カチオンを作り出す種が0.0005重量％を超えないことを言う。シリカ  カチオンを作り出す種の典型的な例には、R1R2R3SiX  又は、R1R2SiX2等の化学式を持つハローアルキル  シリカ（halo-alkyl  silica）化合物であり、「R」はアルキル、「X」はハロゲンである。反応条件は、反応媒体を液体の状態に保ち、そして所望の特徴を持つ所望のポリマーを生産するのに効果的な所望の温度、圧力及び滞留時間となるようにする。モノマー供給流は、通常、重合条件下で触媒と不都合に反応する不純物を実質的に含まない。例えば、ある実施の形態においては、モノマーの供給には好ましくは、塩基（例えば、腐食性の）、硫黄含有化合物（例えば、H2S,  COS及び、メチルメルカプタン(methyl  mercaptan)、エチルメルカプタン(ethyl  mercaptan)の様な有機メルカプタン（organo-mercaptan））、窒素含有塩基、アルコール等の様な酸素含有塩基を含むべきではない。しかし、供給モノマーの純度はこれより低くても良く、通常、全オレフィン含有量に基づき95％を下回らず、より好ましくは98％、99％を下回らないのが良い。好ましい実施の形態においては、不純物は（重量で）10,000ppm未満、好ましくは500ppm、好ましくは250ppm,  好ましくは150ppm,  好ましくは100ppm未満であるのが良い。
【０１１５】
通常の例のごとく、反応物資の反応時間、温度、濃度、性質、及び同様な要素により製品の分子量が決まる。重合反応温度は、標準的なプロセスの可変値、及び経済的な考慮、例えば、レート（rate）、温度コントロール等のみならず、目標とするポリマーの分子量、及び重合されるモノマーに基づいて選択するのが好都合である。
【０１１６】
重合温度は0℃未満、ある実施の形態においては、好ましくは−10℃及びスラリーの凝固点の間、他の実施の形態においては、重合のための温度は−25℃から−120℃である。更に、他の実施の形態においては、重合のための温度−40℃から−100℃、更に、他の実施の形態においては、重合のための温度は−70℃から−100℃である。更に、他の望ましい実施の形態においては、温度範囲は−80℃から−100℃である。いずれにしても、異なる反応条件においては、異なる分子量をもつ製品が作り出される。したがって、反応の間、定期的にサンプルを検査し、反応の経緯をモニターすること（これは、この技術分野で広く用いられる技術である）により所望の反応の合成されてできる製品生産が可能であるかもしれない。
【０１１７】
ある好ましい実施の形態においては、重合温度は希釈剤の凝固点より10℃高い範囲を超えない温度であり、好ましくは希釈剤の凝固点より8℃高い範囲を超えず、好ましくは希釈剤の凝固点より6℃高い範囲を超えず、好ましくは希釈剤の凝固点より4℃高い範囲を超えず、好ましくは希釈剤の凝固点より2℃高い範囲を超えず、好ましくは希釈剤の凝固点より1℃高い範囲を超えない温度であるのが良い。本発明の目的及びその特許請求の範囲との関係において、「希釈剤の凝固点よりX℃高い範囲を超えない」の語句は、希釈剤の凝固点プラスX℃を超えないことを意味するものとして用いられる。例えば、希釈剤の凝固点が−98℃であるとすると、希釈剤の凝固点プラス10℃は−88℃である。
【０１１８】
ある実施の形態においては、反応圧力は約0  kPaから約14,000kPa（0kPaは真空である）であり、他の実施の形態においては約7から約12,000kPa、他の実施の形態においては約100から約2000kPa、他の実施の形態においては約200から約1500kPa、他の実施の形態においては約200から約1200kPa、他の実施の形態においては約200から約1000kPa、他の実施の形態においては約7から約100kPa、他の実施の形態においては約20から約70kPa、更に、他の実施の形態においては約40から約60kPa、他の実施の形態においては約1000から約14,000kPa、他の実施の形態においては約3000から約10,000kPa、更に、他の実施の形態においては約3,000から約6,000kPaである。
【０１１９】
モノマーの供給流、触媒、開始剤及び希釈剤を接触させる順序は実施の形態により異なることがある。
【０１２０】
他の実施の形態においては、開始剤及びルイス酸が0.01秒から10時間の範囲の規定の時間に亙り、選択された希釈剤中で混合され、事前に錯体が作られ、触媒ノズル又は注入装置を通して連続反応器に注入される。更に他の実施の形態においては、ルイス酸及び開始剤は反応器に別々に加えられる。他の実施の形態においては、開始剤は反応器に注入される前に供給モノマーとブレンドされる。望ましくは、モノマーが反応器に入る前にはモノマーはルイス酸と、又は開始剤と組合されたルイス酸と接触させないのが良い。
【０１２１】
本発明のある実施の形態においては、開始剤及びルイス酸は、−40℃及び希釈剤の凝固点の間の温度で、選択された希釈剤中で混合することにより、事前に複合化させ、又は、お互いに接触させさせても良い。接触時間は、反応器に注入される前に、0.01秒と数時間の間であり、及び0.1秒から5分、好ましくは3分より短く、好ましくは0.2秒及び１分の間であるのが良い。
【０１２２】
本発明の他の実施の形態においては、開始剤及びルイス酸は80℃及び−150℃の間で、典型的には−40℃及び−98℃の間で、選択された希釈剤中で混合することにより事前に錯体化させても良い。
【０１２３】
触媒（ルイス酸）と使用されるモノマーの比率は、カルボカチオン重合プロセス技術で、従来より用いられるものである。本発明のある実施の形態においては、モノマーの触媒に対するモル比率は、通常500から10000であり、及び他の実施の形態においては、2000から6500の範囲である。更に、他の望ましい実施の形態においては、ルイス酸の開始剤に対する比率は0.5から10、又は、0.75から8である。反応器での開始剤の全般的濃度は、通常5から300ppm又は、10から250ppmである。触媒供給流での開始剤の濃度は、ある実施の形態においては、通常、50から3000ppmである。反応器中での開始剤の量を規定する他の方法は、ポリマーに対する相対量によるものがある。ある実施の形態においては、ポリマー/開始剤のモル比率は0.25から20であり、他の実施の形態においては、0.5から12である。
【０１２４】
反応器は、モノマーを含む供給流の重合を触媒するために十分な量の本発明の触媒システムを含んでおり、所望の特徴を持つ十分な量のモノマーが生産される。ある実施の形態においては、供給流は全モノマーの濃度が20重量％より大きく（モノマー、希釈剤及び触媒システムの全重量に基づき）、他の実施の形態においては、25％より大きい。更に他の実施の形態においては、供給流はモノマー、希釈剤及び触媒システムの全重量に基づき30重量％から50重量％のモノマー濃度を含む。
【０１２５】
反応器中の触媒の効率（ルイス酸に基づく）は、触媒1ポンド当りポリマー10,000ポンドから触媒1ポンド当りポリマー300ポンドの間に維持され、ルイス酸の開始剤に対するモル比率をコントロールすることにより、触媒1ポンド当りポリマー4,000ポンドと触媒1ポンド当りポリマー1000ポンドの間に維持されるのが望ましい。
【０１２６】
産業上の利用
本発明のポリマーは、多種に亘る範囲において極めて有用に応用することのできる化学的、物理的特長を持つものである。気体の浸透度が低く、これらのポリマーが内管、及びタイヤの内部裏地として最も多く利用されている理由がある。これと同じ特性は、又、エアークッション、空気バネ、空気蛇腹、圧縮空気バッグ、及び製剤用密封材用にとり重要である。本発明のポリマーは熱安定的であるため、このポリマーはゴムタイヤ硬化袋、高温下での作業ホース、及び高温材料を扱うコンベヤベルト用に理想的である。
【０１２７】
本ポリマーは、防振性を示し、温度及び頻度の両方において他に類を見ない広い範囲の防振性及びショック吸収性を持つ。これは成形ゴム部品で有用であり、自動車用懸垂バンパー、車用排気管ハンガー及び車体取付け具において広く応用される。
【０１２８】
本発明のポリマーは、又タイヤの側壁及びトレッド化合物において有用である。側壁では、ポリマーの特徴としてオゾンに対する耐性が良く、対クラックによる切傷成長（crack  cut  growth）抵抗、及び良い概観を与える。本発明のポリマーは又ブレンドしても良い。高ジエンゴムと適切に配合されたブレンドは相が連続しており優れた側壁を作り出す。高性能タイヤとしての耐摩耗性及び転がり抵抗を損なうことなく雨中、雪上及び氷に対する滑り抵抗、及び乾燥状態での静止摩擦を向上させたタイヤは、本発明のポリマーを使用することにより実現可能である。
【０１２９】
本発明のポリマーと熱可塑性プラスチックとのブレンドはこれらの化合物の強化のために用いられる。高密度ポリエチレン及びアイソタクティック  ポリプロピレンはしばしば5から30重量％のポリイソブチレンにより修飾される。ある応用ケースでは、本発明のポリマーは、熱可塑性プラスチック成形装置で加工が可能な高い弾性を持つ化合物を提供する。本発明のポリマーは、又ポリアミドとブレンドされて他の工業上用途に利用しても良い。
【０１３０】
本発明のポリマーは、また、接着剤(adhesives),  詰め物(caulks),  封止剤(sealants),  及びつや出し化合物（glazing  compounds）としても使用できる。これはまた、ブチル、SBR及び天然ゴムとのゴムの成形において可塑剤としても有用である。直線状の低密度ポリエチレン（linear  low  density  polyethylene  (LLDPE)）ブレンドでは、伸張性包装フィルム（stretch-wrap  film）の付着性（cling）を引き出す。このポリマーは又、潤滑剤における分散剤として、及び製陶及び電線の充填剤として広く用いられる。
【０１３１】
ある実施の形態においては、本発明のポリマーは薬剤の蓋の様な医療での応用、及び絵の具のローラーの様な工芸品のみならず、チューインガムでも有用に用いられる。
【０１３２】
以下の実施例においては、本発明の実施の形態を反映するものであるが、本発明の範囲を限定することを意図するものではない。
【０１３３】
実施例
注入頭（Injection  Head）
注入ノズル（図１）はValco  Instrument  Co.に注文し、そのまま直接使用した。ノズルは事前にカットされた1/16インチ直径のステンレス鋼チューブで、長さは５cmで、内径は0.02インチである。内径が同じ二つのノズルがそれぞれ90度の角度をおいて一個の金属片に固定された。
【０１３４】
反応器の設計（Reactor  Design）
反応器は4つの部分を持つ：I．化学品の貯蔵容器１７（モノマー及び触媒供給）。容器はBaytown  Valve  &  Fittingに注文しそのまま直接使用した。容器はSwagelok  304Lステンレス鋼300−mlサンプルシリンダーである。II.  化学品移送２３用の1/4”チューブ、1/4”x0.049”  ステンレス鋼チューブ。III.  注入頭に入れる前に供給物を冷却する1/16”冷却コイル１５：冷却コイル用チューブはValco  Instrument  Co.  Inc.に注文し、実験室でコイルとして曲げた。これは事前にカットされた1/16”のステンレス鋼チューブ、長さ100cmで、内径は0.04インチである。IV:  化学品混合１３（図１参照）のための注入頭。
【０１３５】
実験のための設定（Experimental  Set  Up）
全体の実験のための設定は図3に示す。モノマー及び供給触媒の温度は反応器全体を冷水槽２５に浸すことにより所望の温度にコントロールされた。容器37のモノマー及び触媒はチューブ35を通して反応器に対して供給物として供給された。供給物は冷水槽２５に沈められた冷却コイル33を用いて冷却された。反応器は、混合する前に浴槽温度に達する様に15から20分間冷却槽に入れられた。30mlの２−プロパノールを含む500mlのガラス容器27が、注入頭31の後に、重合反応を冷却し及びポリマーを収集するために冷水槽25に置かれた。
【０１３６】
化学品（Chemicals）
溶媒（Solvent）
塩化メチル液が分子篩（molecular  sieve）カラム及びシリカゲルカラムを通し、そしてTEAL  (トリエチルアルミニウム：triethylaluminum)により乾燥され、使用前に蒸留された。TEALはAkzo  Nobelに発注し、そのまま直接使用された。
【０１３７】
塩化メチルはAldrichに注文し、CaH2で乾燥され、使用前に蒸留された。CaH2
はAldrichに注文し、そのまま直接使用された。
【０１３８】
1,1,1,2-テトラフルオロエタン（1,1,1,2-tetrafluoroethane）液は、精製することなくそのまま直接使用された。
【０１３９】
ジフルオロメタン（diflouoromethane）はSynQuest  Laboratories,  Incorporatedに注文した。ジフルオロメタン液はある実験では何ら精製することなく直接使用された。比較のため、ある実験ではジフルオロメタンはTEALにより乾燥され、蒸留された。
【０１４０】
モノマー（Monomers）
イソブチレンガスはBaytown,  TexasのExxonMobil  Chemicalプラントのものであり、使用前に乾燥カラムを通した。イソプレンはAldrichに注文し、使用前に真空蒸留した。
【０１４１】
触媒（Catalyst）
触媒の２０重量％原液が、実験室で純粋な２塩化エチルアルミニウムをULBへキサンと混合して準備された。２塩化エチルアルミニウムはAkzo  Nobelに注文し、そのまま直接使用された。ExxonMobilのULBへキサンは使用前に４Å分子篩で事前乾燥された。
【０１４２】
共触媒（Cocatalyst）
TMPCl  (2-クロロ-2,4,4-トリメチルペンタン（2-chloro-2,4,4-trimethyl-  pentane）が、イソブチレン二量体の塩素化により作られ、そしてCaH2により乾燥され、使用される前に真空蒸留された。HClは一定の温度で所望の溶媒中に事前溶解され直接使用された。溶媒中のHClの濃度は滴定により決定された。
【０１４３】
全ての実験での手順は以下の通りである：反応器は所望の温度で冷水槽に置いた。イソブチレン及びイソプレンが、所望の温度で250mlメスシリンダー（graduated  cylinder）中でクリーンな溶媒と混合された。モノマー溶媒の全容量はおおよそ150mlであった。混合されたモノマー溶液は300mlモノマー容器に移された。HCl原液は250mlの清浄された溶媒により希釈され、20重量％EADC/ULBへキサンにより活性化された。活性化された触媒は他の300ml容器に移された。両容器は全反応を通して窒素ガスにより690から795kPaの間の圧力に加圧された。事前に冷却された2首、500ml丸底フラスコに25mlの  2-プロパノールが加えられ、フラスコは重合反応の冷却及びポリマー収集のために冷水槽に浸された。
【０１４４】
注入頭は丸底のフラスコの上に置かれた。急冷物質と生成されたポリマーをより良く混合するために機械的かくはん器が収集器内で用いられた。反応はまず活性化された触媒流を流して開始され、続いてモノマー溶液を流した。化学物質流は注入ノズルから高い流速で排出され、交差面（cross  section）で混合し非常に細かい液滴を形成した。細かい液滴中で重合が起きる。重合は液滴が収集器中で２−プロパノールに達するまで続く。重合は液滴を２−プロパノールと混合することにより停止する。各液滴の重合時間は1秒未満である。重合は両方の容器が空になるまで続けられた。各実験の全反応時間は約2分であった。ポリマーは真空炉中で乾燥され、各重合について転化率が計算された。ポリマーの分子量がGPCによりチェックされた。
【０１４５】
塩化メチル(MeCl)
比較実施のために重合は、HCLを開始剤として塩化メチル中で行なわれた。短い滞留時間のために、塩化メチルを溶媒として用いた場合はポリマーは形成されなかった。
【０１４６】
塩化メチレン(CH2Cl2)
実験の手順が塩化メチレンを用いる実験のために修飾された。事前に活性化された触媒を触媒容器に装填する代わりに、TMPClがモノマー溶液に加えら、反応前にモノマー容器に入れられた。塩化メチル中での重合反応は、ポリマーが溶媒に溶解するため他の溶媒中の重合とは異なっていた。塩化メチレン中の重合はスラリー重合というよりは、溶液重合の様な反応であった。塩化メチルでの重合は比較例である。
【０１４７】
1,1,1,2-四フッ化フルオロエタン（1,1,1,2-tetrafluoroethane  (CH2FCF3)）
混合された後直ちにポリマーが形成され、２−プロパノールで急冷後スラリー内に置かれた。
【０１４８】
二フッ化メタンDifluoromethane  (CH2F2)
混合された後直ちにポリマーが形成され、２−プロパノールで急冷後スラリー内に置かれた。
【０１４９】
表1は10重量％モノマー濃度で、異なる溶媒を用い−95℃で行った重合の結果を纏めたものである。HClが、実施例1，2及び3において開始剤として用いられた。実施例/比較例中の例1，2及び3は本発明の実施例である。例4ではTMPCl  (2-クロロ-2,4,4-トリメチルペンタン；2-chloro-2,4,4-trimethylpentane)が開始剤として用いられた。例4は比較例である。
【表１】
2008504389.tif 000005
【０１５０】
a：  CH2F2は  TEALで乾燥させ、使用前に蒸留された。
【０１５１】
b：  CH2Cl2  はCaH2で乾燥させ、使用前に蒸留された。
【０１５２】
表2は10重量％モノマー濃度で、異なる溶媒を用いて−55℃で行った重合の結果を纏めたものである。HClは、例5及び6において開始剤として用いられた。例５及び6は本発明の実施例である。例７ではTMPCl  (2-クロロ-2,4,4-トリメチルペンタン；2-chloro-2,4,4-trimethylpentane)が開始剤として用いられた。例７は比較例である。
【表２】
2008504389.tif 000006
a：  CH2Cl2  はCaH2で乾燥させ、使用前に蒸留された。
【０１５３】
表3は、５重量％モノマー濃度で、異なる溶媒を用いて−95℃で行った重合の結果を纏めたものである。HClは以下の例８及び9において開始剤として用いられた。
【表３】
2008504389.tif 000007
【０１５４】
上記の例では本発明の代表的な実施の形態を示す。ハイドロフルオロカーボン中の重合は、急速に行われるため合理的な転化率と分子量を持つポリマーが生産される。塩化炭化水素を用いる重合は可能でないか、すなわち、比較可能な反応条件で反応は起こらないか、又はポリマーへの転化が達成されたときに、生成された製品の分子量が、ハイドロフルオロカーボン中の比較可能な反応よりも大幅に低かった。
【０１５５】
全ての特許、特許出願、テストの手順（ASTMの方法の様な）及び本明細書に引用された他の書類は、その開示が本発明と矛盾しない限りにおいて、及びその様な組み入れが許される全ての法体制下において、参照により本明細書に組み入れられる。
【０１５６】
数値の下限及び数値の上限が記載されている場合は、その全ての数値の下限から全ての数値の上限までの範囲が考慮の対象となっている。
【０１５７】
本発明の実施例における説明では、特別な例について記載されているが、当業者にとっては、種々の他の修飾が可能であることは明らかであり、本発明の精神及び範囲から逸脱することなく修飾することが可能であることを理解すべきである。したがって、本出願に添付された特許請求の範囲に記載の発明の範囲は本明細書の実施例及び記載に限定されるべきではなく、特許請求の範囲の記載は、本発明が属する技術分野の専門家により同等であると取扱われる全ての特徴を含み、本発明に含まれている特許可能な全ての新規な特徴を含むものと解すベきである。
【図面の簡単な説明】
【０１５８】
【図１】注入頭装置のデザインである。
【図２】反応システムの概略図である。
【図３】実施例に記載の実験装置の概略図である。
【図１】
2008504389.tif 000008
【図２】
2008504389.tif 000009
【図３】
2008504389.tif 000010
【手続補正書】
【提出日】平成17年11月7日(2005.11.7)
【手続補正１】
【補正対象書類名】特許請求の範囲
【補正対象項目名】全文
【補正方法】変更
【補正の内容】
【特許請求の範囲】
【請求項１】
重合プロセスであって、少なくとも一つの第一供給流及び少なくとも一つの第二供給流を約３０秒以下の接触時間（contact  time）で接触させることを含み、前記重合プロセスは、反応器システムにおいて一以上のハイドロフルオロカーボン（hydrofluorocarbon(HFC)）を含む希釈剤を含む、前記重合プロセス。
【請求項２】
前記接触時間が約20秒以下である請求項1に記載の重合プロセス。
【請求項３】
前記接触時間が約10秒以下である請求項1に記載の重合プロセス。
【請求項４】
前記接触時間が約5秒以下である請求項1に記載の重合プロセス。
【請求項５】
前記接触時間が約1秒以下である請求項1に記載の重合プロセス。
【請求項６】
前記少なくとも一つの第一供給流が触媒システム又は触媒システム成分を含み、前記少なくとも一つの第二供給流が一以上のモノマーを含む請求項1乃至５のいずれか1項に記載の重合プロセス。
【請求項７】
前記触媒システム成分が一以上のルイス酸又は一以上の開始剤を含む請求項６に記載の重合プロセス。
【請求項８】
前記重合プロセスが、
四塩化チタン(titanium  tetrachloride),  四臭化チタン(titanium  tetrabromide),  四塩化バナジウム(vanadium  tetrachloride),  四塩化スズ(tin  tetrachloride),  四塩化ジルコニウム(zirconium  tetrachloride),  三塩化臭化チタン(titanium  bromide  trichloride),  二塩化二臭化チタン(titanium  dibromide  dichloride),  三塩化臭化バナジウム(vanadium  bromide  trichloride),  三フッ化塩化スズ(tin  chloride  trifluoride),  三塩化ベンジルチタン(benzyltitanium  trichloride),  二塩化ジベンジルチタン(dibenzyltitanium  dichloride),  三塩化ベンジルジルコニウム(benzylzirconium  trichloride),  二臭化ジベンジルジルコニウム(dibenzylzirconium  dibromide),  三塩化メチルチタン(methyltitanium  trichloride),  二フッ化ジメチルチタン(dimethyltitanium  difluoride),二塩化ジメチルスズ(dimethyltin  dichloride),  三塩化フェニルバナジウム(phenylvanadium  trichloride),  三塩化メトキシチタン(methoxytitanium  trichloride),  三塩化n−ブトキシチタン(n-butoxytitanium  trichloride),  二塩化ジ（イソプロポキシ）チタン(di(isopropoxy)titanium  dichloride),  三臭化フェノオキシチタン(phenoxytitanium  tribromide),  三フッ化フェニルメトキシジルコニウム(phenylmethoxyzirconium  trifluoride),  二塩化メチルメチルメトキシチタン(methyl  methoxytitanium  dichloride),  二塩化メチルメトキシスズ(methyl  methoxytin  dichloride),  二塩化ベンジルイソプロポキシバナジウム(benzyl  isopropoxyvanadium  dichloride),  三塩化アセトキシチタン(acetoxytitanium  trichloride),  三臭化ベンゾイルジルコニウム(benzoylzirconium  tribromide),  三フッ化ベンゾイルオキシチタン(benzoyloxytitanium  trifluoride),  三塩化イソプロポイルオキシスズ(isopropoyloxytin  trichloride),二塩化メチルアセトキシチタン(methyl  acetoxytitanium  dichloride),  塩化ベンジルベンゾイルオキシバナジウム(benzyl  benzoyloxyvanadium  chloride),  オキシ三塩化バナジウム(vanadium  oxytrichloride),  三塩化アルミニウム(aluminum  trichloride),  三フッ化ホウ素(boron  trifluoride),  三塩化ガリウム(gallium  trichloride),三フッ化インジウム(indium  trifluoride),  二塩化エチルアルミニウム(ethylaluminum  dichloride),  二塩化メチルアルミニウム(methylaluminum  dichloride),  二塩化ベンジルアルミニウム(benzylaluminum  dichloride),二塩化イソブチルガリウム(isobutylgallium  dichloride),  塩化ジエチルアルミニウム(diethylaluminum  chloride),塩化ジメチルアルミニウム  (dimethylaluminum  chloride),  セスキ塩化エチルアルミニウム(ethylaluminum  sesquichloride),  セスキ塩化メチルアルミニウム  (methylaluminum  sesquichloride),  トリメチルアルミニウム(trimethylaluminum),  トリエチルアルミニウム(triethylaluminum),  二塩化メトキシアルミニウム(methoxyaluminum  dichloride),  二塩化エトキシアルミニウム(ethoxyaluminum  dichloride),  二塩化2,6-ジ−tert−ブチルフェノオキシアルミニウム(2,6-di-tert-butylphenoxyaluminum  dichloride),  塩化メトキシメチルアルミニウム(methoxy  methylaluminum  chloride),  塩化2,6-ジ−tert−ブチルフェノオキシメチルアルミニウム(2,6-di-tert-butylphenoxy  methylaluminum  chloride),  二塩化イソプロポキシガリウム(isopropoxygallium  dichloride),フッ化フェノキシメチルインジウム  (phenoxy  methylindium  fluoride),  二塩化アセトキシアルミニウムl(acetoxyaluminum  dichloride),  二臭化ベンゾイルオキシアルミニウム(benzoyloxyaluminum  dibromide),二フッ化ベンゾイルオキシガリウム  (benzoyloxygallium  difluoride),  塩化メチルアセトキシアルミニウム  (methyl  acetoxyaluminum  chloride),  三塩化イソプロポイルオキシインジウム(isopropoyloxyindium  trichloride),  六塩化アンチモン(antimony  hexachloride),  六フッ化アンチモン(antimony  hexafluoride),  五フッ化  ヒ素(arsenic  pentafluoride),  五フッ化塩化ヒ素(antimony  chloride  pentafluoride),  三フッ化ヒ素(arsenic  trifluoride),  四塩化フッ化三塩化ヒ素ビスマス(bismuth  trichloride  arsenic  fluoride  tetrachloride),  塩化四フェニルアンチモン(tetraphenylantimony  chloride),  二塩化三フェニルアンチモン(triphenylantimony  dichloride)、四塩化メトキシアンチモン  (tetrachloromethoxyantimony),ジメトキシ三塩化アンチモン（dimethoxytrichloroantimony）,二塩化ジメトキシヒ素  (dichloromethoxyarsine),  塩化ジメトキシヒ素(chlorodimethoxyarsine),  二フッ化メトキシヒ素  (difluoromethoxyarsine),  アセタト四塩化アンチモン(acetatotetrachloroantimony),  （安息香酸）四塩化アンチモン((benzoato)  tetrachloroantimony),  及び塩化ビスマスアセテート（bismuth  acetate  chloride）よりなる群から独立に選択される一以上のルイス酸を含む請求項1乃至７のいずれか1項に記載の重合プロセス。
【請求項９】
前記重合プロセスが、三塩化アルミニウム(aluminum  trichloride),  三臭化アルミニウム(aluminum  tribromide),  二塩化エチルアルミニウム(ethylaluminum  dichloride),  セスキ塩化エチルアルミニウム(ethylaluminum  sesquichloride),  塩化ジエチルアルミニウム  (diethylaluminum  chloride),  二塩化メチルアルミニウム(methylaluminum  dichloride),  セスキ塩化メチルアルミニウム(methylaluminum  sesquichloride),  塩化ジメチルアルミニウム(dimethylaluminum  chloride),  三フッ化ホウ素(boron  trifluoride),  又は四塩化チタン(titanium  tetrachloride)よりなる群から独立に選択される一以上のルイス酸を含む請求項1乃至８のいずれか1項に記載の重合プロセス。
【請求項１０】
前記重合プロセスが、ハロゲン化水素（hydrogen  halide）,  カルボン酸(carboxylic  acid),  ハロゲン化カルボン酸(carboxylic  acid  halide),  スルホン酸(sulfonic  acid),  アルコール(alcohol),  フェノール(phenol),  ハロゲン化ポリマー(polymeric  halide),  ハロゲン化第３級アルキル  (tertiary  alkyl  halide),  ハロゲン化第３級アラルキル(tertiary  aralkyl  halide),  第３級アルキルエステル(tertiary  alkyl  ester),  第３級アラルキルエステル(tertiary  aralkyl  ester),  第３級アルキルエーテル(tertiary  alkyl  ether),  第３級アラルキルエーテル(tertiary  aralkyl  ether),  ハロゲン化アルキル(alkyl  halide),  ハロゲン化アリール（aryl  halide),  ハロゲン化アルキルアリール(alkylaryl  halide),  又は、ハロゲン化アリールアルキル酸（arylalkylacid  halide）を含む一以上の開始剤を含む請求項1乃至９のいずれか1項に記載の重合プロセス。
【請求項１１】
前記重合プロセスが、HCl,  H2O,  メタノール（methanol）、 (CH3)3CC1,  C6H5C(CH3)2C1,  2-クロロ-2,4,4-トリメチルペンタン(2-chloro-2,4,4-trimethylpentane)  及び2-クロロ-2-メチルプロパン（2-chloro-2-methylpropane）より成る群から独立に選択される一以上の開始剤を含む請求項1乃至９のいずれか1項に記載の重合プロセス。
【請求項１２】
前記重合プロセスが、塩化水素(hydrogen  chloride),    臭化水素(hydrogen  bromide),    ヨウ化水素(hydrogen  iodide),  酢酸(acetic  acid),  プロパン酸(propanoic  acid),  ブタン酸(butanoic  acid);  桂皮酸（cinnamic  acid）,  安息香酸(benzoic  acid),  1-クロロ酢酸(1-chloroacetic  acid),  二クロロ酢酸(dichloroacetic  acid),  三クロロ酢酸(trichloroacetic  acid),  三フッ化酢酸(trifluoroacetic  acid),  p−クロロ安息香酸(p-chlorobenzoic  acid),  ｐ−フッ化安息香酸(p-fluorobenzoic  acid),  塩化アセチル(acetyl  chloride),  臭化アセチル(acetyl  bromide),  塩化シンナミル(cinnamyl  chloride),  塩化ベンゾイル(benzoyl  chloride),  臭化ベンゾイル(benzoyl  bromide),  塩化トリクロロアセチル(trichloroacetylchloride),  塩化三フッ化アセチル  (trifluoroacetylchloride),  塩化ｐ−フッ化ベンゾイル(p-fluorobenzoylchloride),  メタスルホン酸(ｍｅｔｈａｎｅｓｕｌｆｏｎｉｃ  acid),  三フッ化メタンスルホン酸(trifluoromethanesulfonic  acid),三塩化メタンスルホン酸(trichloromethanesulfonic  acid),  ｐ−トルエンスルホン酸(p-toluenesulfonic  acid),  塩化メタンスルホニル(methanesulfonyl  chloride),  臭化メタンスルホニル(methanesulfonyl  bromide),  塩化トリクロロメタンスルホニル(trichloromethanesulfonyl  chloride),  塩化三フッ化メタンスルホニル(trifluoromethanesulfonyl  chloride),  塩化ｐ−トルエンスルホニル(p-toluenesulfonyl  chloride),  メタノール  (methanol),  エタノール(ethanol),  プロパノール(propanol),  ２−プロパノール(2-propanol),  ２−メチルプロパン−２−ol（2-methylpropan-2-ol）,  シクロヘキサノール(cyclohexanol),ベンジルアルコール  (benzyl  alcohol),  フェノール(phenol),２−メチルフェノール  (2-methylphenol),  2，6−ジメチルフェノール(2,  6-dimethylphenol),ｐ−クロロフェノール  (p-chlorophenol),  ｐ−フッ化フェノール(p-fluorophenol),  2,  3,  4,  5,  6-  五フッ化フェノール(2,  3,  4,  5,  6-pentafluorophenol),  及び２−ヒドロキシナフタレン(2-hydroxynaphthalene)よりなる群から独立に選択される一以上の開始剤を含む請求項1乃至９のいずれか1項に記載の重合プロセス。
【請求項１３】
前記重合プロセスが、
2−クロロ−2,4,4-トリメチルペンタン(2-chloro-2,4,4-trimethylpentane),  2−ブロモー２，４，４−トリメチルペンタン(2-  bromo-2,4,4-trimethylpentane),  2−クロロー2−メチルプロパン(2-chloro-2-methylpropane),  2−ブロモー２−メチルプロパン  (2-bromo-2-methylpropane),  2−クロロー２，４，４，6、6−ペンタメチルヘプタン(2-chloro-2,4,4,6,6-pentamethylheptane),  2−ブロモー２，４，４，6、6−ペンタメチルヘプタン  (2-bromo-2,4,4,6,6-  pentamethylheptane),  1−クロロー１−メチルエチルベンゼン(1-chloro-l-methylethylbenzene),  １−クロロアダマンタン(1-  chloroadamantane),  １−クロロエチルベンゼン(1-chloroethylbenzene),  １、4−ｂｉｓ（1−クロロー1−メチルエチル）ベンゼン(1,  4-bis(l-chloro-l-  methylethyl)  benzene),  ５−tert―ブチルー１，３−bis（1−クロロー１−メチルエチル）ベンゼン(5-tert-butyl-l,3-bis(l-chloro-l-methylethyl)  benzene),  ２−アセトキシ−２，４，４−トリメチルペンタン  (2-acetoxy-  2,4,4-trimethylpentane),  ２−ベンゾイルオキシー2,4,4−トリメチルペンタン(2-benzoyloxy-2,4,4-trimethylpentane),  ２−アセトキシ−２―メチルプロパン(2-acetoxy-2-methylpropane),  ２−ベンゾイルオキシ−2  ―メチルプロパン(2-benzoyloxy-2-methylpropane),  ２−アセトキシ−2,4,4,6,6−ペンタメチルヘプタン  (2-acetoxy-2,4,4,6,6-pentamethylheptane),  ２−ベンゾイル−2,4,4,6，6−ペンタメチルヘプタン(2-benzoyl-2,4,4,6,6-  pentamethylheptane),  １−アセトキシー１―メチルエチルベンゼン(1  -acetoxy-1-methylethylbenzene),  １−アセトキシアダマンタン(1  -aceotxyadamantane),１−ベンゾイルオキシエチルベンゼン(1  -benzoyloxyethylbenzene),  1,4−bis（１−アセトキシー１−メチルエチル）ベンゼン(1,4-bis(l-acetoxy-1-methylethyl)benzene),  ５−tert-ブチルー１，３−bis(1-アセトキシー1−メチルエチル)ベンゼン(5-tert-butyl-l,3-bis(l  -acetoxy-1-methylethyl)  benzene),  2−メトキシー２，４，４−トリメチルペンタン(2-methoxy-2,4,4-trimethylpentane),  ２−イソプロポキシー2，4，4−トリメチルペンタン(2-isopropoxy-  2,4,4-trimethylpentane),  2−メトキシー2−メチルプロパン(2-methoxy-2-methylpropane),  2−ベンジルオキシー2−メチルプロパン(2-benzyloxy-2-  methylpropane),  2−メトキシー２，４，４，６，６−ペンタメチルヘプタン(2-methoxy-2,4,4,6,6-pentamethylheptane),  ２−イソプロポキシ−2,4,4,6,6−ペンタメチルヘプタン(2-isopropoxy-  2,4,4,6,6-pentamethylheptane),  １−メトキシ−１−メチルエチルベンゼン(1-methoxy-l-methylethylbenzene),  1−メトキシアダマンタン(1-  methoxyadamantane),  １―メトキシエチルベンゼン(1-methoxyethylbenzene),  1,4-bis(１−メトキシー１−メチルエチル)ベンゼン  (1,4-bis(1-methoxy-1-  methylethyl)  benzene),  5-tert―ブチルー１，３−bis（１−メトキシー1−メチルエチル）ベンゼン(5-tert-butyl-1、3-bis(1-methoxy-1-methylethyl)  benzene,  及びl,3,5-tris（１−クロロ−１−メチルエチル）ベンゼン（l,3,5-tris(l-chloro-l-methylethyl)  benzene）よりなる群から独立に選択される一以上の開始剤を含む請求項1乃至９のいずれか1項に記載の重合プロセス。
【請求項１４】
前記重合プロセスが弱い配位アニオンを含む一以上の開始剤を含む請求項1乃至９のいずれか1項に記載の重合プロセス。
【請求項１５】
前記重合プロセスが実質的に水を含まない請求項1乃至９のいずれか1項に記載の重合プロセス。
【請求項１６】
前記重合プロセスが（重量に基づき）30ppm以上の水を含む請求項1乃至９のいずれか1項に記載の重合プロセス。
【請求項１７】
前記重合プロセスが、化学式CxHyFzにより表わされる一以上のハイドロフルオロカーボン（hydrofluorocarbon）を含み、ｘは1から40までの整数、及びｙ及びｚは一以上の整数である請求項1乃至１６のいずれか1項に記載の重合プロセス。
【請求項１８】
ｘが1から10までの整数である請求項17に記載の重合プロセス。
【請求項１９】
ｘが1から６までの整数である請求項17に記載の重合プロセス。
【請求項２０】
ｘが1から３までの整数である請求項17に記載の重合プロセス。
【請求項２１】
前記重合プロセスが、フッ化メタン(fluoromethane),  二フッ化メタン(difiuoromethane),  三フッ化メタン(trifluoromethane),  フッ化エタン(fluoroethane),  1,1-二フッ化エタン(1,1-difluoroethane),  1,2-二フッ化エタン(1,2-difluoroethane),  1,1,1-三フッ化エタン(1,1,1-trifluoroethane),  1,1,2-三フッ化エタン  (1,1,2-trifluoroethane),  1,1,1,2-四フッ化エタン  (1,1,1,2-tetrafluoroethane),  1,1,2,2-四フッ化エタン(1,1,2,2-tetrafluoroethane),  1,1,1,2,2-五フッ化エタン  (1,1,1,2,2-pentafluoroethane),  1−フッ化プロパン  (1-fluoropropane),  ２−フッ化プロパン(2-fluoropropane),  1,1-二フッ化プロパン  (1,1-difluoropropane),  1,2-二フッ化プロパン(1,2-difluoropropane),  1,3-二フッ化プロパン  (1,3-difluoropropane),  2,2-二フッ化プロパン(2,2-difluoropropane),  1,1,1-三フッ化プロパン  (1,1,1-trifluoropropane),  1,1,2-三フッ化プロパン(1,1,2-trifluoropropane),  1,1,3-  (1,1,3-trifluoropropane),  1,2,2-三フッ化プロパン  (1,2,2-trifluoropropane),  1,2,3-三フッ化プロパン  (1,2,3-trifluoropropane),  1,1,1,2-四フッ化プロパン(1,1,1,2-tetrafluoropropane),1,1,1,3-四フッ化プロパン  (1,1,1,3-tetrafluoropropane),  1,1,2,2-四フッ化プロパン  (1,1,2,2-tetrafluoropropane),  1,1,2,3-四フッ化プロパン(1,1,2,3-  tetrafluoropropane),  1,1,3,3-四フッ化プロパン  (1,1,3,3-tetrafluoropropane),  1,2,2,3-四フッ化プロパン  (1,2,2,3-tetrafluoropropane),  1,1,1,2,2-五フッ化プロパン  (1,1,1,2,2-pentafluoropropane),  1,1,1,2,3-五フッ化プロパン  (1,1,1,2,3-pentafluoropropane),  1,1,1,3,3-五フッ化プロパン  (1,1,1,3,3-  pentafluoropropane),  1,1,2,2,3-五フッ化プロパン  (1,1,2,2,3-pentafluoropropane),  1,1,2,3,3-五フッ化プロパン    (1,1,2,3,3-  pentafluoropropane),  1,1,1,2,2,3-六フッ化プロパン(1,1,1,2,2,3-hexafluoropropane),  1,1,1,2,3,3-六フッ化プロパン  (1,1,1,2,3,3-hexafluoropropane),  1,1,1,3,3,3-六フッ化プロパン  (1,1,1,3,3,3-hexafluoropropane),  1,1,1,2,2,3,3-七フッ化プロパン    (1,1,1,2,2,3,3-heptafluoropropane),  1,1,1,2,3,3,3-七フッ化プロパン    (1,1,1,2,3,3,3-heptafluoropropane),  1-フッ化ブタン(1-fluorobutane),2-フッ化ブタン  (2-fluorobutane),  1,1-二フッ化ブタン(1,1-difluorobutane),  1,2-二フッ化ブタン(1,2-difluorobutane),  1,3-二フッ化ブタン  (1,3-difluorobutane),  1,4-二フッ化ブタン  (1,4-difluorobutane),  2,2-二フッ化ブタン(2,2-difluorobutane),  2,3-二フッ化ブタン  (2,3-difluorobutane),1,1,1-三フッ化ブタン(1,1,1-trifluorobutane),  1,1,2-三フッ化ブタン(1,1,2-trifluorobutane),  1,1,3-三フッ化ブタン(1,1,3-trifluorobutane),  1,1,4-三フッ化ブタン(1,1,4-trifluorobutane),  1,2,2-三フッ化ブタン(1,2,2-trifluorobutane),  1,2,3-三フッ化ブタン(1,2,3-trifluorobutane),  1,3,3-三フッ化ブタン(1,3,3-trifluorobutane),  2,2,3-三フッ化ブタン(2,2,3-trifluorobutane),  1,1,1,2-四フッ化ブタン  (1,1,1,2-tetrafluorobutane),  1,1,1,3-四フッ化ブタン  (1,1,1,3-tetrafluorobutane),  1,1,1,4-四フッ化ブタン(1,1,1,4-tetrafluorobutane),  1,1,2,2-四フッ化ブタン  (1,  1,2,2-tetrafluorobutane),  1,1,2,3-四フッ化ブタン  (1,1,2,3-tetrafluorobutane),  1,1,2,4-四フッ化ブタン  (1,1,2,4-tetrafluorobutane),1,1,3,3-四フッ化ブタン(1,1,3,3-  tetrafluorobutane),  1,1,3,4-四フッ化ブタン(1,1,3,4-tetrafluorobutane),  1,1,4,4-四フッ化ブタン  (1,1,4,4-tetrafluorobutane),  1,2,2,3-四フッ化ブタン(1,2,2,3-tetrafluorobutane),1,2,2,4-四フッ化ブタン  (1,2,2,4-tetrafluorobutane),  1,2,3,3-四フッ化ブタン  (1,2,3,3-tetrafluorobutane),  1,2,3,4-四フッ化ブタン  (1,2,3,4-tetrafluorobutane),  2,2,3,3-四フッ化ブタン(2,2,3,3-tetrafluorobutane),  1,1,1,2,2-五フッ化ブタン  (1,1,1,2,2-pentafluorobutane),  1,1,1,2,3-五フッ化ブタン  (1,1,1,2,3-pentafluorobutane),  1,1,1,2,4-五フッ化ブタン    (1,1,1,2,4-  pentafluorobutane),  1,1,1,3,3-五フッ化ブタン    (1,1,1,3,3-pentafluorobutane),  1,1,1,3,4-五フッ化ブタン    (1,1,1,3,4-  pentafluorobutane),  1,1,1,4,4-五フッ化ブタン  (1,1,1,4,4-pentafluorobutane),  1,1,2,2,3-五フッ化ブタン    (1,1,2,2,3-  pentafluorobutane),  1,1,2,2,4-五フッ化ブタン    (1,1,2,2,4-pentafluorobutane),  1,1,2,3,3-五フッ化ブタン  (1,1,2,3,3-  pentafluorobutane),  1,1,2,4,4-五フッ化ブタン(1,1,2,4,4-pentafluorobutane),  1,1,3,3,4-五フッ化ブタン  (1,1,3,3,4-pentafluorobutane),  1,2,2,3,3-五フッ化ブタン    (1,2,2,3,3-pentafluorobutane),  1,2,2,3,4-五フッ化ブタン    (1,2,2,3,4-  pentafluorobutane),  1,1,1,2,2,3-六フッ化ブタン  (1,1,1,2,2,3-hexafluorobutane),  1,1,1,2,2,4-六フッ化ブタン(1,1,1,2,2,4-  hexafluorobutane),  1,1,1,2,3,3-六フッ化ブタン  (1,1,1,2,3,3-hexafluorobutane),  1,1,1,2,3,4-六フッ化ブタン  (1,1,1,2,3,4-hexafluorobutane),  1,1,1,2,4,4-六フッ化ブタン(1,1,1,2,4,4-hexafluorobutane),  1,1,1,3,3,4-六フッ化ブタン  (1,1,1,3,3,4-hexafluorobutane),  1,1,1,3,4,4-六フッ化ブタン    (1,1,1,3,4,4-hexafluorobutane),  1,1,1,4,4,4-六フッ化ブタン    (1,1,1,4,4,4-hexafluorobutane),  1,1,2,2,3,3-六フッ化ブタン  (1,1,2,2,3,3-hexafluorobutane),  1,1,2,2,3,4-六フッ化ブタン    (1,1,2,2,3,4-hexafluorobutane),  1,1,2,2,4,4-六フッ化ブタン    (1,1,2,2,4,4-hexafluorobutane),  1,1,2,3,3,4,-  六フッ化ブタン  (1,1,2,3,3,4-hexafluorobutane),  1,1,2,3,4,4-六フッ化ブタン  (1,1,2,3,4,4-hexafluorobutane),  1,2,2,3,3,4-六フッ化ブタン  (1,2,2,3,3,4-hexafluorobutane),  1,1,1,2,2,3,3-七フッ化ブタン(1,1,1,2,2,3,3-heptafluorobutane),  1,1,1,2,2,4,4-七フッ化ブタン  (1,1,1,2,2,4,4-heptafluorobutane),  1,1,1,2,2,3,4-七フッ化ブタン  (1,1,1,2,2,3,4-heptafluorobutane),  1,1,1,2,3,3,4-七フッ化ブタン  (1,1,1,2,3,3,4-heptafluorobutane),  1,1,1,2,3,4,4-七フッ化ブタン  (1,1,1,2,3,4,4-heptafluorobutane),  1,1,1,2,4,4,4-七フッ化ブタン  (1,1,1,2,4,4,4-heptafluorobutane),  1,1,1,3,3,4,4-七フッ化ブタン  (1,1,1,3,3,4,4-heptafluorobutane),  1,1,1,2,2,3,3,4-八フッ化ブタン  (1,1,1,2,2,3,3,4-octafluorobutane),  1,1,1,2,2,3,4,4-八フッ化ブタン    (1,1,1,2,2,3,4,4-octafluorobutane),  1,1,1,2,3,3,4,4-八フッ化ブタン    (1,1,1,2,3,3,4,4-octafluorobutane),  1,1,1,2,2,4,4,4-八フッ化ブタン    (1,1,1,2,2,4,4,4-octafluorobutane),  1,1,1,2,3,4,4,4-八フッ化ブタン    (1,1,1,2,3,4,4,4-octafluorobutane),  1,1,1,2,2,3,3,4,4-九フッ化ブタン  (1,1,1,2,2,3,3,4,4-nonafluorobutane),  1,1,1,2,2,3,4,4,4-九フッ化ブタン  (1,1,1,2,2,3,4,4,4-nonafluorobutane),  l-フッ化-2-メチルプロパン  (l-fluoro-2-methylpropane),  l,  l-二フッ化-2-メチルプロパン(l,l-difluoro-2-methylpropane),  l,3-二フッ化-2-メチルプロパン  (l,3-difluoro-2-methylpropane),  l,l,l-三フッ化-2-メチルプロパン  (l,l,l-trifluoro-2-methylpropane),  l,l,3-三フッ化-2-メチルプロパン    (l,l,3-trifluoro-2-methylpropane),  l,3−二フッ化-2-（フルオロメチル）プロパン    (l,3-difluoro-2-  (fluoromethyl)propane),  1,1,1,3  -四フッ化−2−メチルプロパン      (1,1,1,3-tetrafluoro-2-methylpropane),  1,1,3,3-四フッ化−2−メチルプロパン  (1,1,3,3-tetrafluoro-2-methylpropane),1,1,3-三フッ化-2-（フルオロメチル）プロパン(1,  1,3-trifluoro-2-(fluoromethyl)propane),1,1,1,3,3-五フッ化-2−メチルプロパン(1,1,1,3,3-pentafluoro-2-methylpropane),  1,1,3,3-四フッ化-2-（フルオロメチル）プロパン  (1,1,3,3-tetrafluoro-2-  (fluoromethyl)propane),  1,1,1,3  -四フッ化-2-（フルオロメチル）プロパン  (1,1,1,3-tetrafluoro-2-(fIuoromethyl)propane),  フッ化シクロブタン(fluorocyclobutane),  1,1-  二フッ化シクロブタン(1,1-difluorocyclobutane),  1,2-二フッ化シクロブタン  (1,2-difluorocyclobutane),1,3-二フッ化シクロブタン(1,3-difluorocyclobutane),1,1,2-三フッ化シクロブタン  (1,1,2-trifluorocyclobutane),  1,1,3-三フッ化シクロブタン    (1,1,3-  trifluorocyclobutane),  1,2,3-三フッ化シクロブタン(1,2,3-trifluorocyclobutane),  1,1,2,2-四フッ化シクロブタン  (1,1,2,2-tetrafluorocyclobutane),  1,1,3,3-四フッ化シクロブタン  (1,1,3,3-tetrafluorocyclobutane),  1,1,2,2,3-五フッ化シクロブタン    (1,1,2,2,3-pentafluorocyclobutane),  1,1,2,3,3-五フッ化シクロブタン    (1,1,2,3,3-penfafluorocyclobutane),  1,1,2,2,3,3-六フッ化シクロブタン(1,1,2,2,3,3-hexafluorocyclobutane),  1,1,2,2,3,4-  六フッ化シクロブタン(1,1,2,2,3,4-hexafluorocyclobutane),  1,1,2,3,3,4-六フッ化シクロブタン(1,1,2,3,3,4-hexafluorocyclobutane),  1,1,2,2,3,3,4-七フッ化シクロブタン(1,1,2,2,3,3,4-heptafluorocyclobutane),フッ化ビニル(vinyl  fluoride),  1,1-二フッ化エタン(1,1-difluoroethene),  1,2-二フッ化エタン(1,2-difluoroethene),  1,1,2-三フッ化エタン(1,1,2-trifluoroethene),  1-フッ化プロペン(1-fluoropropene),  1,1-二フッ化プロペン（1,1-difluoropropene）,  1,2-二フッ化プロペン  (1,2-difluoropropene),  1,3-二フッ化プロペン(1,3-difluoropropene),  2,3-二フッ化プロペン(2,3-difluoropropene),  3,3-二フッ化プロペン(3,3-difluoropropene),  1,1,2-三フッ化プロペン(1,1,2-trifluoropropene),  1,1,3-三フッ化プロペン(1,1,3-trifluoropropene),  1,2,3-三フッ化プロペン(1,2,3-trifluoropropene),  1,3,3-三フッ化プロペン(1,3,3-  trifluoropropene),  2,3,3-三フッ化プロペン(2,3,3-trifluoropropene),  3,3,3-三フッ化プロペン  (3,3,3-trifluoropropene),  1-フッ化-1-ブテン(1-fluoro-1-butene),  2-フッ化-1-ブテン(2-fluoro-l-butene),  3-フッ化-1-ブテン(3-fluoro-l-butene),  4-フッ化-1-ブテン(4-fluoro-l-butene),  1,1-二フッ化-1-ブテン(1,1-difluoro-1-butene),  1,2-二フッ化-1-ブテン(1,2-difluoro-l-butene),  1,3-二フッ化プロペン(1,3-difluoropropene),  1,4-二フッ化-1-ブテン(1,4-difluoro-1-butene),  2,3-二フッ化-1-ブテン(2,3-difluoro-l-butene),  2，4-二フッ化-1-ブテン(2,4-difluoro-l-butene),  3，3-二フッ化-1-ブテン(3,3-  difluoro-1-butene),  3,4-二フッ化-1-ブテン(3,4-difluoro-l-butene),  4,4-二フッ化-1-ブテン(4,4-difluoro-l-butene),  1,1,2-三フッ化-1-ブテン  (1,1,2-  trifluoro-1-butene),1,1,3-  三フッ化-1-ブテン(1,1,3-trifluoro-l-butene),  1,1,4-三フッ化-1-ブテン(1,1,4-trifluoro-l-butene),  1,2,3-三フッ化-1-ブテン(1,2,3-trifluoro-1-butene),  1,2,4-三フッ化-1-ブテン  (1,2,4-trifluoro-l-butene),  1,3,3-三フッ化-1-ブテン  (1,3,3-trifluoro-l-butene),  1,3,4-三フッ化-1-ブテン(1,3,4-  trifluoro-1-butene),  1,4,4-三フッ化-1-ブテン  (1,4,4-trifluoro-l-butene),  2,3,3-三フッ化-1-ブテン  (2,3,3-trifluoro-l-butene),  2,3,4-三フッ化-1-ブテン  (2,3,4-trifluoro-1-butene),  2,4,4-三フッ化-1-ブテン  (2,4,4-trifluoro-l-butene),  3,3,4-三フッ化-1-ブテン(3,3,4-trifluoro-l-butene),  3,4,4-三フッ化-1-ブテン(3,4,4-trifluoro-  1  -butene),  4,4,4-三フッ化-1-ブテン  (4,4,4-trifluoro-1-butene),  1,1,2,3-四フッ化-1-ブテン(1,1,2,3-tetrafluoro-1-butene),  1,1,2,4-四フッ化-1-ブテン  (1,1,2,4-tetrafluoro-1-butene),  1,1,3,3-四フッ化-1-ブテン  (1,1,3,3-tetrafluoro-1-butene),  1,1,3,4-四フッ化-1-ブテン  (1,1,3,4-  tetrafluoro-1-butene),  1,1,4,4-四フッ化-1-ブテン  (1,1,4,4-tetrafluoro-l-butene),  1,2,3,3-四フッ化-1-ブテン
(1,2,3,3-tetrafluoro-1-butene),  1,2,3,4-三フッ化-1-ブテン  (1,  2,3,4-tetrafluoro-l-butene),  1,2,4,4-四フッ化-1-ブテン(1,2,4,4-tetrafluoro-l-butene),  1,3,3,4-四フッ化-1-ブテン(1,3,3,4-  tetrafluoro-1-butene),  1,3,4,4-四フッ化-1-ブテン  (1,3,4,4-tetrafluoro-1-butene),  1,4,4,4−四フッ化-1-ブテン(1,4,4,4-tetrafluoro-1-butene),  2,3,3,4-四フッ化-1-ブテン(2,3,3,4-tetrafluoro-l-butene),  2,3,4,4-四フッ化-1-ブテン  (2,3,4,4-tetrafluoro-l-butene),  2,4,4,4-四フッ化-1-ブテン(2,4,4,4-  tetrafluoro-1-butene),  3,3,4,4-四フッ化-1-ブテン  (3,3,4,4-tetrafluoro-  1  -butene),  3,4,4,4-四フッ化-1-ブテン(3,4,4,4-tetrafluoro-1-  butene),  1,1,2,3,3-五フッ化-1-ブテン(1,1,2,3,3-pentafluoro-1-butene),  1,1,2,3,4-五フッ化-1-ブテン  (1,1,2,3,4-pentafluoro-l  -butene),  1,1,2,4,4--五フッ化-1-ブテン(1,1,2,4,4-pentafluoro-1-butene),  1,1,3,3,4-五フッ化-1-ブテン  (1,1,3,3,4-pentafluoro-1-butene),  1,1,3,4,4-フッ化-1-ブテン  (1,1,3,4,4-pentafluoro-1-butene),  1,1,4,4,4-五フッ化-1-ブテン(1,1,4,4,4-pentafluoro-l-butene),  1,2,3,3,4-五フッ化-1-ブテン  (1,2,3,3,4-pentafluoro-1-butene),  1,2,3,4,4-五フッ化-1-ブテン  (1,2,3,4,4-pentafluoro-l-butene),  1,2,4,4,4-五フッ化-1-ブテン(1,2,4,4,4-pentafluoro-1-butene),  2,3,3,4,4-五フッ化-1-ブテン(2,3,3,4,4-pentafluoro-l-butene),  2,3,4,4,4-五フッ化-1-ブテン  (2,3,4,4,4-pentafluoro-1-butene),  3,3,4,4,4-五フッ化-1-ブテン  (3,3,4,4,4-pentafluoro-l-butene),  1,1,2,3,3,4-六フッ化-1-ブテン(1,1,2,3,3,4-hexafluoro-1-butene),  1,1,2,3,4,4-六フッ化-1-ブテン  (1,1,2,3,4,4-hexafluoro-l-butene),  1,1,2,4,4,4-六フッ化-1-ブテン(1,1,2,4,4,4-hexafluoro-1-butene),  1,2,3,3,4,4-六フッ化-1-ブテン(1,2,3,3,4,4-hexafluoro-l-butene),  1,2,3,4,4,4-六フッ化-1-ブテン(1,2,3,4,4,4-hexafluoro-1-butene),  2,3,3,4,4,4-六フッ化-1-ブテン  (2,3,3,4,4,4-hexafluoro-l-butene),  1,1,2,3,3,4,4-七フッ化-1-ブテン  (1,1,2,3,3,4,4-heptafluoro-1-butene),  1,1,2,3,4,4,4-七フッ化-1-ブテン(1,1,2,3,4,4,4-heptafluoro-l-butene),  1,1,3,3,4,4,4-七フッ化-1-ブテン  (1,1,3,3,4,4,4-heptafluoro-1-butene),  1,2,3,3,4,4,4-七フッ化-1-ブテン(1,2,3,3,4,4,4-heptafluoro-l-butene),  1-フッ化-2-ブテン  (1-fluoro-2-  butene),  2-フッ化-2-ブテン(2-fluoro-2-butene),  1,1-二フッ化-2-ブテン  (l,l-difluoro-2-butene),  1,2-二フッ化-2-ブテン(l,2-difluoro-2-butene),  1,3-二フッ化-2-ブテン(l,3-difluoro-2-butene),  1,4-二フッ化-2-ブテン(1  ,4-difluoro-2-butene),  2,3-二フッ化-2-ブテン  (2,3-difluro-2-butene),  1,1,1-三フッ化-２-ブテン(1,1,1-trifluoro-2-butene),  1,1,2-三フッ化-2-ブテン  (l,l,2-trifluoro-2-butene),  1,1,3-三フッ化-2-ブテン(l,l,3-trifluoro-2-butene),  1,1,4-三フッ化-2-ブテン  (1,1,4-  trifluoro-2-butene),  1,2,3-三フッ化-2-ブテン(1,2,3-trifluoro-2-butene),  1,2,4-三フッ化-2-ブテン  (1,2,4-trifluoro-2-butene),  1,1,1,2-四フッ化-2-ブテン(1,1,1,2-tetrafluoro-2-butene),  1,1,1,3-四フッ化-2-ブテン  (1,1,1,3-tetrafluoro-2-butene),  1,1,1,4-四フッ化-2-ブテン  (1,1,1,4-  tetrafluoro-2-butene),  1,1,2,3-四フッ化-2-ブテン  (1,  1,2,3-tetrafluoro-2-butene),  1,1,2,4-四フッ化-2-ブテン(1  ,  1,2,4-tetrafluoro-2-butene),  1,2,3,4-四フッ化-2-ブテン(1,2,3,4-tetrafluoro-2-butene),    1,1,1,2,3-五フッ化-2-ブテン(1,1,1,2,3-pentafluoro-2-butene),  1,1,1,2,4-五フッ化-2-ブテン  (1,1,1,2,4-pentafluoro-2-butene),  1,1,1,3,4-五フッ化-2-ブテン  (1,1,1,3,4-pentafluoro-2-butene),  1,1,1,4,4-五フッ化-2-ブテン  (1,1,1,4,4-pentafluoro-2-butene),  1,1,2,3,4-五フッ化-2-ブテン(l,l,2,3,4-pentafluoro-2-butene),  1,1,2,4,4-五フッ化-2-ブテン(1,1,2,4,4-pentafluoro-2-butene),  1,1,1,2,3,4-  六フッ化-2-ブテン(1,1,1,2,3,4-hexafluoro-2-butene),  1,1,1,2,4,4-六フッ化-2-ブテン  (1,1,1,2,4,4-hexafluoro-2-butene),  1,1,1,3,4,4-六フッ化-2-ブテン(1,1,1,3,4,4-hexafluoro-2-butene),  1,1,1,4,4,4--六フ��化-2-ブテン(1,1,1,4,4,4-  hexafluoro-2-butene),  1,1,2,3,4,4-六フッ化-2-ブテン(1  ,  1,2,3,4,4-hexafluoro-2-butene),  1,1,1,2,3,4,4-七フッ化-2-ブテン(1,1,1,2,3,4,4-heptafluoro-2  -butene),  1,1,1,2,4,4,4-七フッ化-2-ブテン(l,l,l,2,4,4,4-heptafluoro-2-butene),  又はその混合物よりなる群から独立に選択される一以上のハイドロフルオロカーボンを含む請求項1乃至２０のいずれか1項に記載の重合プロセス。
【請求項２２】
前記重合プロセスが、フッ化メタン(fluoromethane)、二フッ化メタン(difluoromethane)、三フッ化メタン(trifluoromethane)、1,1-二フッ化エタン(1,1-difluoroethane)、1,1,1-三フッ化エタン(1,1,1-trifluoroethane)、1,1,1,2-四フッ化エタン(1,1,1,2-tetrafluoroethane)及びこれらの混合物よりなる群から独立に選択される一以上のハイドロフルオロカーボンを含む請求項1乃至２１のいずれか1項に記載の重合プロセス。
【請求項２３】
前記希釈剤が、希釈剤の全容量に基づき15から100容量％のＨＦＣを含む請求項1乃至２２のいずれか1項に記載の重合プロセス。
【請求項２４】
前記希釈剤が、希釈剤の全容量に基づき２０から100容量％のＨＦＣを含む請求項1乃至２３のいずれか1項に記載の重合プロセス。
【請求項２５】
前記希釈剤が、希釈剤の全重量に基づき２5から100容量％のＨＦＣを含む請求項1乃至２４のいずれか1項に記載の重合プロセス。
【請求項２６】
更に、前記希釈剤が炭化水素、非反応性オレフィン及び/又は不活性ガスを含む請求項1乃至２５のいずれか1項に記載の重合プロセス。
【請求項２７】
前記炭化水素がＨＦＣ以外のハロゲン化炭化水素である請求項26に記載の重合プロセス。
【請求項２８】
前記ハロゲン化炭化水素が塩化メチルである請求項2７に記載の重合プロセス。
【請求項２９】
前記希釈剤が塩化メチル、及び二フッ化メタン(difluoromethane)、1,1-二フッ化エタン(1,1-difluoroethane)及び1,1,1,2-四フッ化エタン(1,1,1,2-tetrafluoroethane)よりなる群から独立に選択される一以上のハイドロフルオロカーボンを含む請求項1乃至２８のいずれか1項に記載の重合プロセス。
【請求項３０】
更に、前記希釈剤が、非反応性オレフィン、一以上の他の炭化水素及び/又は不活性ガスを含む請求項1乃至２９のいずれか1項に記載の重合プロセス。
【請求項３１】
前記重合プロセスが、オレフィン(olefin)、アルファ−オレフィン(alpha-olefin)、二置換されたオレフィン(disubstituted  olefin)、イソオレフィン(isoolefin)、共役ジエン(conjugated  diene)、非共役ジエン(non-conjugated  diene)、スチレン類（styrenics）,  置換されたスチレン類（substituted  styrenics）、ビニルエーテル(vinyl  ether)、及びそれらの混合物からなる群から独立に選択される一以上のモノマーを含む請求項1乃至３０のいずれか1項に記載の重合プロセス。
【請求項３２】
前記重合プロセスが、スチレン(styrene),  パラアルキルスチレン  (para-alkylstyrene),  パラメチルスチレン(para-methylstyrene),  アルファ−メチルスチレン(alpha-methyl  styrene),ジビニルベンゼン  (divinylbenzene),  ジイソプロペニルベンゼン  (diisopropenylbenzene),イソブチレン  (isobutylene),  2−メチル−1−ブテン  (2-methyl-l-butene),  3−メチル−1−ブテン(3-methyl-l-butene),  2−メチル−2−ペンテン(2-methyl-2-pentene),  イソプレン  (isoprene),ブタジエン  (butadiene),  2,3-ジメチル-1,3-ブタジエン(2,3-dimethyl-l,3-butadiene),β−ピネン  (β-pinene),  ミルセン(myrcene),  6,6-ジメチル−フルベン  (6,6-dimethyl-fulvene),ヘキサジエン  (hexadiene),  シクロペンタジエン(cyclopentadiene),  メチル  シクロペンタジエン(methyl  cyclopentadiene),  ピペリレン(piperylene),  メチル  ビニル  エーテル(methyl  vinyl  ether),エチル  ビニル  エーテル  (ethyl  vinyl  ether),  イソブチル  ビニル  エーテル(isobutyl  vinyl  ether)及びそれらの混合物よりなる群から独立に選択される一以上のモノマーを含む請求項1乃至３１のいずれか1項に記載の重合プロセス。
【請求項３３】
前記反応器システムが、触媒システム又は触媒システム成分を貯蔵する少なくとも一つの装置；一以上のモノマーを貯蔵する少なくとも一つの装置；触媒システム及び/又は触媒システム成分、及び一以上のモノマーを冷却する少なくとも一つの装置、及び少なくとも一つの注入頭を含む請求項1乃至３２のいずれか1項に記載の重合プロセス。
【請求項３４】
前記重合プロセスがスラリー重合プロセスである請求項1乃至３３のいずれか1項に記載の重合プロセス。
【請求項３５】
前記重合プロセスがカチオン重合プロセスである請求項1乃至３４のいずれか1項に記載の重合プロセス。
【請求項３６】
前記重合プロセスが連続重合プロセスである請求項1乃至３５のいずれか1項に記載の重合プロセス。
【請求項３７】
前記重合プロセスが、イソブチレン  べースのポリマーの重合のための重合プロセスである請求項1乃至３６のいずれか1項に記載の重合プロセス。
【請求項３８】
触媒システム及び少なくとも一つのモノマーを約３０秒以下の接触時間で、約0.5から約400m/秒の流速で接触させることを含む重合プロセスであって、前記重合プロセスは少なくとも一つのハイドロフルオロカーボン（HFC）を含む希釈剤を含む、前記重合プロセス。
【請求項３９】
前記流速が約1から約400m/秒である請求項３８に記載の重合プロセス。
【請求項４０】
前記流速が約1から約100m/秒である請求項３８に記載の重合プロセス。
【請求項４１】
前記流速が約１から約５0m/秒である請求項３８に記載の重合プロセス。
【請求項４２】
前記流速が約１から約２0m/秒である請求項３８に記載の重合プロセス。
【請求項４３】
前記接触時間が約２０秒以下である請求項３８乃至４２のいずれか1項に記載の重合プロセス。
【請求項４４】
前記接触時間が約１０秒以下である請求項３８乃至４２のいずれか1項に記載の重合プロセス。
【請求項４５】
前記接触時間が約５秒以下である請求項３８乃至４２のいずれか1項に記載の重合プロセス。
【請求項４６】
前記接触時間が約１秒以下である請求項３８乃至４２のいずれか1項に記載の重合プロセス。
【請求項４７】
前記重合プロセスが、
四塩化チタン(titanium  tetrachloride),  四臭化チタン(titanium  tetrabromide),  四塩化バナジウム(vanadium  tetrachloride),  四塩化スズ(tin  tetrachloride),  四塩化ジルコニウム(zirconium  tetrachloride),  三塩化臭化チタン(titanium  bromide  trichloride),  二塩化二臭化チタン(titanium  dibromide  dichloride),  三塩化臭化バナジウム(vanadium  bromide  trichloride),  三フッ化塩化スズ(tin  chloride  trifluoride),  三塩化ベンジルチタン(benzyltitanium  trichloride),  二塩化ジベンジルチタン(dibenzyltitanium  dichloride),  三塩化ベンジルジルコニウム(benzylzirconium  trichloride),  二臭化ジベンジルジルコニウム(dibenzylzirconium  dibromide),  三塩化メチルチタン(methyltitanium  trichloride),  二フッ化ジメチルチタン(dimethyltitanium  difluoride),二塩化ジメチルスズ(dimethyltin  dichloride),  三塩化フェニルバナジウム(phenylvanadium  trichloride),  三塩化メトキシチタン(methoxytitanium  trichloride),  三塩化n−ブトキシチタン(n-butoxytitanium  trichloride),  二塩化ジ（イソプロポキシ）チタン(di(isopropoxy)titanium  dichloride),  三臭化フェノオキシチタン(phenoxytitanium  tribromide),  三フッ化フェニルメトキシジルコニウム(phenylmethoxyzirconium  trifluoride),  二塩化メチルメチルメトキシチタン(methyl  methoxytitanium  dichloride),  二塩化メチルメトキシスズ(methyl  methoxytin  dichloride),  二塩化ベンジルイソプロポキシバナジウム(benzyl  isopropoxyvanadium  dichloride),  三塩化アセトキシチタン(acetoxytitanium  trichloride),  三臭化ベンゾイルジルコニウム(benzoylzirconium  tribromide),  三フッ化ベンゾイルオキシチタン(benzoyloxytitanium  trifluoride),  三塩化イソプロポイルオキシスズ(isopropoyloxytin  trichloride),二塩化メチルアセトキシチタン(methyl  acetoxytitanium  dichloride),  塩化ベンジルベンゾイルオキシバナジウム(benzyl  benzoyloxyvanadium  chloride),  オキシ三塩化バナジウム(vanadium  oxytrichloride),  三塩化アルミニウム(aluminum  trichloride),  三フッ化ホウ素(boron  trifluoride),  三塩化ガリウム(gallium  trichloride),三フッ化インジウム(indium  trifluoride),  二塩化エチルアルミニウム(ethylaluminum  dichloride),  二塩化メチルアルミニウム(methylaluminum  dichloride),  二塩化ベンジルアルミニウム(benzylaluminum  dichloride),二塩化イソブチルガリウム(isobutylgallium  dichloride),  塩化ジエチルアルミニウム(diethylaluminum  chloride),塩化ジメチルアルミニウム  (dimethylaluminum  chloride),  セスキ塩化エチルアルミニウム(ethylaluminum  sesquichloride),  セスキ塩化メチルアルミニウム  (methylaluminum  sesquichloride),  トリメチルアルミニウム(trimethylaluminum),  トリエチルアルミニウム(triethylaluminum),  二塩化メトキシアルミニウム(methoxyaluminum  dichloride),  二塩化エトキシアルミニウム(ethoxyaluminum  dichloride),  二塩化2,6-ジ−tert−ブチルフェノオキシアルミニウム(2,6-di-tert-butylphenoxyaluminum  dichloride),  塩化メトキシメチルアルミニウム(methoxy  methylaluminum  chloride),  塩化2,6-ジ−tert−ブチルフェノオキシメチルアルミニウム(2,6-di-tert-butylphenoxy  methylaluminum  chloride),  二塩化イソプロポキシガリウム(isopropoxygallium  dichloride),フッ化フェノキシメチルインジウム  (phenoxy  methylindium  fluoride),  二塩化アセトキシアルミニウムl(acetoxyaluminum  dichloride),  二臭化ベンゾイルオキシアルミニウム(benzoyloxyaluminum  dibromide),二フッ化ベンゾイルオキシガリウム  (benzoyloxygallium  difluoride),  塩化メチルアセトキシアルミニウム  (methyl  acetoxyaluminum  chloride),  三塩化イソプロポイルオキシインジウム(isopropoyloxyindium  trichloride),  六塩化アンチモン(antimony  hexachloride),  六フッ化アンチモン(antimony  hexafluoride),  五フッ化  ヒ素(arsenic  pentafluoride),  五フッ化塩化ヒ素(antimony  chloride  pentafluoride),  三フッ化ヒ素(arsenic  trifluoride),  四塩化フッ化三塩化ヒ素ビスマス(bismuth  trichloride  arsenic  fluoride  tetrachloride),  塩化四フェニルアンチモン(tetraphenylantimony  chloride),  二塩化三フェニルアンチモン(triphenylantimony  dichloride)、四塩化メトキシアンチモン  (tetrachloromethoxyantimony),ジメトキシ三塩化アンチモン（dimethoxytrichloroantimony）,二塩化ジメトキシヒ素  (dichloromethoxyarsine),  塩化ジメトキシヒ素(chlorodimethoxyarsine),  二フッ化メトキシヒ素  (difluoromethoxyarsine),  アセタト四塩化アンチモン(acetatotetrachloroantimony),  （安息香酸）四塩化アンチモン((benzoato)  tetrachloroantimony),  及び塩化ビスマスアセテート（bismuth  acetate  chloride）よりなる群から独立に選択される一以上のルイス酸を含む請求項３８乃至４６のいずれか1項に記載の重合プロセス。
【請求項４８】
前記重合プロセスが、三塩化アルミニウム  (aluminum  trichloride),  三臭化アルミニウム(aluminum  tribromide),  二塩化エチルアルミニウム(ethylaluminum  dichloride),  セスキ塩化エチルアルミニウム(ethylaluminum  sesquichloride),  塩化ジエチルアルミニウム(diethylaluminum  chloride),  二塩化メチルアルミニウム(methylaluminum  dichloride),  セスキ塩化メチルアルミニウム(methylaluminum  sesquichloride),  塩化ジメチルアルミニウム(dimethylaluminum  chloride),  三フッ化ホウ素(boron  trifluoride),又は、四塩化チタン(titanium  tetrachloride)よりなる群から独立に選択される一以上のルイス酸を含む請求項３８乃至４６のいずれか1項に記載の重合プロセス。
【請求項４９】
前記重合プロセスが、ハロゲン化水素（hydrogen  halide）,  カルボン酸(carboxylic  acid),  ハロゲン化カルボン酸(carboxylic  acid  halide),  スルホン酸(sulfonic  acid),  アルコール(alcohol),  フェノール(phenol),  ハロゲン化ポリマー(polymeric  halide),  ハロゲン化第３級アルキル  (tertiary  alkyl  halide),  ハロゲン化第３級アラルキル(tertiary  aralkyl  halide),  第３級アルキルエステル(tertiary  alkyl  ester),  第３級アラルキルエステル(tertiary  aralkyl  ester),  第３級アルキルエーテル(tertiary  alkyl  ether),  第３級アラルキルエーテル(tertiary  aralkyl  ether),  ハロゲン化アルキル(alkyl  halide),  ハロゲン化アリール（aryl  halide）,  ハロゲン化アルキルアリール(alkylaryl  halide),  又は、ハロゲン化アリールアルキル酸（arylalkylacid  halide）を含む一以上の開始剤を含む請求項３８乃至４８のいずれか1項に記載の重合プロセス。
【請求項５０】
前記重合プロセスが、HCL,  H2O,  メタノール、(CH3)3CCl,  C6H5C(CH3)2Cl,  2−クロロー2，4，4−トリメチルペンタン(2-chloro-2,4,4-  trimethylpentane)  及び  2−クロロー2−メチルプロパン（2-chloro-2-  methylpropane）よりなる群から独立に選択される一以上の開始剤を含む請求項３８乃至４８のいずれか1項に記載の重合プロセス。
【請求項５１】
前記重合プロセスが、
塩化水素(hydrogen  chloride),    臭化水素(hydrogen  bromide),    ヨウ化水素(hydrogen  iodide),  酢酸(acetic  acid),  プロパン酸(propanoic  acid),  ブタン酸(butanoic  acid);  桂皮酸（cinnamic  acid）,  安息香酸(benzoic  acid),  1-クロロ酢酸(1-chloroacetic  acid),  二クロロ酢酸(dichloroacetic  acid),  三クロロ酢酸(trichloroacetic  acid),  三フッ化酢酸(trifluoroacetic  acid),  p−クロロ安息香酸(p-chlorobenzoic  acid),  ｐ−フッ化安息香酸(p-fluorobenzoic  acid),  塩化アセチル(acetyl  chloride),  臭化アセチル(acetyl  bromide),  塩化シンナミル(cinnamyl  chloride),  塩化ベンゾイル(benzoyl  chloride),  臭化ベンゾイル(benzoyl  bromide),  塩化トリクロロアセチル(trichloroacetylchloride),  塩化三フッ化アセチル  (trifluoroacetylchloride),  塩化ｐ−フッ化ベンゾイル(p-fluorobenzoylchloride),  メタスルホン酸(ｍｅｔｈａｎｅｓｕｌｆｏｎｉｃ  acid),  三フッ化メタンスルホン酸(trifluoromethanesulfonic  acid),三塩化メタンスルホン酸(trichloromethanesulfonic  acid),  ｐ−トルエンスルホン酸(p-toluenesulfonic  acid),  塩化メタンスルホニル(methanesulfonyl  chloride),  臭化メタンスルホニル(methanesulfonyl  bromide),  塩化トリクロロメタンスルホニル(trichloromethanesulfonyl  chloride),  塩化三フッ化メタンスルホニル(trifluoromethanesulfonyl  chloride),  塩化ｐ−トルエンスルホニル(p-toluenesulfonyl  chloride),  メタノール  (methanol),  エタノール(ethanol),  プロパノール(propanol),  ２−プロパノール(2-propanol),  ２−メチルプロパン−２−ol（2-methylpropan-2-ol）,  シクロヘキサノール(cyclohexanol),ベンジルアルコール  (benzyl  alcohol),  フェノール(phenol),２−メチルフェノール  (2-methylphenol),  2，6−ジメチルフェノール(2,  6-dimethylphenol),ｐ−クロロフェノール  (p-chlorophenol),  ｐ−フッ化フェノール(p-fluorophenol),  2,  3,  4,  5,  6-  五フッ化フェノール(2,  3,  4,  5,  6-pentafluorophenol),  及び２−ヒドロキシナフタレン(2-hydroxynaphthalene)  よりなる群から独立に選択される一以上の開始剤を含む請求項３８乃至４８のいずれか1項に記載の重合プロセス。
【請求項５２】
前記重合プロセスが、
2−クロロ−2,4,4-トリメチルペンタン(2-chloro-2,4,4-trimethylpentane),  2−ブロモー２，４，４−トリメチルペンタン(2-  bromo-2,4,4-trimethylpentane),  2−クロロー2−メチルプロパン(2-chloro-2-methylpropane),  2−ブロモー２−メチルプロパン  (2-bromo-2-methylpropane),  2−クロロー２，４，４，6、6−ペンタメチルヘプタン(2-chloro-2,4,4,6,6-pentamethylheptane),  2−ブロモー２，４，４，6、6−ペンタメチルヘプタン  (2-bromo-2,4,4,6,6-  pentamethylheptane),  1−クロロー１−メチルエチルベンゼン(1-chloro-l-methylethylbenzene),  １−クロロアダマンタン(1-  chloroadamantane),  １−クロロエチルベンゼン(1-chloroethylbenzene),  １、4−ｂｉｓ（1−クロロー1−メチルエチル）ベンゼン(1,  4-bis(l-chloro-l-  methylethyl)  benzene),  ５−tert―ブチルー１，３−bis（1−クロロー１−メチルエチル）ベンゼン(5-tert-butyl-l,3-bis(l-chloro-l-methylethyl)  benzene),  ２−アセトキシ−２，４，４−トリメチルペンタン  (2-acetoxy-  2,4,4-trimethylpentane),  ２−ベンゾイルオキシー2,4,4−トリメチルペンタン(2-benzoyloxy-2,4,4-trimethylpentane),  ２−アセトキシ−２―メチルプロパン(2-acetoxy-2-methylpropane),  ２−ベンゾイルオキシ−2  ―メチルプロパン(2-benzoyloxy-2-methylpropane),  ２−アセトキシ−2,4,4,6,6−ペンタメチルヘプタン  (2-acetoxy-2,4,4,6,6-pentamethylheptane),  ２−ベンゾイル−2,4,4,6,6−ペンタメチルヘプタン(2-benzoyl-2,4,4,6,6-  pentamethylheptane),  １−アセトキシー１―メチルエチルベンゼン(1  -acetoxy-1-methylethylbenzene),  １−アセトキシアダマンタン(1  -aceotxyadamantane),１−ベンゾイルオキシエチルベンゼン(1  -benzoyloxyethylbenzene),  1,4−bis（１−アセトキシー１−メチルエチル）ベンゼン(1,4-bis(l-acetoxy-1-methylethyl)benzene),  ５−tert-ブチルー１，３−bis(1-アセトキシー1−メチルエチル)ベンゼン(5-tert-butyl-l,3-bis(l  -acetoxy-1-methylethyl)  benzene),  2−メトキシー２，４，４−トリメチルペンタン(2-methoxy-2,4,4-trimethylpentane),  ２−イソプロポキシー2，4，4−トリメチルペンタン(2-isopropoxy-  2,4,4-trimethylpentane),  2−メトキシー2−メチルプロパン(2-methoxy-2-methylpropane),  2−ベンジルオキシー2−メチルプロパン(2-benzyloxy-2-  methylpropane),  2−メトキシー２，４，４，６，６−ペンタメチルヘプタン(2-methoxy-2,4,4,6,6-pentamethylheptane),  ２−イソプロポキシ−2,4,4,6,6−ペンタメチルヘプタン(2-isopropoxy-  2,4,4,6,6-pentamethylheptane),  １−メトキシ−１−メチルエチルベンゼン(1-methoxy-l-methylethylbenzene),  1−メトキシアダマンタン(1-  methoxyadamantane),  １―メトキシエチルベンゼン(1-methoxyethylbenzene),  1,4-bis(１−メトキシー１−メチルエチル)ベンゼン  (1,4-bis(1-methoxy-1-  methylethyl)  benzene),  5-tert―ブチルー１，３−bis（１−メトキシー1−メチルエチル）ベンゼン(5-tert-butyl-1、3-bis(1-methoxy-1-methylethyl)  benzene,  及びl,3,5-tris（１−クロロ−１−メチルエチル）ベンゼン（l,3,5-tris(l-chloro-l-methylethyl)  benzene）
よりなる群から独立に選択される一以上の開始剤を含む請求項３８乃至４８のいずれか1項に記載の重合プロセス。
【請求項５３】
前記重合プロセスが弱い配位アニオンを含む一以上の開始剤を含む請求項３８乃至４８のいずれか1項に記載の重合プロセス。
【請求項５４】
前記重合プロセスが実質的に水を含まない請求項３８乃至４８のいずれか1項に記載の重合プロセス。
【請求項５５】
前記重合プロセスが（重量に基づき）30ppm以上の水を含む請求項３８乃至４８のいずれか1項に記載の重合プロセス。
【請求項５６】
前記重合プロセスが化学式CxHyFzで表される一以上のハイドロフルオロカーボンを含み、ｘは1から40の整数、ｙ及びｚは一以上の整数である請求項１乃至５５のいずれか1項に記載の重合プロセス。
【請求項５７】
前記ｘが1から10の整数である請求項５６に記載の重合プロセス。
【請求項５８】
前記ｘが1から6の整数である請求項５６に記載の重合プロセス。
【請求項５９】
前記ｘが1から3の整数である請求項５６に記載の重合プロセス。
【請求項６０】
前記重合プロセスが
フッ化メタン(fluoromethane),  二フッ化メタン(difiuoromethane),  三フッ化メタン(trifluoromethane),  フッ化エタン(fluoroethane),  1,1-二フッ化エタン(1,1-difluoroethane),  1,2-二フッ化エタン  (1,2-difluoroethane),  1,1,1-三フッ化エタン(1,1,1-trifluoroethane),  1,1,2-三フッ化エタン  (1,1,2-trifluoroethane),  1,1,1,2-四フッ化エタン  (1,1,1,2-tetrafluoroethane),  1,1,2,2-四フッ化エタン(1,1,2,2-tetrafluoroethane),  1,1,1,2,2-五フッ化エタン  (1,1,1,2,2-pentafluoroethane),  1―フッ化プロパン  (1-fluoropropane),  ２−フッ化プロパン(2-fluoropropane),  1,1-二フッ化プロパン  (1,1-difluoropropane),  1,2-二フッ化プロパン(1,2-difluoropropane),  1,3-二フッ化プロパン  (1,3-difluoropropane),  2,2-二フッ化プロパン(2,2-difluoropropane),  1,1,1-三フッ化プロパン  (1,1,1-trifluoropropane),  1,1,2-三フッ化プロパン(1,1,2-trifluoropropane),  1,1,3-  (1,1,3-trifluoropropane),  1,2,2-三フッ化プロパン  (1,2,2-trifluoropropane),  1,2,3-三フッ化プロパン  (1,2,3-trifluoropropane),  1,1,1,2-四フッ化プロパン(1,1,1,2-tetrafluoropropane),1,1,1,3-四フッ化プロパン  (1,1,1,3-tetrafluoropropane),  1,1,2,2-四フッ化プロパン  (1,1,2,2-tetrafluoropropane),  1,1,2,3-四フッ化プロパン(1,1,2,3-  tetrafluoropropane),  1,1,3,3-四フッ化プロパン  (1,1,3,3-tetrafluoropropane),  1,2,2,3-四フッ化プロパン  (1,2,2,3-tetrafluoropropane),  1,1,1,2,2-五フッ化プロパン  (1,1,1,2,2-pentafluoropropane),  1,1,1,2,3-五フッ化プロパン  (1,1,1,2,3-pentafluoropropane),  1,1,1,3,3-五フッ化プロパン  (1,1,1,3,3-  pentafluoropropane),  1,1,2,2,3-五フッ化プロパン  (1,1,2,2,3-pentafluoropropane),  1,1,2,3,3-五フッ化プロパン    (1,1,2,3,3-  pentafluoropropane),  1,1,1,2,2,3-六フッ化プロパン(1,1,1,2,2,3-hexafluoropropane),  1,1,1,2,3,3-六フッ化プロパン  (1,1,1,2,3,3-hexafluoropropane),  1,1,1,3,3,3-六フッ化プロパン  (1,1,1,3,3,3-hexafluoropropane),  1,1,1,2,2,3,3-七フッ化プロパン    (1,1,1,2,2,3,3-heptafluoropropane),  1,1,1,2,3,3,3-七フッ化プロパン    (1,1,1,2,3,3,3-heptafluoropropane),  1-フッ化ブタン(1-fluorobutane),2-フッ化ブタン  (2-fluorobutane),  1,1-二フッ化ブタン(1,1-difluorobutane),  1,2-二フッ化ブタン(1,2-difluorobutane),  1,3-二フッ化ブタン  (1,3-difluorobutane),  1,4-二フッ化ブタン  (1,4-difluorobutane),  2,2-二フッ化ブタン(2,2-difluorobutane),  2,3-二フッ化ブタン  (2,3-difluorobutane),1,1,1-三フッ化ブタン(1,1,1-trifluorobutane),  1,1,2-三フッ化ブタン(1,1,2-trifluorobutane),  1,1,3-三フッ化ブタン(1,1,3-trifluorobutane),  1,1,4-三フッ化ブタン(1,1,4-trifluorobutane),  1,2,2-三フッ化ブタン(1,2,2-trifluorobutane),  1,2,3-三フッ化ブタン(1,2,3-trifluorobutane),  1,3,3-三フッ化ブタン(1,3,3-trifluorobutane),  2,2,3-三フッ化ブタン(2,2,3-trifluorobutane),  1,1,1,2-四フッ化ブタン  (1,1,1,2-tetrafluorobutane),  1,1,1,3-四フッ化ブタン  (1,1,1,3-tetrafluorobutane),  1,1,1,4-四フッ化ブタン(1,1,1,4-tetrafluorobutane),  1,1,2,2-四フッ化ブタン  (1,  1,2,2-tetrafluorobutane),  1,1,2,3-四フッ化ブタン  (1,1,2,3-tetrafluorobutane),  1,1,2,4-四フッ化ブタン  (1,1,2,4-tetrafluorobutane),1,1,3,3-四フッ化ブタン(1,1,3,3-  tetrafluorobutane),  1,1,3,4-四フッ化ブタン(1,1,3,4-tetrafluorobutane),  1,1,4,4-四フッ化ブタン  (1,1,4,4-tetrafluorobutane),  1,2,2,3-四フッ化ブタン(1,2,2,3-tetrafluorobutane),1,2,2,4-四フッ化ブタン  (1,2,2,4-tetrafluorobutane),  1,2,3,3-四フッ化ブタン  (1,2,3,3-  tetrafluorobutane),  1,2,3,4-四フッ化ブタン  (1,2,3,4-tetrafluorobutane),  2,2,3,3-四フッ化ブタン(2,2,3,3-tetrafluorobutane),  1,1,1,2,2-五フッ化ブタン  (1,1,1,2,2-pentafluorobutane),  1,1,1,2,3-五フッ化ブタン  (1,1,1,2,3-pentafluorobutane),  1,1,1,2,4-五フッ化ブタン    (1,1,1,2,4-  pentafluorobutane),  1,1,1,3,3-五フッ化ブ��ン    (1,1,1,3,3-pentafluorobutane),  1,1,1,3,4-五フッ化ブタン    (1,1,1,3,4-  pentafluorobutane),  1,1,1,4,4-五フッ化ブタン  (1,1,1,4,4-pentafluorobutane),  1,1,2,2,3-五フッ化ブタン    (1,1,2,2,3-  pentafluorobutane),  1,1,2,2,4-五フッ化ブタン    (1,1,2,2,4-pentafluorobutane),  1,1,2,3,3-五フッ化ブタン  (1,1,2,3,3-  pentafluorobutane),  1,1,2,4,4-五フッ化ブタン(1,1,2,4,4-pentafluorobutane),  1,1,3,3,4-五フッ化ブタン  (1,1,3,3,4-pentafluorobutane),  1,2,2,3,3-五フッ化ブタン    (1,2,2,3,3-pentafluorobutane),  1,2,2,3,4-五フッ化ブタン    (1,2,2,3,4-  pentafluorobutane),  1,1,1,2,2,3-六フッ化ブタン  (1,1,1,2,2,3-hexafluorobutane),  1,1,1,2,2,4-六フッ化ブタン(1,1,1,2,2,4-  hexafluorobutane),  1,1,1,2,3,3-六フッ化ブタン  (1,1,1,2,3,3-hexafluorobutane),  1,1,1,2,3,4-六フッ化ブタン  (1,1,1,2,3,4-hexafluorobutane),  1,1,1,2,4,4-六フッ化ブタン(1,1,1,2,4,4-hexafluorobutane),  1,1,1,3,3,4-六フッ化ブタン  (1,1,1,3,3,4-hexafluorobutane),  1,1,1,3,4,4-六フッ化ブタン    (1,1,1,3,4,4-hexafluorobutane),  1,1,1,4,4,4-六フッ化ブタン    (1,1,1,4,4,4-hexafluorobutane),  1,1,2,2,3,3-六フッ化ブタン  (1,1,2,2,3,3-hexafluorobutane),  1,1,2,2,3,4-六フッ化ブタン    (1,1,2,2,3,4-hexafluorobutane),  1,1,2,2,4,4-六フッ化ブタン    (1,1,2,2,4,4-hexafluorobutane),  1,1,2,3,3,4,-  六フッ化ブタン  (1,1,2,3,3,4-hexafluorobutane),  1,1,2,3,4,4-六フッ化ブタン  (1,1,2,3,4,4-hexafluorobutane),  1,2,2,3,3,4-六フッ化ブタン  (1,2,2,3,3,4-hexafluorobutane),  1,1,1,2,2,3,3-七フッ化ブタン(1,1,1,2,2,3,3-heptafluorobutane),  1,1,1,2,2,4,4-七フッ化ブタン  (1,1,1,2,2,4,4-heptafluorobutane),  1,1,1,2,2,3,4-七フッ化ブタン  (1,1,1,2,2,3,4-heptafluorobutane),  1,1,1,2,3,3,4-七フッ化ブタン  (1,1,1,2,3,3,4-heptafluorobutane),  1,1,1,2,3,4,4-七フッ化ブタン  (1,1,1,2,3,4,4-heptafluorobutane),  1,1,1,2,4,4,4-七フッ化ブタン  (1,1,1,2,4,4,4-heptafluorobutane),  1,1,1,3,3,4,4-七フッ化ブタン  (1,1,1,3,3,4,4-heptafluorobutane),  1,1,1,2,2,3,3,4-八フッ化ブタン  (1,1,1,2,2,3,3,4-octafluorobutane),  1,1,1,2,2,3,4,4-八フッ化ブタン    (1,1,1,2,2,3,4,4-octafluorobutane),  1,1,1,2,3,3,4,4-八フッ化ブタン    (1,1,1,2,3,3,4,4-octafluorobutane),  1,1,1,2,2,4,4,4-八フッ化ブタン    (1,1,1,2,2,4,4,4-octafluorobutane),  1,1,1,2,3,4,4,4-八フッ化ブタン    (1,1,1,2,3,4,4,4-octafluorobutane),  1,1,1,2,2,3,3,4,4-九フッ化ブタン  (1,1,1,2,2,3,3,4,4-nonafluorobutane),  1,1,1,2,2,3,4,4,4-九フッ化ブタン  (1,1,1,2,2,3,4,4,4-nonafluorobutane),  l-フッ化-2-メチルプロパン  (l-fluoro-2-methylpropane),  l,  l-二フッ化-2-メチルプロパン(l,l-difluoro-2-methylpropane),  l,3-二フッ化-2-  メチルプロパン(l,3-difluoro-2-methylpropane),  l,l,l-三フッ化-2-メチルプロパン  (l,l,l-trifluoro-2-methylpropane),  l,l,3-三フッ化-2-メチルプロパン    (l,l,3-trifluoro-2-methylpropane),  l,3−二フッ化-2-（フルオロメチル）プロパン    (l,3-difluoro-2-  (fluoromethyl)propane),  1,1,1,3  -四フッ化−2−メチルプロパン      (1,1,1,3-tetrafluoro-2-methylpropane),  1,1,3,3-四フッ化−2−メチルプロパン  (1,1,3,3-tetrafluoro-2-methylpropane),1,1,3-三フッ化-2-（フルオロメチル）プロパン(1,  1,3-trifluoro-2-(fluoromethyl)propane),1,1,1,3,3-五フッ化-2−メチルプロパン(1,1,1,3,3-pentafluoro-2-methylpropane),  1,1,3,3-四フッ化-2-（フルオロメチル）プロパン  (1,1,3,3-tetrafluoro-2-  (fluoromethyl)propane),  1,1,1,3  -四フッ化-2-（フルオロメチル）プロパン  (1,1,1,3-tetrafluoro-2-(fIuoromethyl)propane),  フッ化シクロブタン(fluorocyclobutane),  1,1-  二フッ化シクロブタン(1,1-difluorocyclobutane),  1,2-二フッ化シクロブタン  (1,2-difluorocyclobutane),1,3-二フッ化シクロブタン(1,3-difluorocyclobutane),1,1,2-三フッ化シクロブタン  (1,1,2-trifluorocyclobutane),  1,1,3-三フッ化シクロブタン    (1,1,3-  trifluorocyclobutane),  1,2,3-三フッ化シクロブタン(1,2,3-trifluorocyclobutane),  1,1,2,2-四フッ化シクロブタン  (1,1,2,2-tetrafluorocyclobutane),  1,1,3,3-四フッ化シクロブタン  (1,1,3,3-tetrafluorocyclobutane),  1,1,2,2,3-五フッ化シクロブタン    (1,1,2,2,3-pentafluorocyclobutane),  1,1,2,3,3-五フッ化シクロブタン    (1,1,2,3,3-penfafluorocyclobutane),  1,1,2,2,3,3-六フッ化シクロブタン(1,1,2,2,3,3-hexafluorocyclobutane),  1,1,2,2,3,4-  六フッ化シクロブタン(1,1,2,2,3,4-hexafluorocyclobutane),  1,1,2,3,3,4-六フッ化シクロブタン(1,1,2,3,3,4-hexafluorocyclobutane),  1,1,2,2,3,3,4-七フッ化シクロブタン(1,1,2,2,3,3,4-heptafluorocyclobutane),フッ化ビニル(vinyl  fluoride),  1,1-二フッ化エタン(1,1-difluoroethene),  1,2-二フッ化エタン(1,2-difluoroethene),  1,1,2-三フッ化エタン(1,1,2-trifluoroethene),  1-フッ化プロペン(1-fluoropropene),  1,1-二フッ化プロペン（1,1-difluoropropene）,  1,2-二フッ化プロペン  (1,2-difluoropropene),  1,3-二フッ化プロペン(1,3-difluoropropene),  2,3-二フッ化プロペン(2,3-difluoropropene),  3,3-二フッ化プロペン(3,3-difluoropropene),  1,1,2-三フッ化プロペン(1,1,2-trifluoropropene),  1,1,3-三フッ化プロペン(1,1,3-trifluoropropene),  1,2,3-三フッ化プロペン(1,2,3-trifluoropropene),  1,3,3-三フッ化プロペン(1,3,3-  trifluoropropene),  2,3,3-三フッ化プロペン(2,3,3-trifluoropropene),  3,3,3-三フッ化プロペン  (3,3,3-trifluoropropene),  1-フッ化-1-ブテン(1-fluoro-1-butene),  2-フッ化-1-ブテン(2-fluoro-l-butene),  3-フッ化-1-ブテン(3-fluoro-l-butene),  4-フッ化-1-ブテン(4-fluoro-l-butene),  1,1-二フッ化-1-ブテン(1,1-difluoro-1-butene),  1,2-二フッ化-1-ブテン(1,2-difluoro-l-butene),  1,3-二フッ化プロペン(1,3-difluoropropene),  1,4-二フッ化-1-ブテン(1,4-difluoro-1-butene),  2,3-二フッ化-1-ブテン(2,3-difluoro-l-butene),  2，4-二フッ化-1-ブテン(2,4-difluoro-l-butene),  3，3-二フッ化-1-ブテン(3,3-  difluoro-1-butene),  3,4-二フッ化-1-ブテン(3,4-difluoro-l-butene),  4,4-二フッ化-1-ブテン(4,4-difluoro-l-butene),  1,1,2-三フッ化-1-ブテン  (1,1,2-  trifluoro-1-butene),1,1,3-  三フッ化-1-ブテン(1,1,3-trifluoro-l-butene),  1,1,4-三フッ化-1-ブテン(1,1,4-trifluoro-l-butene),  1,2,3-三フッ化-1-ブテン(1,2,3-trifluoro-1-butene),  1,2,4-三フッ化-1-ブテン  (1,2,4-trifluoro-l-butene),  1,3,3-三フッ化-1-ブテン  (1,3,3-trifluoro-l-butene),  1,3,4-三フッ化-1-ブテン(1,3,4-  trifluoro-1-butene),  1,4,4-三フッ化-1-ブテン  (1,4,4-trifluoro-l-butene),  2,3,3-三フッ化-1-ブテン  (2,3,3-trifluoro-l-butene),  2,3,4-三フッ化-1-ブテン  (2,3,4-trifluoro-1-butene),  2,4,4-三フッ化-1-ブテン  (2,4,4-trifluoro-l-butene),  3,3,4-三フッ化-1-ブテン(3,3,4-trifluoro-l-butene),  3,4,4-三フッ化-1-ブテン(3,4,4-trifluoro-  1  -butene),  4,4,4-三フッ化-1-ブテン  (4,4,4-trifluoro-1-butene),  1,1,2,3-四フッ化-1-ブテン(1,1,2,3-tetrafluoro-1-butene),  1,1,2,4-四フッ化-1-ブテン  (1,1,2,4-tetrafluoro-1-butene),  1,1,3,3-四フッ化-1-ブテン  (1,1,3,3-tetrafluoro-1-butene),  1,1,3,4-四フッ化-1-ブテン  (1,1,3,4-  tetrafluoro-1-butene),  1,1,4,4-四フッ化-1-ブテン  (1,1,4,4-tetrafluoro-l-butene),  1,2,3,3-四フッ化-1-ブテン(1,2,3,3-tetrafluoro-1-butene
),  1,2,3,4-三フッ化-1-ブテン  (1,  2,3,4-tetrafluoro-l-butene),  1,2,4,4-四フッ化-1-ブテン(1,2,4,4-tetrafluoro-l-butene),  1,3,3,4-四フッ化-1-ブテン(1,3,3,4-  tetrafluoro-1-butene),  1,3,4,4-四フッ化-1-ブテン  (1,3,4,4-tetrafluoro-1-butene),  1,4,4,4−四フッ化-1-ブテン(1,4,4,4-tetrafluoro-1-butene),  2,3,3,4-四フッ化-1-ブテン(2,3,3,4-tetrafluoro-l-butene),  2,3,4,4-四フッ化-1-ブテン  (2,3,4,4-tetrafluoro-l-butene),  2,4,4,4-四フッ化-1-ブテン(2,4,4,4-  tetrafluoro-1-butene),  3,3,4,4-四フッ化-1-ブテン  (3,3,4,4-tetrafluoro-  1  -butene),  3,4,4,4-四フッ化-1-ブテン(3,4,4,4-tetrafluoro-1-  butene),1,1,2,3,3-五フッ化-1-ブテン(1,1,2,3,3-pentafluoro-1-butene),  1,1,2,3,4-五フッ化-1-ブテン  (1,1,2,3,4-pentafluoro-l  -butene),  1,1,2,4,4--五フッ化-1-ブテン(1,1,2,4,4-pentafluoro-1-butene),  1,1,3,3,4-五フッ化-1-ブテン  (1,1,3,3,4-pentafluoro-1-butene),  1,1,3,4,4-フッ化-1-ブテン  (1,1,3,4,4-pentafluoro-1-butene),  1,1,4,4,4-五フッ化-1-ブテン(1,1,4,4,4-pentafluoro-l-butene),  1,2,3,3,4-五フッ化-1-ブテン  (1,2,3,3,4-pentafluoro-1-butene),  1,2,3,4,4-五フッ化-1-ブテン  (1,2,3,4,4-pentafluoro-l-butene),  1,2,4,4,4-五フッ化-1-ブテン(1,2,4,4,4-pentafluoro-1-butene),  2,3,3,4,4-五フッ化-1-ブテン(2,3,3,4,4-pentafluoro-l-butene),  2,3,4,4,4-五フッ化-1-ブテン  (2,3,4,4,4-pentafluoro-1-butene),  3,3,4,4,4-五フッ化-1-ブテン  (3,3,4,4,4-pentafluoro-l-butene),  1,1,2,3,3,4-六フッ化-1-ブテン(1,1,2,3,3,4-hexafluoro-1-butene),  1,1,2,3,4,4-六フッ化-1-ブテン  (1,1,2,3,4,4-hexafluoro-l-butene),  1,1,2,4,4,4-六フッ化-1-ブテン(1,1,2,4,4,4-hexafluoro-1-butene),  1,2,3,3,4,4-六フッ化-1-ブテン(1,2,3,3,4,4-hexafluoro-l-butene),  1,2,3,4,4,4-六フッ化-1-ブテン(1,2,3,4,4,4-hexafluoro-1-butene),  2,3,3,4,4,4-六フッ化-1-ブテン  (2,3,3,4,4,4-hexafluoro-l-butene),  1,1,2,3,3,4,4-七フッ化-1-ブテン  (1,1,2,3,3,4,4-heptafluoro-1-butene),  1,1,2,3,4,4,4-七フッ化-1-ブテン(1,1,2,3,4,4,4-heptafluoro-l-butene),  1,1,3,3,4,4,4-七フッ化-1-ブテン  (1,1,3,3,4,4,4-heptafluoro-1-butene),  1,2,3,3,4,4,4-七フッ化-1-ブテン(1,2,3,3,4,4,4-heptafluoro-l-butene),  1-フッ化-2-ブテン  (1-fluoro-2-  butene),  2-フッ化-2-ブテン(2-fluoro-2-butene),  1,1-二フッ化-2-ブテン  (l,l-difluoro-2-butene),  1,2-二フッ化-2-ブテン(l,2-difluoro-2-butene),  1,3-二フッ化-2-ブテン(l,3-difluoro-2-butene),  1,4-二フッ化-2-ブテン(1  ,4-difluoro-2-butene),  2,3-二フッ化-2-ブテン  (2,3-difluro-2-butene),  1,1,1-三フッ化-２-ブテン(1,1,1-trifluoro-2-butene),  1,1,2-三フッ化-2-ブテン  (l,l,2-trifluoro-2-butene),  1,1,3-三フッ化-2-ブテン(l,l,3-trifluoro-2-butene),  1,1,4-三フッ化-2-ブテン  (1,1,4-  trifluoro-2-butene),  1,2,3-三フッ化-2-ブテン(1,2,3-trifluoro-2-butene),  1,2,4-三フッ化-2-ブテン  (1,2,4-trifluoro-2-butene),  1,1,1,2-四フッ化-2-ブテン(1,1,1,2-tetrafluoro-2-butene),  1,1,1,3-四フッ化-2-ブテン  (1,1,1,3-tetrafluoro-2-butene),  1,1,1,4-四フッ化-2-ブテン  (1,1,1,4-  tetrafluoro-2-butene),  1,1,2,3-四フッ化-2-ブテン  (1,  1,2,3-tetrafluoro-2-butene),  1,1,2,4-四フッ化-2-ブテン(1  ,  1,2,4-tetrafluoro-2-butene),  1,2,3,4-四フッ化-2-ブテン(1,2,3,4-tetrafluoro-2-butene),    1,1,1,2,3-五フッ化-2-ブテン(1,1,1,2,3-pentafluoro-2-butene),  1,1,1,2,4-五フッ化-2-ブテン  (1,1,1,2,4-pentafluoro-2-butene),  1,1,1,3,4-五フッ化-2-ブテン  (1,1,1,3,4-pentafluoro-2-butene),  1,1,1,4,4-五フッ化-2-ブテン  (1,1,1,4,4-pentafluoro-2-butene),  1,1,2,3,4-五フッ化-2-ブテン(l,l,2,3,4-pentafluoro-2-butene),  1,1,2,4,4-五フッ化-2-ブテン(1,1,2,4,4-pentafluoro-2-butene),  1,1,1,2,3,4-  六フッ化-2-ブテン(1,1,1,2,3,4-hexafluoro-2-butene),  1,1,1,2,4,4-六フッ化-2-ブテン  (1,1,1,2,4,4-hexafluoro-2-butene),  1,1,1,3,4,4-六フッ化-2-ブテン(1,1,1,3,4,4-hexafluoro-2-butene),  1,1,1,4,4,4--六フッ化-2-ブテン(1,1,1,4,4,4-  hexafluoro-2-butene),  1,1,2,3,4,4-六フッ化-2-ブテン(1  ,  1,2,3,4,4-hexafluoro-2-butene),  1,1,1,2,3,4,4-七フッ化-2-ブテン(1,1,1,2,3,4,4-heptafluoro-2  -butene),  1,1,1,2,4,4,4-七フッ化-2-ブテン(l,l,l,2,4,4,4-heptafluoro-2-butene),又はその混合物よりなる群から独立に選択される一以上のハイドロフルオロカーボンを含む請求項１乃至５９のいずれか1項に記載の重合プロセス。
【請求項６１】
前記重合プロセスが、フッ化メタン(fluoromethane),  二フッ化メタン(difluoromethane),  三フッ化メタン(trifluoromethane),  1,1-二フッ化エタン(1,1-difluoroethane),  1,1,1-三フッ化エタン  (1,1,1-trifluoroethane),  1,1,1,2-四フッ化エタン  (1,1,1,2-tetrafluoroethane),  及びこれらの混合物よりなる群から独立に選択される一以上のハイドロフルオロカーボンを含む請求項１乃至６０のいずれか1項に記載の重合プロセス。
【請求項６２】
前記希釈剤が、全希釈剤の容量に基づき15から100容量％のHFCを含む請求項１乃至６１のいずれか1項に記載の重合プロセス。
【請求項６３】
前記希釈剤が、全希釈剤の容量に基づき２０から100容量％ののHFCを含む請求項１乃至６２のいずれか1項に記載の重合プロセス。
【請求項６４】
前記希釈剤が、全希釈剤の容量に基づき２5から100容量％のHFCを含む請求項１乃至６３のいずれか1項に記載の重合プロセス。
【請求項６５】
更に、前記希釈剤が炭化水素、非反応性オレフィン及び/又は不活性ガスを含む請求項１乃至６４のいずれか1項に記載の重合プロセス。
【請求項６６】
前記炭化水素がHFC以外のハロゲン化炭化水素である請求項６５に記載の重合プロセス。
【請求項６７】
前記ハロゲン化炭化水素が塩化メチルである請求項６６に記載の重合プロセス。
【請求項６８】
前記希釈剤が塩化メチル、及び、二フッ化メタン(difluoromethane),  1,1-二フッ化エタン(1,1-difluoroethane)  及び1,1,1,2-  四フッ化エタン(1,1,1,2-tetra-fluoroethane)よりなる群から独立に選択される一以上のハイドロフルオロカーボンを含む請求項１乃至６７のいずれか1項に記載の重合プロセス。
【請求項６９】
更に、前記希釈剤が非反応性オレフィン、一以上の他の炭化水素及び/又は不活性ガスを含む請求項１乃至６８のいずれか1項に記載の重合プロセス。
【請求項７０】
前記少なくとも一つのモノマーが、オレフィン（olefin）,  アルファ−オレフィン(alpha-olefin),  二置換されたオレフィン(disubstituted  olefin),  イソオレフィン(isoolefin),  共役ジエン(conjugated  diene),非共役ジエン(non-conjugated  diene),スチレン類  (styrenics),  置換されたスチレン類(substituted  styrenics),ビニールエーテル  (vinyl  ether),  及びこれらの混合物よりなる群から独立に選択される請求項１乃至６９のいずれか1項に記載の重合プロセス。
【請求項７１】
前記少なくとも一つのモノマーが、スチレン(styrene),  パラアルキルスチレン  (para-alkylstyrene),  パラメチルスチレン(para-methylstyrene),  アルファ−メチルスチレン(alpha-methyl  styrene),ジビニルベンゼン  (divinylbenzene),  ジイソプロペニルベンゼン  (diisopropenylbenzene),イソブチレン  (isobutylene),  2−メチル−1−ブテン  (2-methyl-l-butene),  3−メチル−1−ブテン(3-methyl-l-butene),  2−メチル−2−ペンテン(2-methyl-2-pentene),  イソプレン  (isoprene),ブタジエン  (butadiene),  2,3-ジメチル-1,3-ブタジエン(2,3-dimethyl-l,3-butadiene),β−ピネン  (β-pinene),  ミルセン(myrcene),  6,6-ジメチル−フルベン  (6,6-dimethyl-fulvene),ヘキサジエン  (hexadiene),  シクロペンタジエン(cyclopentadiene),  メチル  シクロペンタジエン(methyl  cyclopentadiene),  ピペリレン(piperylene),  メチル  ビニル  エーテル(methyl  vinyl  ether),  エチル  ビニル  エーテル  (ethyl  vinyl  ether),  イソブチル  ビニル  エーテル(isobutyl  vinyl  ether)及びこれらの混合物よりなる群から独立に選択される請求項１乃至7０のいずれか1項に記載の重合プロセス。
【請求項７２】
前記重合プロセスが、触媒システム又は触媒システム成分を貯蔵する少なくとも一つの装置；一以上のモノマーを貯蔵する少なくとも一つの装置；触媒システム及び/又は触媒システム成分及び一以上のモノマー冷却する少なくとも一つの装置、及び少なくとも一つの注入頭を含む反応器システムを用いる請求項１乃至7１のいずれか1項に記載の重合プロセス。
【請求項７３】
前記重合プロセスがスラリー重合プロセスである請求項１乃至7２のいずれか1項に記載の重合プロセス。
【請求項７４】
前記重合プロセスがカチオン重合プロセスである請求項１乃至7３のいずれか1項に記載の重合プロセス。
【請求項７５】
前記重合プロセスが連続重合プロセスである請求項１乃至7４のいずれか1項に記載の重合プロセス。
【請求項７６】
前記重合プロセスがイソブチレンベースのポリマーの重合のための重合プロセスである請求項１乃至7５のいずれか1項に記載の重合プロセス。
【請求項７７】
触媒システム及び一以上のモノマーを重合媒体の微液滴中で約３０秒以下の接触時間で接触させることを含む重合プロセスであって、前記重合媒体は一以上のハイドロフルオロカーボン(HFC)を含む希釈剤を含む、前記重合プロセス。
【請求項７８】
前記微液滴が約0.4から約1000ミクロンの直径を持つ請求項７７に記載の重合プロセス。
【請求項７９】
前記微液滴が約1から約900ミクロンの直径を持つ請求項７７に記載の重合プロセス。
【請求項８０】
前記微液滴が約1０から約800ミクロンの直径を持つ請求項７７に記載の重合プロセス。
【請求項８１】
前記微液滴が約20から約600ミクロンの直径を持つ請求項７７に記載の重合プロセス。
【請求項８２】
前記微液滴が約30から約400ミクロンの直径を持つ請求項７７に記載の重合プロセス。
【請求項８３】
前記触媒システム及び一以上のモノマーを約20秒以下の接触時間で接触させる請求項７７乃至８２のいずれか1項に記載の重合プロセス。
【請求項８４】
前記触媒システム及び一以上のモノマーを約10秒以下の接触時間で接触させる請求項７７乃至８２のいずれか1項に記載の重合プロセス。
【請求項８５】
前記触媒システム及び一以上のモノマーを約５秒以下の接触時間で接触させる請求項７７乃至８２のいずれか1項に記載の重合プロセス。
【請求項８６】
前記触媒システム及び一以上のモノマーを約１秒以下の接触時間で接触させる請求項７７乃至８２のいずれか1項に記載の重合プロセス。
【請求項８７】
前記重合プロセスが、四塩化チタン(titanium  tetrachloride),  四臭化チタン(titanium  tetrabromide),  四塩化バナジウム(vanadium  tetrachloride),  四塩化スズ(tin  tetrachloride),  四塩化ジルコニウム(zirconium  tetrachloride),  三塩化臭化チタン(titanium  bromide  trichloride),  二塩化二臭化チタン(titanium  dibromide  dichloride),  三塩化臭化バナジウム(vanadium  bromide  trichloride),  三フッ化塩化スズ(tin  chloride  trifluoride),  三塩化ベンジルチタン(benzyltitanium  trichloride),  二塩化ジベンジルチタン(dibenzyltitanium  dichloride),  三塩化ベンジルジルコニウム(benzylzirconium  trichloride),  二臭化ジベンジルジルコニウム(dibenzylzirconium  dibromide),  三塩化メチルチタン(methyltitanium  trichloride),  二フッ化ジメチルチタン(dimethyltitanium  difluoride),二塩化ジメチルスズ(dimethyltin  dichloride),  三塩化フェニルバナジウム(phenylvanadium  trichloride),  三塩化メトキシチタン(methoxytitanium  trichloride),  三塩化n−ブトキシチタン(n-butoxytitanium  trichloride),  二塩化ジ（イソプロポキシ）チタン(di(isopropoxy)titanium  dichloride),  三臭化フェノオキシチタン(phenoxytitanium  tribromide),  三フッ化フェニルメトキシジルコニウム(phenylmethoxyzirconium  trifluoride),  二塩化メチルメチルメトキシチタン(methyl  methoxytitanium  dichloride),  二塩化メチルメトキシスズ(methyl  methoxytin  dichloride),  二塩化ベンジルイソプロポキシバナジウム(benzyl  isopropoxyvanadium  dichloride),  三塩化アセトキシチタン(acetoxytitanium  trichloride),  三臭化ベンゾイルジルコニウム(benzoylzirconium  tribromide),  三フッ化ベンゾイルオキシチタン(benzoyloxytitanium  trifluoride),  三塩化イソプロポイルオキシスズ(isopropoyloxytin  trichloride),二塩化メチルアセトキシチタン(methyl  acetoxytitanium  dichloride),  塩化ベンジルベンゾイルオキシバナジウム(benzyl  benzoyloxyvanadium  chloride),  オキシ三塩化バナジウム(vanadium  oxytrichloride),  三塩化アルミニウム(aluminum  trichloride),  三フッ化ホウ素(boron  trifluoride),  三塩化ガリウム(gallium  trichloride),三フッ化インジウム(indium  trifluoride),  二塩化エチルアルミニウム(ethylaluminum  dichloride),  二塩化メチルアルミニウム(methylaluminum  dichloride),  二塩化ベンジルアルミニウム(benzylaluminum  dichloride),二塩化イソブチルガリウム(isobutylgallium  dichloride),  塩化ジエチルアルミニウム(diethylaluminum  chloride),塩化ジメチルアルミニウム  (dimethylaluminum  chloride),  セスキ塩化エチルアルミニウム(ethylaluminum  sesquichloride),  セスキ塩化メチルアルミニウム  (methylaluminum  sesquichloride),  トリメチルアルミニウム(trimethylaluminum),  トリエチルアルミニウム(triethylaluminum),  二塩化メトキシアルミニウム(methoxyaluminum  dichloride),  二塩化エトキシアルミニウム(ethoxyaluminum  dichloride),  二塩化2,6-ジ−tert−ブチルフェノオキシアルミニウム(2,6-di-tert-butylphenoxyaluminum  dichloride),  塩化メトキシメチルアルミニウム(methoxy  methylaluminum  chloride),  塩化2,6-ジ−tert−ブチルフェノオキシメチルアルミニウム(2,6-di-tert-butylphenoxy  methylaluminum  chloride),  二塩化イソプロポキシガリウム(isopropoxygallium  dichloride),フッ化フェノキシメチルインジウム  (phenoxy  methylindium  fluoride),  二塩化アセトキシアルミニウムl(acetoxyaluminum  dichloride),  二臭化ベンゾイルオキシアルミニウム(benzoyloxyaluminum  dibromide),二フッ化ベンゾイルオキシガリウム  (benzoyloxygallium  difluoride),  塩化メチルアセトキシアルミニウム  (methyl  acetoxyaluminum  chloride),  三塩化イソプロポイルオキシインジウム(isopropoyloxyindium  trichloride),  六塩化アンチモン(antimony  hexachloride),  六フッ化アンチモン(antimony  hexafluoride),  五フッ化  ヒ素(arsenic  pentafluoride),  五フッ化塩化ヒ素(antimony  chloride  pentafluoride),  三フッ化ヒ素(arsenic  trifluoride),  四塩化フッ化三塩化ヒ素ビスマス(bismuth  trichloride  arsenic  fluoride  tetrachloride),  塩化四フェニルアンチモン(tetraphenylantimony  chloride),  二塩化三フェニルアンチモン(triphenylantimony  dichloride)、四塩化メトキシアンチモン  (tetrachloromethoxyantimony),ジメトキシ三塩化アンチモン（dimethoxytrichloroantimony）,二塩化ジメトキシヒ素  (dichloromethoxyarsine),  塩化ジメトキシヒ素(chlorodimethoxyarsine),  二フッ化メトキシヒ素  (difluoromethoxyarsine),  アセタト四塩化アンチモン(acetatotetrachloroantimony),  （安息香酸）四塩化アンチモン((benzoato)  tetrachloroantimony),  及び塩化ビスマスアセテート（bismuth  acetate  chloride）より成る群から独立に選択される一以上のルイス酸を含む請求項７７乃至８６のいずれか1項に記載の重合プロセス。
【請求項８８】
前記重合プロセスが、三塩化アルミニウム(aluminum  trichloride),  三臭化アルミニウム(aluminum  tribromide),二塩化エチルアルミニウム  (ethylaluminum  dichloride),  セスキ塩化エチルアルミニウム(ethylaluminum  sesquichloride),塩化ジエチルアルミニウム  (diethylaluminum  chloride),  二塩化メチルアルミニウム(methylaluminum  dichloride),  セスキ塩化メチルアルミニウム  (methylaluminum  sesquichloride),  塩化ジメチルアルミニウム(dimethylaluminum  chloride),  三フッ化ホウ素  (boron  trifluoride),  又は、四塩化チタン(titanium  tetrachloride)より成る群から独立に選択される一以上のルイス酸を含む請求項７７乃至８６のいずれか1項に記載の重合プロセス。
【請求項８９】
前記重合プロセスが、ハロゲン化水素(hydrogen  halide),  カルボン酸(carboxylic  acid),  ハロゲン化カルボン酸(carboxylic  acid  halide),スルホン酸  (sulfonic  acid),  アルコール(alcohol),  フェノール  (phenol),ハロゲン化ポリマー(polymeric  halide),  ハロゲン化第3級アルキル(tertiary  alkyl  halide),  ハロゲン化第3級アラルキル  (tertiary  aralkyl  halide),  第3級アルキルエステル(tertiary  alkyl  ester),  第3級アラルキルエステル  (tertiary  aralkyl  ester),  第3級アルキルエーテル  (tertiary  alkyl  ether),  第3級アラルキルエーテル(tertiary  aralkyl  ether),  ハロゲン化アルキル  (alkyl  halide),  ハロゲン化アリール(aryl  halide),  ハロゲン化アルキルアリル(alkylaryl  halide),  又はハロゲン化アリールアルキル酸  (arylalkylacid  halide)を含む一以上の開始剤を含む請求項７７乃至８８のいずれか1項に記載の重合プロセス。
【請求項９０】
前記重合プロセスがHCl,  H2O,  メタノール、(CH3)3CC1,  C6H5C(CH3)2C1,  2-クロロ-2,4,4-トリメチルペンタン  (2-chloro-2,4,4-  trimethylpentane)及び2-クロロ-2-メチルプロパン（2-chloro-2-  methylpropane）よりなる群から独立に選択される一以上の開始剤を含む請求項７７乃至８８のいずれか1項に記載の重合プロセス。
【請求項９１】
前記重合プロセスが
塩化水素(hydrogen  chloride),    臭化水素(hydrogen  bromide),    ヨウ化水素(hydrogen  iodide),  酢酸(acetic  acid),  プロパン酸(propanoic  acid),  ブタン酸(butanoic  acid);  桂皮酸（cinnamic  acid）,  安息香酸(benzoic  acid),  1-クロロ酢酸(1-chloroacetic  acid),  二クロロ酢酸(dichloroacetic  acid),  三クロロ酢酸(trichloroacetic  acid),  三フッ化酢酸(trifluoroacetic  acid),  p−クロロ安息香酸(p-chlorobenzoic  acid),  ｐ−フッ化安息香酸(p-fluorobenzoic  acid),  塩化アセチル(acetyl  chloride),  臭化アセチル(acetyl  bromide),  塩化シンナミル(cinnamyl  chloride),  塩化ベンゾイル(benzoyl  chloride),  臭化ベンゾイル(benzoyl  bromide),  塩化トリクロロアセチル(trichloroacetylchloride),  塩化三フッ化アセチル  (trifluoroacetylchloride),  塩化ｐ−フッ化ベンゾイル(p-fluorobenzoylchloride),  メタスルホン酸(ｍｅｔｈａｎｅｓｕｌｆｏｎｉｃ  acid),  三フッ化メタンスルホン酸(trifluoromethanesulfonic  acid),三塩化メタンスルホン酸(trichloromethanesulfonic  acid),  ｐ−トルエンスルホン酸(p-toluenesulfonic  acid),  塩化メタンスルホニル(methanesulfonyl  chloride),  臭化メタンスルホニル(methanesulfonyl  bromide),  塩化トリクロロメタンスルホニル(trichloromethanesulfonyl  chloride),  塩化三フッ化メタンスルホニル(trifluoromethanesulfonyl  chloride),  塩化ｐ−トルエンスルホニル(p-toluenesulfonyl  chloride),  メタノール  (methanol),  エタノール(ethanol),  プロパノール(propanol),  ２−プロパノール(2-propanol),  ２−メチルプロパン−２−ol（2-methylpropan-2-ol）,  シクロヘキサノール(cyclohexanol),ベンジルアルコール  (benzyl  alcohol),  フェノール(phenol),２−メチルフェノール  (2-methylphenol),  2，6−ジメチルフェノール(2,  6-dimethylphenol),ｐ−クロロフェノール  (p-chlorophenol),  ｐ−フッ化フェノール(p-fluorophenol),  2,  3,  4,  5,  6-  五フッ化フェノール(2,  3,  4,  5,  6-pentafluorophenol),  及び２−ヒドロキシナフタレン(2-hydroxynaphthalene)よりなる群から独立に選択される一以上の開始剤を含む請求項７７乃至８８のいずれか1項に記載の重合プロセス。
【請求項９２】
前記重合プロセスが、
2−クロロ−2,4,4-トリメチルペンタン(2-chloro-2,4,4-trimethylpentane),  2−ブロモー２，４，４−トリメチルペンタン(2-  bromo-2,4,4-trimethylpentane),  2−クロロー2−メチルプロパン(2-chloro-2-methylpropane),  2−ブロモー２−メチルプロパン  (2-bromo-2-methylpropane),  2−クロロー2,4,4,6,6−ペンタメチルヘプタン(2-chloro-2,4,4,6,6-pentamethylheptane),  2−ブロモ−2,4,4,6,6−ペンタメチルヘプタン  (2-bromo-2,4,4,6,6-  pentamethylheptane),  1−クロロー１−メチルエチルベンゼン(1-chloro-l-methylethylbenzene),  １−クロロアダマンタン(1-  chloroadamantane),  １−クロロエチルベンゼン(1-chloroethylbenzene),  １、4−ｂｉｓ（1−クロロー1−メチルエチル）ベンゼン(1,  4-bis(l-chloro-l-  methylethyl)  benzene),  ５−tert―ブチルー１，３−bis（1−クロロー１−メチルエチル）ベンゼン(5-tert-butyl-l,3-bis(l-chloro-l-methylethyl)  benzene),  ２−アセトキシ−２，４，４−トリメチルペンタン  (2-acetoxy-  2,4,4-trimethylpentane),  ２−ベンゾイルオキシー2,4,4−トリメチルペンタン(2-benzoyloxy-2,4,4-trimethylpentane),  ２−アセトキシ−２―メチルプロパン(2-acetoxy-2-methylpropane),  ２−ベンゾイルオキシ−2  ―メチルプロパン(2-benzoyloxy-2-methylpropane),  ２−アセトキシ−2,4,4,6,6−ペンタメチルヘプタン  (2-acetoxy-2,4,4,6,6-pentamethylheptane),  ２−ベンゾイル−2,4,4,6,6−ペンタメチルヘプタン(2-benzoyl-2,4,4,6,6-  pentamethylheptane),  １−アセトキシー１―メチルエチルベンゼン(1  -acetoxy-1-methylethylbenzene),  １−アセトキシアダマンタン(1  -aceotxyadamantane),１−ベンゾイルオキシエチルベンゼン(1  -benzoyloxyethylbenzene),  1,4−bis（１−アセトキシー１−メチルエチル）ベンゼン(1,4-bis(l-acetoxy-1-methylethyl)benzene),  ５−tert-ブチルー１，３−bis(1-アセトキシー1−メチルエチル)ベンゼン(5-tert-butyl-l,3-bis(l  -acetoxy-1-methylethyl)  benzene),  2−メトキシー２，４，４−トリメチルペンタン(2-methoxy-2,4,4-trimethylpentane),  ２−イソプロポキシー2，4，4−トリメチルペンタン(2-isopropoxy-  2,4,4-trimethylpentane),  2−メトキシー2−メチルプロパン(2-methoxy-2-methylpropane),  2−ベンジルオキシー2−メチルプロパン(2-benzyloxy-2-  methylpropane),  2−メトキシー２，４，４，６，６−ペンタメチルヘプタン(2-methoxy-2,4,4,6,6-pentamethylheptane),  ２−イソプロポキシ−2,4,4,6,6−ペンタメチルヘプタン(2-isopropoxy-  2,4,4,6,6-pentamethylheptane),  １−メトキシ−１−メチルエチルベンゼン(1-methoxy-l-methylethylbenzene),  1−メトキシアダマンタン(1-  methoxyadamantane),  １―メトキシエチルベンゼン(1-methoxyethylbenzene),  1,4-bis(１−メトキシー１−メチルエチル)ベンゼン  (1,4-bis(1-methoxy-1-  methylethyl)  benzene),  5-tert―ブチルー１，３−bis（１−メトキシー1−メチルエチル）ベンゼン(5-tert-butyl-1、3-bis(1-methoxy-1-methylethyl)  benzene,  及びl,3,5-tris（１−クロロ−１−メチルエチル）ベンゼン（l,3,5-tris(l-chloro-l-methylethyl)  benzene）よりなる群から独立に選択される一以上の開始剤を含む請求項７７乃至８８のいずれか1項に記載の重合プロセス。
【請求項９３】
前記重合プロセスが、弱い配位アニオンを含む一以上の開始剤を含む請求項７７乃至８８のいずれか1項に記載の重合プロセス。
【請求項９４】
前記重合プロセスが、実質的に水を含まない請求項７７乃至８８のいずれか1項に記載の重合プロセス。
【請求項９５】
前記重合プロセスが、（重量に基づき）30ppm以上の水を含む請求項７７乃至８８のいずれか1項に記載の重合プロセス。
【請求項９６】
前記重合プロセスが、CxHyFzの化学式により表わされる一以上のハイドロフルオロカーボンを含み、ｘは1から40の整数、及びｙ及びｚは一以上の整数である請求項１乃至９５のいずれか1項に記載の重合プロセス。
【請求項９７】
ｘが１から10の整数である請求項９６に記載の重合プロセス。
【請求項９８】
ｘが１から６の整数である請求項９６に記載の重合プロセス。
【請求項９９】
ｘが１から３の整数である請求項９６に記載の重合プロセス。
【請求項１００】
前記重合プロセスが、
フッ化メタン(fluoromethane),  二フッ化メタン(difiuoromethane),  三フッ化メタン(trifluoromethane),  フッ化エタン(fluoroethane),  1,1-  二フッ化エタン(1,1-difluoroethane),  1,2-二フッ化エタン  (1,2-difluoroethane),  1,1,1-三フッ化エタン(1,1,1-trifluoroethane),  1,1,2-三フッ化エタン  (1,1,2-trifluoroethane),  1,1,1,2-四フッ化エタン  (1,1,1,2-tetrafluoroethane),  1,1,2,2-四フッ化エタン(1,1,2,2-tetrafluoroethane),  1,1,1,2,2-五フッ化エタン  (1,1,1,2,2-pentafluoroethane),  1―フッ化プロパン  (1-fluoropropane),  ２−フッ化プロパン(2-fluoropropane),  1,1-二フッ化プロパン  (1,1-difluoropropane),  1,2-二フッ化プロパン(1,2-difluoropropane),  1,3-二フッ化プロパン  (1,3-difluoropropane),  2,2-二フッ化プロパン(2,2-difluoropropane),  1,1,1-三フッ化プロパン  (1,1,1-trifluoropropane),  1,1,2-三フッ化プロパン(1,1,2-trifluoropropane),  1,1,3-  (1,1,3-trifluoropropane),  1,2,2-三フッ化プロパン  (1,2,2-trifluoropropane),  1,2,3-三フッ化プロパン  (1,2,3-trifluoropropane),  1,1,1,2-四フッ化プロパン(1,1,1,2-tetrafluoropropane),1,1,1,3-四フッ化プロパン  (1,1,1,3-tetrafluoropropane),  1,1,2,2-四フッ化プロパン  (1,1,2,2-tetrafluoropropane),  1,1,2,3-四フッ化プロパン(1,1,2,3-  tetrafluoropropane),  1,1,3,3-四フッ化プロパン  (1,1,3,3-tetrafluoropropane),  1,2,2,3-四フッ化プロパン  (1,2,2,3-tetrafluoropropane),  1,1,1,2,2-五フッ化プロパン  (1,1,1,2,2-pentafluoropropane),  1,1,1,2,3-五フッ化プロパン  (1,1,1,2,3-pentafluoropropane),  1,1,1,3,3-五フッ化プロパン  (1,1,1,3,3-  pentafluoropropane),  1,1,2,2,3-五フッ化プロパン  (1,1,2,2,3-pentafluoropropane),  1,1,2,3,3-五フッ化プロパン    (1,1,2,3,3-  pentafluoropropane),  1,1,1,2,2,3-六フッ化プロパン(1,1,1,2,2,3-hexafluoropropane),  1,1,1,2,3,3-六フッ化プロパン  (1,1,1,2,3,3-hexafluoropropane),  1,1,1,3,3,3-六フッ化プロパン  (1,1,1,3,3,3-hexafluoropropane),  1,1,1,2,2,3,3-七フッ化プロパン    (1,1,1,2,2,3,3-heptafluoropropane),  1,1,1,2,3,3,3-七フッ化プロパン    (1,1,1,2,3,3,3-heptafluoropropane),  1-フッ化ブタン(1-fluorobutane),2-フッ化ブタン  (2-fluorobutane),  1,1-二フッ化ブタン(1,1  -difluorobutane),  1,2-二フッ化ブタン(1,2-difluorobutane),  1,3-二フッ化ブタン  (1,3-difluorobutane),  1,4-二フッ化ブタン  (1,4-difluorobutane),  2,2-二フッ化ブタン(2,2-difluorobutane),  2,3-二フッ化ブタン  (2,3-difluorobutane),1,1,1-三フッ化ブタン(1,1,1-trifluorobutane),  1,1,2-三フッ化ブタン(1,1,2-trifluorobutane),  1,1,3-三フッ化ブタン(1,1,3-trifluorobutane),  1,1,4-三フッ化ブタン(1,1,4-  trifluorobutane),  1,2,2-三フッ化ブタン(1,2,2-trifluorobutane),  1,2,3-三フッ化ブタン(1,2,3-trifluorobutane),  1,3,3-三フッ化ブタン(1,3,3-  trifluorobutane),  2,2,3-三フッ化ブタン(2,2,3-trifluorobutane),  1,1,1,2-四フッ化ブタン  (1,1,1,2-tetrafluorobutane),  1,1,1,3-四フッ化ブタン  (1,1,1,3-tetrafluorobutane),  1,1,1,4-四フッ化ブタン(1,1,1,4-tetrafluorobutane),  1,1,2,2-四フッ化ブタン  (1,  1,2,2-tetrafluorobutane),  1,1,2,3-四フッ化ブタン  (1,1,2,3-tetrafluorobutane),  1,1,2,4-四フッ化ブタン  (1,1,2,4-tetrafluorobutane),1,1,3,3-四フッ化ブタン(1,1,3,3-  tetrafluorobutane),  1,1,3,4-四フッ化ブタン(1,1,3,4-tetrafluorobutane),  1,1,4,4-四フッ化ブタン  (1,1,4,4-tetrafluorobutane),  1,2,2,3-四フッ化ブタン(1,2,2,3-tetrafluorobutane),1,2,2,4-四フッ化ブタン  (1,2,2,4-tetrafluorobutane),  1,2,3,3-四フッ化ブタン  (1,2,3,3-  tetrafluorobutane),  1,2,3,4-四フッ化ブタン  (1,2,3,4-tetrafluorobutane),  2,2,3,3-四フッ化ブタン(2,2,3,3-tetrafluorobutane),  1,1,1,2,2-五フッ化ブタン  (1,1,1,2,2-pentafluorobutane),  1,1,1,2,3-五フッ化ブタン  (1,1,1,2,3-pentafluorobutane),  1,1,1,2,4-五フッ化ブタン    (1,1,1,2,4-  pentafluorobutane),  1,1,1,3,3-五フッ化ブタン    (1,1,1,3,3-pentafluorobutane),  1,1,1,3,4-五フッ化ブタン    (1,1,1,3,4-  pentafluorobutane),  1,1,1,4,4-五フッ化ブタン  (1,1,1,4,4-pentafluorobutane),  1,1,2,2,3-五フッ化ブタン    (1,1,2,2,3-  pentafluorobutane),  1,1,2,2,4-五フッ化ブタン    (1,1,2,2,4-pentafluorobutane),  1,1,2,3,3-五フッ化ブタン  (1,1,2,3,3-  pentafluorobutane),  1,1,2,4,4-五フッ化ブタン(1,1,2,4,4-pentafluorobutane),  1,1,3,3,4-五フッ化ブタン  (1,1,3,3,4-pentafluorobutane),  1,2,2,3,3-五フッ化ブタン    (1,2,2,3,3-pentafluorobutane),  1,2,2,3,4-五フッ化ブタン    (1,2,2,3,4-  pentafluorobutane),  1,1,1,2,2,3-六フッ化ブタン  (1,1,1,2,2,3-hexafluorobutane),  1,1,1,2,2,4-六フッ化ブタン(1,1,1,2,2,4-  hexafluorobutane),  1,1,1,2,3,3-六フッ化ブタン  (1,1,1,2,3,3-hexafluorobutane),  1,1,1,2,3,4-六フッ化ブタン  (1,1,1,2,3,4-hexafluorobutane),  1,1,1,2,4,4-六フッ化ブタン(1,1,1,2,4,4-hexafluorobutane),  1,1,1,3,3,4-六フッ化ブタン  (1,1,1,3,3,4-hexafluorobutane),  1,1,1,3,4,4-六フッ化ブタン    (1,1,1,3,4,4-hexafluorobutane),  1,1,1,4,4,4-六フッ化ブタン    (1,1,1,4,4,4-hexafluorobutane),  1,1,2,2,3,3-六フッ化ブタン  (1,1,2,2,3,3-hexafluorobutane),  1,1,2,2,3,4-六フッ化ブタン    (1,1,2,2,3,4-hexafluorobutane),  1,1,2,2,4,4-六フッ化ブタン    (1,1,2,2,4,4-hexafluorobutane),  1,1,2,3,3,4,-  六フッ化ブタン  (1,1,2,3,3,4-hexafluorobutane),  1,1,2,3,4,4-六フッ化ブタン  (1,1,2,3,4,4-hexafluorobutane),  1,2,2,3,3,4-六フッ化ブタン  (1,2,2,3,3,4-hexafluorobutane),  1,1,1,2,2,3,3-七フッ化ブタン(1,1,1,2,2,3,3-heptafluorobutane),  1,1,1,2,2,4,4-七フッ化ブタン  (1,1,1,2,2,4,4-heptafluorobutane),  1,1,1,2,2,3,4-七フッ化ブタン  (1,1,1,2,2,3,4-heptafluorobutane),  1,1,1,2,3,3,4-七フッ化ブタン  (1,1,1,2,3,3,4-heptafluorobutane),  1,1,1,2,3,4,4-七フッ化ブタン  (1,1,1,2,3,4,4-heptafluorobutane),  1,1,1,2,4,4,4-七フッ化ブタン  (1,1,1,2,4,4,4-heptafluorobutane),  1,1,1,3,3,4,4-七フッ化ブタン  (1,1,1,3,3,4,4-heptafluorobutane),  1,1,1,2,2,3,3,4-八フッ化ブタン  (1,1,1,2,2,3,3,4-octafluorobutane),  1,1,1,2,2,3,4,4-八フッ化ブタン    (1,1,1,2,2,3,4,4-octafluorobutane),  1,1,1,2,3,3,4,4-八フッ化ブタン    (1,1,1,2,3,3,4,4-octafluorobutane),  1,1,1,2,2,4,4,4-八フッ化ブタン    (1,1,1,2,2,4,4,4-octafluorobutane),  1,1,1,2,3,4,4,4-八フッ化ブタン    (1,1,1,2,3,4,4,4-octafluorobutane),  1,1,1,2,2,3,3,4,4-九フッ化ブタン  (1,1,1,2,2,3,3,4,4-nonafluorobutane),  1,1,1,2,2,3,4,4,4-九フッ化ブタン  (1,1,1,2,2,3,4,4,4-nonafluorobutane),  l-フッ化-2-メチルプロパン  (l-fluoro-2-methylpropane),  l,  l-二フッ化-2-メチルプロパン(l,l-difluoro-2-methylpropane),  l,3-二フッ化-2-メチルプロパン    (l,3-difluoro-2-methylpropane),  l,l,l-三フッ化-2-メチルプロパン  (l,l,l-trifluoro-2-methylpropane),  l,l,3-三フッ化-2-メチルプロパン    (l,l,3-trifluoro-2-methylpropane),  l,3−二フッ化-2-（フルオロメチル）プロパン    (l,3-difluoro-2-  (fluoromethyl)propane),  1,1,1,3  -四フッ化−2−メチルプロパン      (1,1,1,3-tetrafluoro-2-methylpropane),  1,1,3,3-四フッ化−2−メチルプロパン  (1,1,3,3-tetrafluoro-2-methylpropane),1,1,3-三フッ化-2-（フルオロメチル）プロパン(1,  1,3-trifluoro-2-(fluoromethyl)propane),1,1,1,3,3-五フッ化-2−メチルプロパン(1,1,1,3,3-pentafluoro-2-methylpropane),  1,1,3,3-四フッ化-2-（フルオロメチル）プロパン  (1,1,3,3-tetrafluoro-2-  (fluoromethyl)propane),  1,1,1,3  -四フッ化-2-（フルオロメチル）プロパン  (1,1,1,3-tetrafluoro-2-(fIuoromethyl)propane),  フッ化シクロブタン(fluorocyclobutane),  1,1-  二フッ化シクロブタン(1,1-difluorocyclobutane),  1,2-二フッ化シクロブタン  (1,2-difluorocyclobutane),1,3-二フッ化シクロブタン(1,3-difluorocyclobutane),1,1,2-三フッ化シクロブタン  (1,1,2-trifluorocyclobutane),  1,1,3-三フッ化シクロブ���ン    (1,1,3-  trifluorocyclobutane),  1,2,3-三フッ化シクロブタン(1,2,3-trifluorocyclobutane),  1,1,2,2-四フッ化シクロブタン  (1,1,2,2-tetrafluorocyclobutane),  1,1,3,3-四フッ化シクロブタン  (1,1,3,3-tetrafluorocyclobutane),  1,1,2,2,3-五フッ化シクロブタン    (1,1,2,2,3-pentafluorocyclobutane),  1,1,2,3,3-五フッ化シクロブタン    (1,1,2,3,3-penfafluorocyclobutane),  1,1,2,2,3,3-六フッ化シクロブタン(1,1,2,2,3,3-hexafluorocyclobutane),  1,1,2,2,3,4-  六フッ化シクロブタン(1,1,2,2,3,4-hexafluorocyclobutane),  1,1,2,3,3,4-六フッ化シクロブタン(1,1,2,3,3,4-hexafluorocyclobutane),  1,1,2,2,3,3,4-七フッ化シクロブタン(1,1,2,2,3,3,4-heptafluorocyclobutane),フッ化ビニル(vinyl  fluoride),  1,1-二フッ化エタン(1,1-difluoroethene),  1,2-二フッ化エタン(1,2-difluoroethene),  1,1,2-三フッ化エタン(1,1,2-trifluoroethene),  1-フッ化プロペン(1-fluoropropene),  1,1-二フッ化プロペン（1,1-difluoropropene）,  1,2-二フッ化プロペン  (1,2-difluoropropene),  1,3-二フッ化プロペン(1,3-difluoropropene),  2,3-二フッ化プロペン(2,3-difluoropropene),  3,3-二フッ化プロペン(3,3-difluoropropene),  1,1,2-三フッ化プロペン(1,1,2-trifluoropropene),  1,1,3-三フッ化プロペン(1,1,3-trifluoropropene),  1,2,3-三フッ化プロペン(1,2,3-trifluoropropene),  1,3,3-三フッ化プロペン(1,3,3-  trifluoropropene),  2,3,3-三フッ化プロペン(2,3,3-trifluoropropene),  3,3,3-三フッ化プロペン  (3,3,3-trifluoropropene),  1-フッ化-1-ブテン(1-fluoro-1-butene),  2-フッ化-1-ブテン(2-fluoro-l-butene),  3-フッ化-1-ブテン(3-fluoro-l-butene),  4-フッ化-1-ブテン(4-fluoro-l-butene),  1,1-二フッ化-1-ブテン(1,1-difluoro-1-butene),  1,2-二フッ化-1-ブテン(1,2-difluoro-l-butene),  1,3-二フッ化プロペン(1,3-difluoropropene),  1,4-二フッ化-1-ブテン(1,4-difluoro-1-butene),  2,3-二フッ化-1-ブテン(2,3-difluoro-l-butene),  2，4-二フッ化-1-ブテン(2,4-difluoro-l-butene),  3，3-二フッ化-1-ブテン(3,3-  difluoro-1-butene),  3,4-二フッ化-1-ブテン(3,4-difluoro-l-butene),  4,4-二フッ化-1-ブテン(4,4-difluoro-l-butene),  1,1,2-三フッ化-1-ブテン  (1,1,2-  trifluoro-1-butene),1,1,3-  三フッ化-1-ブテン(1,1,3-trifluoro-l-butene),  1,1,4-三フッ化-1-ブテン(1,1,4-trifluoro-l-butene),  1,2,3-三フッ化-1-ブテン(1,2,3-trifluoro-1-butene),  1,2,4-三フッ化-1-ブテン  (1,2,4-trifluoro-l-butene),  1,3,3-三フッ化-1-ブテン  (1,3,3-trifluoro-l-butene),  1,3,4-三フッ化-1-ブテン(1,3,4-  trifluoro-1-butene),  1,4,4-三フッ化-1-ブテン  (1,4,4-trifluoro-l-butene),  2,3,3-三フッ化-1-ブテン  (2,3,3-trifluoro-l-butene),  2,3,4-三フッ化-1-ブテン  (2,3,4-trifluoro-1-butene),  2,4,4-三フッ化-1-ブテン  (2,4,4-trifluoro-l-butene),  3,3,4-三フッ化-1-ブテン(3,3,4-trifluoro-l-butene),  3,4,4-三フッ化-1-ブテン(3,4,4-trifluoro-  1  -butene),  4,4,4-三フッ化-1-ブテン  (4,4,4-trifluoro-1-butene),  1,1,2,3-四フッ化-1-ブテン(1,1,2,3-tetrafluoro-1-butene),  1,1,2,4-四フッ化-1-ブテン  (1,1,2,4-tetrafluoro-1-butene),  1,1,3,3-四フッ化-1-ブテン  (1,1,3,3-tetrafluoro-1-butene),  1,1,3,4-四フッ化-1-ブテン  (1,1,3,4-  tetrafluoro-1-butene),  1,1,4,4-四フッ化-1-ブテン  (1,1,4,4-tetrafluoro-l-butene),  1,2,3,3-四フッ化-1-ブテン(1,2,3,3-tetrafluor
o-1-butene),  1,2,3,4-三フッ化-1-ブテン  (1,  2,3,4-tetrafluoro-l-butene),  1,2,4,4-四フッ化-1-ブテン(1,2,4,4-tetrafluoro-l-butene),  1,3,3,4-四フッ化-1-ブテン(1,3,3,4-  tetrafluoro-1-butene),  1,3,4,4-四フッ化-1-ブテン  (1,3,4,4-tetrafluoro-1-butene),  1,4,4,4−四フッ化-1-ブテン(1,4,4,4-tetrafluoro-1-butene),  2,3,3,4-四フッ化-1-ブテン(2,3,3,4-tetrafluoro-l-butene),  2,3,4,4-四フッ化-1-ブテン  (2,3,4,4-tetrafluoro-l-butene),  2,4,4,4-四フッ化-1-ブテン(2,4,4,4-  tetrafluoro-1-butene),  3,3,4,4-四フッ化-1-ブテン  (3,3,4,4-tetrafluoro-  1  -butene),  3,4,4,4-四フッ化-1-ブテン(3,4,4,4-tetrafluoro-1-  butene),  1,1,2,3,3-五フッ化-1-ブテン(1,1,2,3,3-pentafluoro-1-butene),  1,1,2,3,4-五フッ化-1-ブテン  (1,1,2,3,4-pentafluoro-l  -butene),  1,1,2,4,4--五フッ化-1-ブテン(1,1,2,4,4-pentafluoro-1-butene),  1,1,3,3,4-五フッ化-1-ブテン  (1,1,3,3,4-pentafluoro-1-butene),  1,1,3,4,4-フッ化-1-ブテン  (1,1,3,4,4-pentafluoro-1-butene),  1,1,4,4,4-五フッ化-1-ブテン(1,1,4,4,4-pentafluoro-l-butene),  1,2,3,3,4-五フッ化-1-ブテン  (1,2,3,3,4-pentafluoro-1-butene),  1,2,3,4,4-五フッ化-1-ブテン  (1,2,3,4,4-pentafluoro-l-butene),  1,2,4,4,4-五フッ化-1-ブテン(1,2,4,4,4-pentafluoro-1-butene),  2,3,3,4,4-五フッ化-1-ブテン(2,3,3,4,4-pentafluoro-l-butene),  2,3,4,4,4-五フッ化-1-ブテン  (2,3,4,4,4-pentafluoro-1-butene),  3,3,4,4,4-五フッ化-1-ブテン  (3,3,4,4,4-pentafluoro-l-butene),  1,1,2,3,3,4-六フッ化-1-ブテン(1,1,2,3,3,4-hexafluoro-1-butene),  1,1,2,3,4,4-六フッ化-1-ブテン  (1,1,2,3,4,4-hexafluoro-l-butene),  1,1,2,4,4,4-六フッ化-1-ブテン(1,1,2,4,4,4-hexafluoro-1-butene),  1,2,3,3,4,4-六フッ化-1-ブテン(1,2,3,3,4,4-hexafluoro-l-butene),  1,2,3,4,4,4-六フッ化-1-ブテン(1,2,3,4,4,4-hexafluoro-1-butene),  2,3,3,4,4,4-六フッ化-1-ブテン  (2,3,3,4,4,4-hexafluoro-l-butene),  1,1,2,3,3,4,4-七フッ化-1-ブテン  (1,1,2,3,3,4,4-heptafluoro-1-butene),  1,1,2,3,4,4,4-七フッ化-1-ブテン(1,1,2,3,4,4,4-heptafluoro-l-butene),  1,1,3,3,4,4,4-七フッ化-1-ブテン  (1,1,3,3,4,4,4-heptafluoro-1-butene),  1,2,3,3,4,4,4-七フッ化-1-ブテン(1,2,3,3,4,4,4-heptafluoro-l-butene),  1-フッ化-2-ブテン  (1-fluoro-2-  butene),  2-フッ化-2-ブテン(2-fluoro-2-butene),  1,1-二フッ化-2-ブテン  (l,l-difluoro-2-butene),  1,2-二フッ化-2-ブテン(l,2-difluoro-2-butene),  1,3-二フッ化-2-ブテン(l,3-difluoro-2-butene),  1,4-二フッ化-2-ブテン(1  ,4-difluoro-2-butene),  2,3-二フッ化-2-ブテン  (2,3-difluro-2-butene),  1,1,1-三フッ化-２-ブテン(1,1,1-trifluoro-2-butene),  1,1,2-三フッ化-2-ブテン  (l,l,2-trifluoro-2-butene),  1,1,3-三フッ化-2-ブテン(l,l,3-trifluoro-2-butene),  1,1,4-三フッ化-2-ブテン  (1,1,4-  trifluoro-2-butene),  1,2,3-三フッ化-2-ブテン(1,2,3-trifluoro-2-butene),  1,2,4-三フッ化-2-ブテン  (1,2,4-trifluoro-2-butene),  1,1,1,2-四フッ化-2-ブテン(1,1,1,2-tetrafluoro-2-butene),  1,1,1,3-四フッ化-2-ブテン  (1,1,1,3-tetrafluoro-2-butene),  1,1,1,4-四フッ化-2-ブテン  (1,1,1,4-  tetrafluoro-2-butene),  1,1,2,3-四フッ化-2-ブテン  (1,1,2,3-tetrafluoro-2-butene),  1,1,2,4-四フッ化-2-ブテン(1  ,  1,2,4-tetrafluoro-2-butene),  1,2,3,4-四フッ化-2-ブテン(1,2,3,4-tetrafluoro-2-butene),    1,1,1,2,3-五フッ化-2-ブテン(1,1,1,2,3-pentafluoro-2-butene),  1,1,1,2,4-五フッ化-2-ブテン  (1,1,1,2,4-pentafluoro-2-butene),  1,1,1,3,4-五フッ化-2-ブテン  (1,1,1,3,4-pentafluoro-2-butene),  1,1,1,4,4-五フッ化-2-ブテン  (1,1,1,4,4-pentafluoro-2-butene),  1,1,2,3,4-五フッ化-2-ブテン(l,l,2,3,4-pentafluoro-2-butene),  1,1,2,4,4-五フッ化-2-ブテン(1,1,2,4,4-pentafluoro-2-butene),  1,1,1,2,3,4-  六フッ化-2-ブテン(1,1,1,2,3,4-hexafluoro-2-butene),  1,1,1,2,4,4-六フッ化-2-ブテン  (1,1,1,2,4,4-hexafluoro-2-butene),  1,1,1,3,4,4-六フッ化-2-ブテン(1,1,1,3,4,4-hexafluoro-2-butene),  1,1,1,4,4,4--六フッ化-2-ブテン(1,1,1,4,4,4-  hexafluoro-2-butene),  1,1,2,3,4,4-六フッ化-2-ブテン(1  ,  1,2,3,4,4-hexafluoro-2-butene),  1,1,1,2,3,4,4-七フッ化-2-ブテン(1,1,1,2,3,4,4-heptafluoro-2  -butene),  1,1,1,2,4,4,4-七フッ化-2-ブテン(l,l,l,2,4,4,4-heptafluoro-2-butene)又はこれらの混合物より成る群から独立に選択される一以上のハイドロフルオロカーボンを含む請求項１乃至９９のいずれか1項に記載の重合プロセス。
【請求項１０１】
前記重合プロセスが、フッ化メタン(fluoromethane),    二フッ化メタン  (difluoromethane),    三フッ化メタン  (trifluoromethane),  1,1-二フッ化エタン  (1,1-difluoroethane),  1,1-1-三フッ化エタン  (1,1,1-trifluoroethane),  1,1,1,2-四フッ化エタン(1,1,1,2-tetrafluoroethane),  及びこれらの混合物より成る群から独立に選択される一以上のハイドロフルオロカーボンを含む請求項１乃至１００のいずれか1項に記載の重合プロセス。
【請求項１０２】
前記希釈剤が、希釈剤の全容量に基づき15から100容量％のHFCを含む請求項１乃至１０１のいずれか1項に記載の重合プロセス。
【請求項１０３】
前記希釈剤が、希釈剤の全容量に基づき20から100容量％のHFCを含む請求項１乃至１０２のいずれか1項に記載の重合プロセス。
【請求項１０４】
前記希釈剤が、希釈剤の全容量に基づき25から100容量％のHFCを含む請求項１乃至１０３のいずれか1項に記載の重合プロセス。
【請求項１０５】
更に、前記希釈剤が炭化水素、非反応性オレフィン及び/又は不活性ガスを含む請求項１乃至１０４のいずれか1項に記載の重合プロセス。
【請求項１０６】
前記炭化水素がHFC以外のハロゲン化された炭化水素である請求項１０５に記載の重合プロセス。
【請求項１０７】
前記ハロゲン化された炭化水素が塩化メチルである請求項１０６に記載の重合プロセス。
【請求項１０８】
前記希釈剤が塩化メチル、及び二フッ化メタン（difluoromethane）,  1,1-二フッ化エタン(1,1-difluoroethane)  及び1,1,1,2-四フッ化エタン  (1,1,1,2-tetrafluoroethane)より成る群から独立に選択される一以上のハイドロフルオロカーボンを含む請求項１乃至１０７のいずれか1項に記載の重合プロセス。
【請求項１０９】
更に、前記希釈剤が非反応性オレフィン、一以上の他の炭化水素及び/又は不活性ガスを含む請求項１乃至１０８のいずれか1項に記載の重合プロセス。
【請求項１１０】
前記一以上のモノマーが、オレフィン（olefin）,  アルファオレフィン(alpha-olefin),  二置換されたオレフィン(disubstituted  olefin),イソオレフィン(isoolefin)、共役ジエン(conjugated  diene),非共役ジエン(non-conjugated  diene)，スチレン類(styrenics),  置換されたスチレン類(substituted  styrenics),  ビニールエーテル(vinyl  ether)  及びこれらの混合物より成る群れから独立に選択される請求項１乃至１０９のいずれか1項に記載の重合プロセス。
【請求項１１１】
前記一以上のモノマーが、
スチレン(styrene),  パラアルキルスチレン  (para-alkylstyrene),  パラメチルスチレン(para-methylstyrene),  アルファ−メチルスチレン(alpha-methyl  styrene),ジビニルベンゼン  (divinylbenzene),  ジイソプロペニルベンゼン  (diisopropenylbenzene),イソブチレン  (isobutylene),  2−メチル−1−ブテン  (2-methyl-l-butene),  3−メチル−1−ブテン(3-methyl-l-butene),  2−メチル−2−ペンテン(2-methyl-2-pentene),  イソプレン  (isoprene),ブタジエン  (butadiene),  2,3-ジメチル-1,3-ブタジエン(2,3-dimethyl-l,3-butadiene),β−ピネン(β-pinene),  ミルセン(myrcene),6,6-ジメチル−フルベン  (6,6-dimethyl-fulvene),ヘキサジエン  (hexadiene),  シクロペンタジエン(cyclopentadiene),  メチル  シクロペンタジエン(methyl  cyclopentadiene),  ピペリレン(piperylene),  メチル  ビニル  エーテル(methyl  vinyl  ether),エチル  ビニル  エーテル  (ethyl  vinyl  ether),  イソブチル  ビニル  エーテル(isobutyl  vinyl  ether)、及びこれらの混合物より成る群れから独立に選択される請求項１乃至１１０のいずれか1項に記載の重合プロセス。
【請求項１１２】
前記重合プロセスが、触媒システム又は触媒システム成分を貯蔵する少なくとも一つの装置；一以上のモノマーを貯蔵する少なくとも一つの装置；触媒システム及び/又は触媒システム成分及び一以上のモノマーを冷却する少なくとも一つの装置、及び少なくとも一つの注入頭を含む反応器システム用いる請求項１乃至１１１のいずれか1項に記載の重合プロセス。
【請求項１１３】
前記重合プロセスがスラリー重合プロセスである請求項１乃至１１２のいずれか1項に記載の重合プロセス。
【請求項１１４】
前記重合プロセスがカチオン重合プロセスである請求項１乃至１１３のいずれか1項に記載の重合プロセス。
【請求項１１５】
前記重合プロセスが連続重合プロセスである請求項１乃至１１４のいずれか1項に記載の重合プロセス。
【請求項１１６】
前記重合プロセスが、イソブチレンをベースとするポリマーを重合する重合プロセスである請求項１乃至１１５のいずれか1項に記載の重合プロセス。
【手続補正書】
【提出日】平成19年2月27日(2007.2.27)
【手続補正１】
【補正対象書類名】特許請求の範囲
【補正対象項目名】全文
【補正方法】変更
【補正の内容】
【特許請求の範囲】
【請求項１】
重合プロセスであって、少なくとも一つの第一供給流及び少なくとも一つの第二供給流を約３０秒以下の接触時間（contact  time）で接触させることを含み、前記重合プロセスは、反応器システムにおいて一以上のハイドロフルオロカーボン（hydrofluorocarbon(HFC)）を含む希釈剤を含む、前記重合プロセス。
【請求項２】
前記少なくとも一つの第一供給流が触媒システム又は触媒システム成分を含み、前記少なくとも一つの第二供給流が一以上のモノマーを含む請求項1に記載の重合プロセス。
【請求項３】
前記触媒システム成分が一以上のルイス酸又は一以上の開始剤を含む請求項２に記載の重合プロセス。
【請求項４】
触媒システム及び一以上のモノマーを重合媒体の微液滴中で約３０秒以下の接触時間で接触させることを含む重合プロセスであって、前記重合媒体は一以上のハイドロフルオロカーボン(HFC)を含む希釈剤を含む、前記重合プロセス。
【請求項５】
前記微液滴が約0.4から約1000ミクロンの直径を持つ請求項４に記載の重合プロセス。
【請求項６】
前記重合プロセスが、四塩化チタン(titanium  tetrachloride),  四臭化チタン(titanium  tetrabromide),  四塩化バナジウム(vanadium  tetrachloride),  四塩化スズ(tin  tetrachloride),  四塩化ジルコニウム(zirconium  tetrachloride),  三塩化臭化チタン(titanium  bromide  trichloride),  二塩化二臭化チタン(titanium  dibromide  dichloride),  三塩化臭化バナジウム(vanadium  bromide  trichloride),  三フッ化塩化スズ(tin  chloride  trifluoride),  三塩化ベンジルチタン(benzyltitanium  trichloride),  二塩化ジベンジルチタン(dibenzyltitanium  dichloride),  三塩化ベンジルジルコニウム(benzylzirconium  trichloride),  二臭化ジベンジルジルコニウム(dibenzylzirconium  dibromide),  三塩化メチルチタン(methyltitanium  trichloride),  二フッ化ジメチルチタン(dimethyltitanium  difluoride),二塩化ジメチルスズ(dimethyltin  dichloride),  三塩化フェニルバナジウム(phenylvanadium  trichloride),  三塩化メトキシチタン(methoxytitanium  trichloride),  三塩化n−ブトキシチタン(n-butoxytitanium  trichloride),  二塩化ジ（イソプロポキシ）チタン(di(isopropoxy)titanium  dichloride),  三臭化フェノオキシチタン(phenoxytitanium  tribromide),  三フッ化フェニルメトキシジルコニウム(phenylmethoxyzirconium  trifluoride),  二塩化メチルメチルメトキシチタン(methyl  methoxytitanium  dichloride),  二塩化メチルメトキシスズ(methyl  methoxytin  dichloride),  二塩化ベンジルイソプロポキシバナジウム(benzyl  isopropoxyvanadium  dichloride),  三塩化アセトキシチタン(acetoxytitanium  trichloride),  三臭化ベンゾイルジルコニウム(benzoylzirconium  tribromide),  三フッ化ベンゾイルオキシチタン(benzoyloxytitanium  trifluoride),  三塩化イソプロポイルオキシスズ(isopropoyloxytin  trichloride),二塩化メチルアセトキシチタン(methyl  acetoxytitanium  dichloride),  塩化ベンジルベンゾイルオキシバナジウム(benzyl  benzoyloxyvanadium  chloride),  オキシ三塩化バナジウム(vanadium  oxytrichloride),  三塩化アルミニウム(aluminum  trichloride),  三フッ化ホウ素(boron  trifluoride),  三塩化ガリウム(gallium  trichloride),三フッ化インジウム(indium  trifluoride),  二塩化エチルアルミニウム(ethylaluminum  dichloride),  二塩化メチルアルミニウム(methylaluminum  dichloride),  二塩化ベンジルアルミニウム(benzylaluminum  dichloride),二塩化イソブチルガリウム(isobutylgallium  dichloride),  塩化ジエチルアルミニウム(diethylaluminum  chloride),塩化ジメチルアルミニウム  (dimethylaluminum  chloride),  セスキ塩化エチルアルミニウム(ethylaluminum  sesquichloride),  セスキ塩化メチルアルミニウム  (methylaluminum  sesquichloride),  トリメチルアルミニウム(trimethylaluminum),  トリエチルアルミニウム(triethylaluminum),  二塩化メトキシアルミニウム(methoxyaluminum  dichloride),  二塩化エトキシアルミニウム(ethoxyaluminum  dichloride),  二塩化2,6-ジ−tert−ブチルフェノオキシアルミニウム(2,6-di-tert-butylphenoxyaluminum  dichloride),  塩化メトキシメチルアルミニウム(methoxy  methylaluminum  chloride),  塩化2,6-ジ−tert−ブチルフェノオキシメチルアルミニウム(2,6-di-tert-butylphenoxy  methylaluminum  chloride),  二塩化イソプロポキシガリウム(isopropoxygallium  dichloride),フッ化フェノキシメチルインジウム  (phenoxy  methylindium  fluoride),  二塩化アセトキシアルミニウム(acetoxyaluminum  dichloride),  二臭化ベンゾイルオキシアルミニウム(benzoyloxyaluminum  dibromide),二フッ化ベンゾイルオキシガリウム  (benzoyloxygallium  difluoride),  塩化メチルアセトキシアルミニウム  (methyl  acetoxyaluminum  chloride),  三塩化イソプロポイルオキシインジウム(isopropoyloxyindium  trichloride),  六塩化アンチモン(antimony  hexachloride),  六フッ化アンチモン(antimony  hexafluoride),  五フッ化  ヒ素(arsenic  pentafluoride),  五フッ化塩化ヒ素(antimony  chloride  pentafluoride),  三フッ化ヒ素(arsenic  trifluoride),  四塩化フッ化三塩化ヒ素ビスマス(bismuth  trichloride  arsenic  fluoride  tetrachloride),  塩化四フェニルアンチモン(tetraphenylantimony  chloride),  二塩化三フェニルアンチモン(triphenylantimony  dichloride)、四塩化メトキシアンチモン  (tetrachloromethoxyantimony),ジメトキシ三塩化アンチモン（dimethoxytrichloroantimony）、二塩化ジメトキシヒ素  (dichloromethoxyarsine),  塩化ジメトキシヒ素(chlorodimethoxyarsine),  二フッ化メトキシヒ素  (difluoromethoxyarsine),  アセタト四塩化アンチモン(acetatotetrachloroantimony),  （安息香酸）四塩化アンチモン((benzoato)  tetrachloroantimony),  三臭化アルミニウム（aluminum  tribromide）及び塩化ビスマスアセテート（bismuth  acetate  chloride）より成る群から独立に選択される一以上のルイス酸を含む請求項１乃至５のいずれか1項に記載の重合プロセス。
【請求項７】
前記重合プロセスが、ハロゲン化水素(hydrogen  halide),  カルボン酸(carboxylic  acid),  ハロゲン化カルボン酸(carboxylic  acid  halide),スルホン酸  (sulfonic  acid),  アルコール(alcohol),  フェノール  (phenol),ハロゲン化ポリマー(polymeric  halide),  ハロゲン化第3級アルキル(tertiary  alkyl  halide),  ハロゲン化第3級アラルキル  (tertiary  aralkyl  halide),  第3級アルキルエステル(tertiary  alkyl  ester),  第3級アラルキルエステル  (tertiary  aralkyl  ester),  第3級アルキルエーテル  (tertiary  alkyl  ether),  第3級アラルキルエーテル(tertiary  aralkyl  ether),  ハロゲン化アルキル  (alkyl  halide),  ハロゲン化アリール(aryl  halide),  ハロゲン化アルキルアリ−ル(alkylaryl  halide),  水（H2O）又はハロゲン化アリールアルキル酸  (arylalkylacid  halide)を含む一以上の開始剤を含む請求項1乃至６のいずれか1項に記載の重合プロセス。
【請求項８】
前記重合プロセスが、弱い配位アニオンを含む一以上の開始剤を含む請求項１乃至７のいずれか1項に記載の重合プロセス。
【請求項９】
前記重合プロセスが、実質的に水を含まない請求項１乃至８のいずれか1項に記載の重合プロセス。
【請求項１０】
前記重合プロセスが、（重量に基づき）30ppm以上の水を含む請求項１乃至８のいずれか1項に記載の重合プロセス。
【請求項１１】
前記重合プロセスが、CxHyFzの化学式により表わされる一以上のハイドロフルオロカーボンを含み、ｘは1から40の整数、及びｙ及びｚは一以上の整数である請求項１乃至１０のいずれか1項に記載の重合プロセス。
【請求項１２】
前記希釈剤が、希釈剤の全容量に基づき15から100容量％のHFCを含む請求項１乃至１１のいずれか1項に記載の重合プロセス。
【請求項１３】
更に、前記希釈剤が炭化水素、非反応性オレフィン及び/又は不活性ガスを含む請求項１乃至１２のいずれか1項に記載の重合プロセス。
【請求項１４】
前記炭化水素がHFC以外のハロゲン化された炭化水素である請求項１３に記載の重合プロセス。
【請求項１５】
前記ハロゲン化された炭化水素が塩化メチルである請求項１４に記載の重合プロセス。
【請求項１６】
前記希釈剤が塩化メチル、及び二フッ化メタン（difluoromethane）、1,1-二フッ化エタン(1,1-difluoroethane)  及び1,1,1,2-四フッ化エタン  (1,1,1,2-tetrafluoroethane)より成る群から独立に選択される一以上のハイドロフルオロカーボンを含む請求項１乃至１５のいずれか1項に記載の重合プロセス。
【請求項１７】
前記重合プロセスが、オレフィン（olefin）,  アルファオレフィン(alpha-olefin),  二置換されたオレフィン(disubstituted  olefin)、イソオレフィン(isoolefin)、共役ジエン(conjugated  diene),非共役ジエン(non-conjugated  diene)，スチレン類(styrenics),  置換されたスチレン類(substituted  styrenics),  ビニールエーテル(vinyl  ether)  及びこれらの混合物より成る群れから独立に選択される一以上のモノマーを含む請求項１乃至１６のいずれか1項に記載の重合プロセス。
【請求項１８】
流速が約0.5から約400m/秒である請求項１乃至１７のいずれか1項に記載の重合プロセス。
【請求項１９】
前記重合プロセスが、触媒システム又は触媒システム成分を貯蔵する少なくとも一つの装置；一以上のモノマーを貯蔵する少なくとも一つの装置；触媒システム及び/又は触媒システム成分及び一以上のモノマーを冷却する少なくとも一つの装置、及び少なくとも一つの注入頭を含む反応器システム用いる請求項１乃至１８のいずれか1項に記載の重合プロセス。
【請求項２０】
前記重合プロセスがスラリー重合プロセスである請求項１乃至１９のいずれか1項に記載の重合プロセス。
【請求項２１】
前記重合プロセスがカチオン重合プロセスである請求項１乃至２０のいずれか1項に記載の重合プロセス。
【請求項２２】
前記重合プロセスが連続重合プロセスである請求項１乃至２１のいずれか1項に記載の重合プロセス。
【請求項２３】
前記重合プロセスが、イソブチレンをベースとするポリマーを重合する重合プロセスである請求項１乃至２２のいずれか1項に記載の重合プロセス。
【国際調査報告】
2008504389.tif 000011
2008504389.tif 000012
2008504389.tif 000013
2008504389.tif 000014
2008504389.tif 000015